(57)【要約】【解決手段】本開示は、官能性の粉末粒子、および官能性の粉末粒子を形成する方法を提供する。官能化は、粉末粒子上に一次構造体および／または二次構造体の形成によって得られる。官能化は、広範囲の物理的および／または化学的性質の変動をもたらすために制御することができる。【選択図】図４
2021536425.tif 000002
【特許請求の範囲】
【請求項１】
粉末粒子上で構造体を形成する方法であって、該方法は、
（ａ）１つ以上の結晶、多結晶、半結晶、または非晶質の半導体あるいは絶縁体の粉末粒子を提供する工程と、
（ｂ）（例えば、随意に）、１つ以上の粉末粒子から表面汚染物を取り除く工程と、
（ｃ）（例えば、随意に）、１つ以上の粉末粒子から酸化物を取り除く工程と、
（ｄ）１つ以上の粉末粒子上で第１型の構造体を形成する工程であって、それによって、１つ以上のホモ官能性の粉末粒子を形成する工程と、
（ｅ）（例えば、随意に）、１つ以上のホモ官能性の粉末粒子上で第２型の構造体を形成する工程であって、それによって、１つ以上のヘテロ官能性の粉末粒子を形成する工程と、を含み、
ここで、第１型および第２型の構造体は、（例えば、随意に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される、方法。
【請求項２】
前記結晶、多結晶、半結晶、または非晶質の粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択された元素または化合物の結晶、多結晶、半結晶、または非晶質の粉末粒子である、請求項１に記載の方法。
【請求項３】
前記粉末粒子は１つ以上の結晶粒を含む、請求項１または２に記載の方法。
【請求項４】
前記粉末粒子は、単一結晶粒からなる、請求項３に記載の方法。
【請求項５】
（ｂ）１つ以上の粉末粒子から表面汚染物を取り除く工程を含む、請求項１から４のいずれか１つに記載の方法。
【請求項６】
（ｃ）１つ以上の粉末粒子から酸化物を取り除く工程を含む、請求項１から５のいずれか１つに記載の方法。
【請求項７】
（ｅ）１つ以上のホモ官能性の粉末粒子上で第２型の構造体を形成する工程であって、それによって、１つ以上のヘテロ官能性の粉末粒子を形成する、工程を含む、請求項１から６のいずれか１つに記載の方法。
【請求項８】
（ｄ）の形成する工程は、粉末粒子の表面で、または気孔内に第１型の構造体を形成する工程を含む、請求項１から７のいずれか１つに記載の方法。
【請求項９】
（ｅ）の形成する工程は、粉末粒子の表面で、または気孔内に第２型の構造体を形成する工程を含む、請求項１からの８いずれか１つに記載の方法。
【請求項１０】
（ｄ）と（ｅ）の形成する工程の少なくとも１つは、リソグラフィーを含む、請求項１から９のいずれか１つに記載の方法。
【請求項１１】
（ｄ）と（ｅ）の形成する工程の各々は、金属補助化学エッチングおよび化学エッチングから選択されたプロセスを独立して含む、請求項１から１０のいずれか１つに記載の方法。
【請求項１２】
（ｄ）と（ｅ）の形成する工程の少なくとも１つは、金属補助化学エッチングを含み、該金属補助化学エッチングは、
粉末粒子の表面上に金属イオンを堆積させる工程と、
金属イオンをエッチング液にさらすことによって粉末粒子をエッチングする工程と、を含む、請求項１から１１のいずれか１つに記載の方法。
【請求項１３】
前記金属イオンは、貴金属イオンまたは貴イオンから選択される、請求項１２に記載の方法。
【請求項１４】
前記エッチング液は、プラズマ、ガスまたは溶液である、請求項１２または１３に記載の方法。
【請求項１５】
前記エッチング液は、エッチング液および酸化剤を含む溶液である、請求項１２または１３に記載の方法。
【請求項１６】
前記第１型の構造体は、サブミリ構造体である、請求項１から１５のいずれか１つに記載の方法。
【請求項１７】
前記第１型の構造体は、マイクロ構造体とナノ構造体から選択される、請求項１６に記載の方法。
【請求項１８】
前記第２型の構造体は、サブミリ構造体である、請求項１から１７のいずれか１つに記載の方法。
【請求項１９】
前記第２型の構造体は、マイクロ構造体とナノ構造体から選択される、請求項１８に記載の方法。
【請求項２０】
１つ以上の官能性の粉末粒子をフィルムコーティング、めっき、化学的官能化、ドーピング、ナノ粒子装飾、リソグラフィー、およびそれらの組み合わせから選択されたプロセスにさらす工程をさらに含む、請求項１から１９のいずれか１つに記載の方法。
【請求項２１】
前記第１型および前記第２型の構造体は、気孔、くぼみ、クレーター、ナノワイヤー、円錐体、小尖塔状のもの、岩柱、珊瑚、溝、ヒレ状部、畝状のもの、断崖、ピラミッドと逆ピラミッドから選択される、請求項１から２０のいずれか１つに記載の方法。
【請求項２２】
（例えば、製品の）表面であって、該表面は１つ以上の官能性の結晶、多結晶、半結晶、または非晶質の半導体あるいは絶縁体の粉末粒子（例えば、その表面上で構成される１つ以上の粒子、および／またはその表面に埋め込まれた１つ以上の粒子を含み）（例えば、製品は、そのバルク材料中のではなく、その表面の中および／または上での１つ以上のそのような粒子を含み、または製品は、前記表面を有する（およびその表面の中および／または上での粒子を含む）バルク材料に１つ以上のそのような粒子を含む）を含み、前記粉末粒子は（例えば、随意に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および前記粉末粒子の直径は０．０１〜１０，０００ミクロンである、表面。
【請求項２３】
前記結晶、多結晶、半結晶、または非晶質の粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択された元素または化合物の結晶、多結晶、半結晶、または非晶質の粉末粒子である、請求項２２に記載の表面。
【請求項２４】
前記粉末粒子は１つ以上の結晶粒を含む、請求項２２または２３に記載の表面。
【請求項２５】
前記粉末粒子は、単一結晶粒からなる、請求項２４に記載の表面。
【請求項２６】
前記粉末粒子の直径は、０．１〜１，０００ミクロンである、請求項２２から２５のいずれか１つに記載の表面。
【請求項２７】
前記粉末粒子は、気孔、くぼみ、クレーター、ナノワイヤー、円錐体、小尖塔状のもの、岩柱、珊瑚、ヒレ状部、畝状のもの、断崖、ピラミッドと逆ピラミッドから選択される２つ以上の構造体を含む、請求項２２から２６のいずれか１つに記載の表面。
【請求項２８】
前記１つ以上の構造体は、サブミリ構造体である、請求項２２から２７のいずれか１つに記載の表面。
【請求項２９】
前記１つ以上の構造体は、マイクロ構造体およびナノ構造体から選択される、請求項２８に記載の表面。
【請求項３０】
前記粉末粒子の最小の３０％の平均直径は、粉末粒子の最大の１０％の平均直径より２００％小さい、請求項２２または２９に記載の表面。
【請求項３１】
前記粉末粒子を大気から隔てるフィルムをさらに含む、請求項２２から３０のいずれか１つに記載の表面。
【請求項３２】
前記表面は、反射防止であり、反射的であり、吸着性であり、導電性であり、絶縁的であり、帯電防止であり、発光性であり、抗菌性であり、非湿潤性であり、疎水性であり、親水性であり、防汚性であり、研磨性であり、付着防止であり、滑り止めであり、またはその組み合わせである、請求項２２から３１のいずれか１つに記載の表面。
【請求項３３】
前記粉末粒子は、気孔、くぼみ、クレーター、ナノワイヤー、円錐体、小尖塔状のもの、岩柱、珊瑚、ヒレ状部、畝状のもの、断崖、ピラミッドと逆ピラミッドから選択される１つ以上の構造体を含む、請求項２２から３２のいずれか１つに記載の表面。
【請求項３４】
前記表面は、１つ以上の細胞を溶解させ、前記表面は、物理的にまたは化学的に細胞と相互作用する、請求項２２から３３のいずれか１つに記載の表面。
【請求項３５】
細胞膜を破裂させる方法であって、該方法は、細胞を請求項２２から３４のいずれか１つに記載の表面と接触させる工程を含み、前記表面は、物理的に、または化学的に細胞と相互作用し、それによって細胞を破裂させる、方法。
【請求項３６】
製品の表面構造体を転写するまたは複製する方法であって、該方法は、鋳型またはモールドとして請求項２２から３４のいずれか１つに記載の表面の使用する工程を含む、方法。
【請求項３７】
ヘテロ官能性の結晶、多結晶、半結晶、またはは非晶質の半導体あるいは絶縁体の粉末粒子であって、前記粉末粒子は、２つ以上の型のサブミリ構造体を含む、粉末粒子。
【請求項３８】
ヘテロ官能性の結晶、多結晶、半結晶、またはは非晶質の半導体あるいは絶縁体の粉末粒子であって、前記粉末粒子は、サブミリ構造体を含み、さらにフィルムコーティング、めっき、化学的官能化、ドーパント、ナノ粒子装飾または表面終端を含む、粉末粒子。
【請求項３９】
ホモ官能性の結晶、多結晶、半結晶、またはは非晶質の半導体あるいは絶縁体の粉末粒子であって、前記粉末粒子は、くぼみ、クレーター、円錐体、岩柱、珊瑚、コード、壁、ヒレ状部、畝状のもの、断崖、ピラミッドと逆ピラミッドから選択される構造体を含む、粉末粒子。
【請求項４０】
ホモ官能性の結晶、多結晶、半結晶、または非晶質の半導体あるいは絶縁体の粉末粒子であって、前記粉末粒子は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される構造体を含み、および前記粉末粒子は、元素ケイ素、元素ゲルマニウム、二酸化ケイ素または一酸化ケイ素粒子ではない、粉末粒子。
【請求項４１】
前記粒子の直径は０．０１〜１０，０００ミクロンである、請求項３７から４０に記載の粉末粒子。
【請求項４２】
前記粒子の直径は、０．１〜１，０００ミクロンである、請求項４１に記載の粉末粒子。
【請求項４３】
前記粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択された元素または化合の物結晶、多結晶、半結晶、または、非晶質の粉末粒子である、請求項３７から４２のいずれか１つに記載の粉末粒子。
【請求項４４】
前記粒子は、１つ以上の結晶粒を含む、  請求項３７から４３のいずれか１つの粉末粒子。
【請求項４５】
前記粒子は、単一結晶粒からなる、請求項４４に記載の粉末粒子。
【請求項４６】
サブミリ構造体の２つ以上の型は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される、請求項３７または４１から４５のいずれか１つに記載の粉末粒子。
【請求項４７】
前記構造体の２つ以上の型は、マイクロ構造体およびナノ構造体から選択される、請求項３７に記載の粉末粒子。
【請求項４８】
前記粒子は、１０ｎｍおよび１ｍｍの間の波長の全電磁放射線の最大で１０％を反射する、請求項３７から４７のいずれか１つに記載の粉末粒子。
【請求項４９】
前記粒子は、１０ｎｍおよび４００ｎｍの間の波長の全電磁放射線の最大で１０％を反射する、請求項４８に記載の粉末粒子。
【請求項５０】
前記粒子は、３００ｎｍおよび１，０００ｎｍの間の波長の全電磁放射線の最大で１０％を反射する、請求項４８に記載の粉末粒子。
【請求項５１】
前記粒子は、３８０ｎｍおよび７４０ｎｍの間の波長の全電磁放射線の最大で１０％を反射する、請求項４８に記載の粉末粒子。
【請求項５２】
前記粒子は、７００ｎｍおよび１ｍｍの間の波長の全電磁放射線の最大で１０％を反射する、請求項４８に記載の粉末粒子。
【請求項５３】
前記粒子は、２つ以上の重複構造体を含む、請求項３７から４８のいずれか１つに記載の粉末粒子。
【請求項５４】
前記粒子は、規則的または不規則な形状である、請求項３７から５３のいずれか１つに記載の粉末粒子。
【請求項５５】
前記粒子は、さらにフィルムコーティング、化学的官能化、ドーパント、ナノ粒子装飾または表面終端を含む、請求項３７から５４のいずれか１つに記載の粉末粒子。
【請求項５６】
前記粒子は、反射防止であり、反射的であり、吸着性であり、導電性であり、絶縁的であり、帯電防止であり、発光性であり、抗菌性であり、非湿潤性であり、疎水性であり、親水性であり、防汚性であり、研磨性であり、付着防止であり、またはその組み合わせである、請求項３７から５５のいずれか１つに記載の粉末粒子。
【請求項５７】
前記粒子は、抗菌性を示す、請求項３７から５６のいずれか１つに記載の粉末粒子。
【請求項５８】
前記粒子は、１つ以上の細胞を溶解させる、前記粒子は、物理的にまたは化学的に細胞と相互作用する、請求項３７から５７のいずれか１つに記載の粉末粒子。
【請求項５９】
細胞膜を破裂させる方法であって、該方法は、細胞を請求項３７から５８のいずれか１つに記載の粉末粒子と接触させる工程を含み、前記粉末粒子は、物理的に、または化学的に細胞と相互作用し、それによって細胞を破裂させる、方法。
【請求項６０】
製品の特性を改変する方法であって、該方法は、１つ以上の官能性の結晶、多結晶、半結晶、または非晶質の半導体あるいは絶縁体の粉末粒子を製品（例えば、表面および／またはそのバルク材料）の中へ取り込む工程を含み、前記粉末粒子は、１つ以上のサブミリ構造体を含み、および前記粉末粒子の直径は、０．０１〜１０，０００ミクロンである、方法。
【請求項６１】
結晶、多結晶、半結晶、または非晶質の粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択された元素または化合物の結晶、多結晶、半結晶、または、非晶質の粉末粒子である、請求項６０に記載の方法。
【請求項６２】
前記粉末粒子は、１つ以上の結晶粒を含む、請求項６０または６１に記載の方法。
【請求項６３】
前記粉末粒子は、単一結晶粒からなる、請求項６２に記載の方法。
【請求項６４】
前記粉末粒子の直径は、０．１〜１，０００ミクロンである、請求項６０から６３のいずれか１つに記載の方法。
【請求項６５】
前記粉末粒子は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される２つ以上の構造体を含む、請求項６０から６４のいずれか１つに記載の方法。
【請求項６６】
前記１つ以上のサブミリ構造体は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される、請求項６０から６５のいずれか１つに記載の方法。
【請求項６７】
１つ以上の前記構造体は、マイクロ構造体およびナノ構造体から選択される、請求項６６に記載の方法。
【請求項６８】
前記製品は、事務用消耗品、事務機容器、電子機容器、容容器、台所用具、調理容器具、家庭用品、織物、ハードウェア、消費者製品、車両および船舶、フィルター、ポンプ、水生装置、表面、家具、装具、装置、建築材料、軍備、ツール、太陽電池、貨幣、医療用具、医療装置、紙品物、製造装置、食品加工装置および光学装置から選択される、請求項６０から６７のいずれか１つに記載の方法。
【請求項６９】
前記製品は、ゴム、プラスチック、金属、ガラス、またはセラミックを含む、請求項６０から６８のいずれか１つに記載の方法。
【請求項７０】
改変は、製品の可視光の吸光度を減少させる工程、可視光の吸光度を増強する工程、光の反射率を減少させる工程、抗菌性を増強する工程、防泥性を増強する工程、疎水性を増強する工程、親水性を増強する工程、電気伝導率を増強する工程、電気抵抗率を増強する工程、フォトルミネセンスを増強する工程、表面エネルギーを増大させる工程、表面エネルギーを減少させる工程、摩擦係数を増大させる工程、および摩擦係数を減少させる工程の１つ以上を含む、請求項６０から６９のいずれか１つに記載の方法。
【請求項７１】
取り込む工程は、製品を粉末粒子でコーティングする工程、または製品へ粉末粒子を埋め込む工程を含む、請求項６０から７０のいずれか１つに記載の方法。
【請求項７２】
製品をフィルムコーティング、めっき、化学的官能化、ドーピング、ナノ粒子装飾、リソグラフィーとそれらの組み合わせから選択されたプロセスにさらす工程をさらに含む、請求項７１に記載の方法。
【請求項７３】
細胞（またはその集団）を（例えば、物理的に、および／または、非化学的に）溶解させる方法であって、該方法は、細胞（あるいはその集団）を官能性の（例えば、結晶、多結晶、半結晶、あるいは非晶質の）粉末粒子と接触させる工程を含み、ここで前記粉末粒子は１つ以上のサブミリ構造体（例えば本明細書の請求項のいずれかに記載のもの）を含み、前記粉末粒子の直径は、０．０１〜１０，０００ミクロンである、方法。
【請求項７４】
１つ以上の官能性の粉末粒子を、（例えば、本明細書の請求項のいずれか１つに記載のプロセスにしたがって）フィルムコーティング、めっき、化学的官能化、ドーピング、ナノ粒子装飾、リソグラフィーおよびそれらの組み合わせから選択されたプロセスにさらす工程をさらに含む、請求項７３に記載の方法。
【請求項７５】
前記官能性の粒子は、製品の表面の中で構成される、請求項７３または７４に記載の方法。
【請求項７６】
前記官能性の粒子は、ゆるい粉形態等で別の材料または表面の中に埋め込まれない、請求項７３から７５のいずれか１つに記載の方法。
【請求項７７】
前記方法は、細胞の集団を溶解させる工程を含み、ここで細胞の少なくとも３０％が溶解される（例えば、細胞の少なくとも５０％が溶解される）、請求項７３から７６のいずれか１つに記載の方法。
【請求項７８】
（例えば、製品の）低反射表面であって、該表面は、１つ以上の官能性の結晶、多結晶、半結晶、非晶質の（例えば、半導体または絶縁体の）粉末粒子（例えば、その表面上で構成されている１つ以上の粒子、および／またはその表面に埋め込まれた１つ以上の粒子を含む表面）を含み、ここで粉末粒子は（例えば、随意に）、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１〜１０，０００ミクロンである、低反射表面。
【請求項７９】
（例えば、反射光および／または散乱光の）反射率は、他の同等の表面より約２５％以下（例えば、約１５％以下、約１０％以下、等）であり、１つ以上の粉末粒子が（例えば、ＩＲ、可視波長および／またはＵＶ波長などの特定の波長で）欠けている、請求項７８に記載の低反射表面。
【請求項８０】
（例えば反射光および／または散乱光の）表面の反射率は、（例えば、ＩＲ、可視波長および／またはＵＶ波長などの特定の波長で）５％未満（例えば、４％未満、３％未満、２％未満、１％未満、０．５％未満、０．２％未満、等）である、請求項７８から７９のいずれか１つに記載の低反射表面。
【請求項８１】
表面の（例えば反射光および／または散乱光の）反射率は、１０ｎｍ〜１ｍｍの波長のすべての電磁放射線の５％未満である、請求項７８から８０のいずれか１つに記載の低反射表面。
【請求項８２】
表面の（例えば反射光および／または散乱光の）反射率は、１０ｎｍ〜４００ｎｍの波長のすべての電磁放射線の５％未満である、請求項７８から８０のいずれか１つに記載の低反射表面。
【請求項８３】
表面の（例えば反射光および／または散乱光の）反射率は、３００ｎｍ〜１０００ｎｍの波長のすべての電磁放射線の５％未満である、請求項７８から８０のいずれか１つに記載の低反射表面。
【請求項８４】
表面の（例えば反射光および／または散乱光の）反射率は、３８０ｎｍ〜７４０ｎｍの波長のすべての電磁放射線の５％未満である、請求項７８から８０のいずれか１つに記載の低反射表面。
【請求項８５】
表面の（例えば反射光および／または散乱光の）反射率は、７００ｎｍ〜１ｍｍの波長のすべての電磁放射線の５％未満である、請求項７８から８０のいずれか１つに記載の低反射表面。
【請求項８６】
前記表面は、（例えば、バルク）材料を含み、その材料におよび／またはその材料中に粉末粒子が取り込まれる、および材料は、ケイ素または一酸化ケイ素である、請求項７８から８５のいずれか１つに記載の低反射表面。
【請求項８７】
前記粉末粒子は、請求項１から５８のいずれか１つの任意の粒子である、請求項７８から８６のいずれか１つに記載の低反射表面。
【請求項８８】
製品の光反射率を改変する方法であって、該方法は、１つ以上の官能性の結晶、多結晶、半結晶、または非晶質の半導体あるいは絶縁体の粉末粒子を製品（例えば、表面および／またはそのバルク材料）の中へ取り込む工程を含み、前記粉末粒子は、１つ以上のサブミリ構造体を含み、および前記粉末粒子の直径は、０．０１〜１０，０００ミクロンである、方法。
【請求項８９】
前記結晶、多結晶、半結晶、または非晶質の粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択された元素または化合物の結晶、多結晶、半結晶、または非晶質の粉末粒子である、請求項８８に記載の方法。
【請求項９０】
前記１つ以上のサブミリ構造体は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される、請求項８８から８９のいずれか１つに記載の方法。
【請求項９１】
（例えば、反射光および／または散乱光の）反射率は、他の同等の表面より約２５％以下（例えば、約１５％以下、約１０％以下、等）である、１つ以上の粉末粒子が（例えば、ＩＲ、可視波長および／またはＵＶ波長などの特定の波長で）欠けている、請求項８８から９０のいずれか１つに記載の方法。
【請求項９２】
表面の（例えば反射光および／または散乱光の）反射率は、（例えば、ＩＲ、可視波長および／またはＵＶ波長などの特定の波長で）５％未満（例えば、４％未満、３％未満、２％未満、１％未満、０．５％未満、０．２％未満、等）である、請求項８８から９１のいずれか１つに記載の方法。
【請求項９３】
表面の（例えば反射光および／または散乱光の）反射率は、１０ｎｍ〜１ｍｍの波長のすべての電磁放射線の５％未満である、請求項８９から９２のいずれか１つに記載の方法。
【請求項９４】
表面の（例えば反射光および／または散乱光の）反射率は、１０ｎｍ〜４００ｎｍの波長のすべての電磁放射線の５％未満である、請求項８９から９２のいずれか１つに記載の方法。
【請求項９５】
表面の（例えば反射光および／または散乱光の）反射率は、３００ｎｍ〜１０００ｎｍの波長のすべての電磁放射線の５％未満である、請求項８９から９２のいずれか１つに記載の方法。
【請求項９６】
表面の（例えば反射光および／または散乱光の）反射率は、３８０ｎｍ〜７４０ｎｍの波長のすべての電磁放射線の５％未満である、請求項８９から９２のいずれか１つに記載の方法。
【請求項９７】
表面の（例えば反射光および／または散乱光の）反射率は、７００ｎｍ〜１ｍｍの波長のすべての電磁放射線の５％未満である、請求項８９から９２のいずれか１つに記載の方法。
【請求項９８】
色褪せに耐性のある色素（または内部あるいはその表面に取り込まれたその色素を含む製品）であって、該色素は、官能性の結晶、多結晶、半結晶、非晶質の（例えば、半導体または絶縁体の）粉末粒子を含み、ここで粉末粒子は、（例えば、随意に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１〜１０，０００ミクロンである、色褪せに耐性のある色素。
【請求項９９】
前記粉末粒子は、請求項１から５８のいずれか１つの任意の粒子である、請求項９８に記載の色褪せに耐性のある色素。
【請求項１００】
色褪せに耐性のある製品を形成する方法であって、該方法は、製品（例えば、その表面または材料のバルク）の中へ１つ以上の光曝露からの色褪せに抵抗する官能性の結晶、多結晶、半結晶、非晶質の（例えば、半導体または絶縁体の）粉末粒子を取り込む工程を含み、ここで粉末粒子は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および前記粉末粒子の直径は、０．０１〜１０，０００ミクロンである、方法。
【請求項１０１】
前記粉末粒子は、請求項１からの１つの任意の粒子である、請求項１００に記載の方法。
【請求項１０２】
官能性の結晶、多結晶、半結晶、または非晶質（例えば、半導体または絶縁体）粒子であって、該粒子は、（例えば、その表面上に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１〜１０，０００ミクロンであり、およびここで、粒子結晶格子の少なくとも一部は、１つ以上の構造体で官能化されない他の同等の粒子に対して改変される、粒子。
【請求項１０３】
粒子結晶格子の少なくとも一部は、同位体で拡張および／または収縮される、請求項１０２に記載の粉末粒子。
【請求項１０４】
粒子結晶格子の少なくとも一部は異方的に拡張および／または収縮される、請求項１０２に記載の粉末粒子。
【請求項１０５】
前記粒子結晶格子は、１つ以上の構造体で官能化されない他の同等の粒子に対して＜１１１＞および／または＜３１１＞の結晶学的な方向に沿って少なくとも０．１％、異方的に拡張および／または収縮される、請求項１０２または１０４に記載の粉末粒子。
【請求項１０６】
バンド構造は、１つ以上の構造体で官能化されない他の同等の粒子に対して粒子の少なくとも一部について改変される、請求項１０２から１０５のいずれか１つに記載の粉末粒子。
【請求項１０７】
粒子の少なくとも一部のバンド構造を改変する方法であって、該プロセスは、（例えば、前述請求項のいずれか１つのプロセスにしたがって）（例えば、その表面上に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を粒子の表面に提供する工程を含み、ここで粉末粒子の直径は、０．０１〜１０，０００ミクロンであり、ここで粒子結晶格子の少なくとも一部は、１つ以上の構造体で官能化されない他の同等の粒子に対して同位体でおよび／または異方的に拡張および／または収縮される、方法。
【請求項１０８】
前記粒子結晶格子は、１つ以上の構造体で官能化されない他の同等の粒子に対して＜１１１＞および／または＜３１１＞の結晶学的な方向に沿って少なくとも０．１％、異方的に拡張および／または収縮される、請求項１０７に記載の方法。
【請求項１０９】
（例えば、そのチャンバー内に１つ以上の細胞を溶解させるための）キットであって、該キットは、容器および１つ以上の官能性の結晶、多結晶、半結晶、または非晶質の半導体あるいは絶縁体の粉末粒子を含み、ここで粉末粒子（例えば、随意に）は、）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、ここで粉末粒子の直径は、０．０１〜１０，０００μｍであり、容器は、チャンバーを含み、１つ以上の官能性粒子は、チャンバー内に構成される、キット。
【請求項１１０】
（例えば、そのチャンバー内に１つ以上の細胞の溶解のための）容器であって、該容器はチャンバーを含み、前記チャンバーは、内側表面を含み、前記容器は、その内側表面中に（埋め込まれた）、またはその内側表面上に１つ以上の官能性の結晶、多結晶、半結晶、または非晶質の半導体または絶縁体の粉末粒子を含み、ここで粉末粒子は、（例えば、随意に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、ここで粉末粒子の直径は、０．０１〜１０，０００μｍである、容器。
【請求項１１１】
前記結晶、多結晶、半結晶、または非晶質の粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択された元素または化合物の結晶、多結晶、半結晶、または非晶質の粉末粒子である、請求項１０９または１１０に記載のキットまたは容器。
【請求項１１２】
前記粒子は、フィルムコーティング、化学的官能化、ドーパント、ナノ粒子装飾または表面終端をさらに含む、請求項１０９から１１１のいずれか１つに記載のキットまたは容器。
【請求項１１３】
前記官能性粒子は、容器の表面において構成される、請求項１０９から１１２のいずれか１つに記載のキットまたは容器。
【請求項１１４】
前記官能性粒子は、ゆるい粉形態等で別の材料または表面の中に埋め込まれない、請求項１０９から１１３のいずれか１つに記載のキットまたは容器。
【請求項１１５】
前記官能性の粒子は、要素、化合物、分子および粒子と機械的に結合し、化学的に結合し、相互作用または反応する、請求項１０９から１１４のいずれか１つに記載のキットまたは容器。
【請求項１１６】
官能性の粒子は、液体またはガス、化学反応の触媒作用または増進、細胞の溶解、液体またはガスからの微生物の除去、またはその任意の組み合わせから汚染物質を抽出する、請求項１０９から１１５のいずれか１つに記載のキットまたは容器。
【請求項１１７】
（例えば、製品の）バルク複合体体であって、該複合体は、１つ以上の官能性の結晶、多結晶、半結晶、または非晶質の半導体あるいは絶縁体の粉末粒子を含み（例えば、バルクはその表面以下に構成されている粒子の１つ以上を含む）、ここで粉末粒子は随意に気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、ここで粉末粒子の直径は、０．０１〜１０，０００μｍである、バルク複合体。
【請求項１１８】
前記結晶、多結晶、半結晶、または非晶質の粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択された元素または化合物の結晶、多結晶、半結晶、または非晶質の粉末粒子である、請求項１１７に記載のバルク複合体。
【請求項１１９】
前記粉末粒子は、１つ以上の結晶粒を含む、請求項１１７または１１８に記載のバルク複合体。
【請求項１２０】
前記粉末粒子は、単一結晶粒からなる、請求項１１９に記載のバルク複合体。
【請求項１２１】
前記粉末粒子の直径は、０．１〜１，０００μｍである、請求項１１７から１２０のいずれか１つに記載のバルク複合体。
【請求項１２２】
前記粉末粒子は、気孔、くぼみ、クレーター、ナノワイヤー、円錐体、小尖塔状のもの、岩柱、珊瑚、ヒレ状部、畝状のもの、断崖、ピラミッドと逆ピラミッドから選択される２つ以上の構造体を含む、請求項１１７から１２１のいずれか１つに記載のバルク複合体。
【請求項１２３】
１つ以上の粒子構造体は、サブミリ構造体である、請求項１１７から１２２のいずれか１つに記載のバルク複合体。
【請求項１２４】
１つ以上の前記粒子構造体は、マイクロ構造体およびナノ構造体から選択される、請求項１２３に記載のバルク複合体。
【請求項１２５】
前記粉末粒子の最小の３０％の平均直径は、粉末粒子の最大の１０％の平均直径より２００％小さい、請求項１１７から１２４のいずれか１つに記載のバルク複合体。
【請求項１２６】
その表面は、反射防止であり、反射的であり、吸着性であり、導電性であり、絶縁的であり、帯電防止であり、発光性であり、抗菌性であり、非湿潤性であり、疎水性であり、親水性であり、防汚性であり、付着防止であり、滑り止めであり、またはその任意の組み合わせである、請求項１１７から１２５のいずれか１つに記載のバルク複合体。
【請求項１２７】
前記バルクは、帯電防止であり、光吸収性であり、光反射的であり、抗菌性であり、導電性であり、絶縁的であり、電気的抵抗性であり、光輝性であり、またはその任意の組み合わせである、請求項１１７から１２６のいずれか１つに記載のバルク複合体。
【請求項１２８】
バルク材料の少なくとも一部は、１つ以上の官能性の粒子の少なくとも一部を露出させて除去される、請求項１１７から１２７のいずれか１つに記載のバルク複合体。  
【発明の詳細な説明】
【技術分野】
【０００１】
相互参照
本出願は、２０１８年９月７日に出願された米国仮特許出願第６２／７２８，５７０号の利益を主張し、その全体は引用によって本明細書に組み込まれる。
【背景技術】
【０００２】
ケイ素は地殻の中に２番目に豊富な要素であり、構造体、鋼精錬とエレクトロニクス産業において商業的に使用される。純ケイ素は、真性半導体であるが、あまりにも低い導電率を有するので、その導電率を増大させるために小濃度の他の要素によりドーピングすることなくエレクトロニクスに使用することができない。具体的に、ケイ素の単結晶同素体は半導体業界において使用されるシリコンウエハーを生産するために使用される。最近の研究は、太陽光発電装置およびバッテリーに適用するためにシリコンウエハー上でのナノワイヤーの形成に注目している。ケイ素ナノワイヤーの合成方法は、レーザー・ビーム・アブレーション、イオン・ビーム・エッチング、化学蒸着および気液の固体成長があげられ、現在の研究は、特定の方向に沿ってナノワイヤーの制御的形成に注目している。
【発明の概要】
【０００３】
従来のナノワイヤー製作方法は、しばしば高価な高温かつ高真空環境を要するので、処理された基板のサイズ、スケーラビリティと産生スループットが制限されてしまう。さらに、従来のナノワイヤー製作方法は、典型的に高純度の単結晶シリコンウエハーを必要とするものであり、このウエハーは産生するのに費用がかかり、その扁平した固定形状のため、見込まれる用途が制限されてしまう。ナノワイヤー等のナノ構造体を含む構造体を（例えば、結晶、多結晶、半結晶、非晶質の）半導体の粉末、粒子または粒上で産生する方法は、依然として大きく必要とされている。本開示は、このような必要性に対処するものであり、関連する利点も提供する。
【０００４】
特定の態様では、本開示は、（例えば、粉末）粒子（例えば微粒子）上で構造体を形成する方法を提供し、該方法は、（ａ）１つ以上の（例えば、結晶、多結晶、半結晶または非晶質の）半導体あるいは絶縁体の粉末粒子を提供する工程と、（ｂ）（例えば、随意に）１つ以上の粉末粒子から表面汚染物を取り除く工程と、（ｃ）（例えば、随意に）１つ以上の粉末粒子から酸化物を取り除く工程と、（ｄ）１つ以上の粉末粒子上で第１型の構造体を形成する工程であって、それによって、１つ以上のホモ官能性の粉末粒子を形成する工程と、（ｅ）（例えば、随意に）、１つ以上のホモ官能性の粉末粒子上で第２型の構造体を形成する工程であって、それによって、１つ以上のヘテロ官能性の粉末粒子を形成する工程と、を含む。いくつかの実施形態では、第１型および／または第２型の構造体は、（例えば、随意に）気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからからなる群から選択される。いくつかの実施形態では、（例えば、結晶、多結晶、半結晶、または非晶質の）粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素からなる化合物を含む（例えば、元素または化合物の結晶、多結晶、半結晶、または非晶質の）粉末粒子である。粉末粒子は１つ以上の結晶粒を含む場合があり、または、粉末粒子は単一結晶粒からなる場合がある。
【０００５】
主題方法のうちのいずれかを実行する際に、本方法は（ｂ）１つ以上の粉末粒子から表面汚染物を取り除く工程を含む場合がある。いくつかの実施形態では、本方法は（ｃ）１つ以上の粉末粒子から酸化物を取り除く工程を含む。いくつかの実施形態では、本方法は、（ｅ）１つ以上のホモ官能性の粉末粒子上で（例えば、第２型の）構造体を形成する工程であって、それによって、１つ以上のヘテロ官能性の粉末粒子を形成する工程含む。（ｄ）を形成する工程は、粉末粒子の表面上でまたは気孔内に（例えば、第１型の）構造体を形成する工程を含む場合がある。（ｅ）を形成する工程は、粉末粒子の表面上でまたは気孔内に（例えば、第２型の）構造体を形成する工程を含む場合がある。（ｄ）と（ｅ）を形成する工程の少なくとも１つは、リソグラフィーを含む場合がある。いくつかの実施形態では、（ｄ）と（ｅ）を形成する工程の各々は、金属補助化学エッチングおよび化学エッチングからなる群から選択されたプロセスを独立して含む。（ｄ）と（ｅ）を形成する工程の少なくとも１つは、金属補助化学エッチングを含む場合があり、ここで、金属補助化学エッチングは、粉末粒子の表面上に金属イオンを堆積させ、エッチング液に金属イオンを露出することによって粉末粒子をエッチングする工程を含む。金属イオンは、限定されないが、例えば、含むように貴金属と希少性のある金属から選択される場合がある。いくつかの実施形態では、エッチング液はプラズマ、ガスまたは溶液である。エッチング液は、エッチング液および酸化剤を含む溶液であってもよい。第１の型の構造体は、マイクロ構造体またはナノ構造体などのサブミリ構造体（ｓｕｂｍｉｌｌｉｓｔｒｕｃｔｕｒｅ）であってもよい。いくつかの実施形態では、第２の型の構造体は、マイクロ構造体またはナノ構造体などのサブミリ構造体（ｓｕｂｍｉｌｌｉｓｔｒｕｃｔｕｒｅ）である。本明細書に記載された方法は、１つ以上の官能性の粉末粒子を、フィルムコーティング、めっき、化学的官能化、ドーピング、ナノ粒子装飾、リソグラフィーおよびそれらの組み合わせからなる群から選択されるプロセスにさらす工程をさらに含む場合がある。第１の型の構造体および第２の型の構造体は、気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからなる群から選択される場合がある。
【０００６】
いくつかの実施形態では、本開示は、１つ以上の官能性の（例えば、結晶、多結晶、半結晶または非晶質の）（例えば、半導体または絶縁体の）粉末粒子を含む表面を提供し、ここで粉末粒子は、（例えば、随意に）気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドから選択される１つ以上の構造体を含み、および粉末粒子の直径は、０．０１〜１０，０００ミクロンである。（例えば、結晶、多結晶、半結晶、または非晶質の）粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素からなる化合物からなる群から選択される（例えば、元素または化合物の結晶、多結晶、半結晶、または非晶質の）粉末粒子であり得る。いくつかの実施形態では、粉末粒子は、単一結晶粒等の１つ以上の結晶粒を含む。粉末粒子の直径は、０．１μｍ〜１，０００μｍであってもよい。いくつかの実施形態では、粉末粒子は、気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからなる群から選択される２つ以上の構造体を含む。１つ以上の構造体はマイクロ構造体またはナノ構造体などのサブミリ構造体（ｓｕｂｍｉｌｌｉｓｔｒｕｃｔｕｒｅｓ）であってもよい。いくつかの実施形態では、粉末粒子の最小の３０％の平均直径は、粉末粒子の最大の１０％の平均直径より２００％小さい。本明細書に記載された表面は、粉末粒子を大気から隔てるフィルムをさらに含む場合がある。本表面は、反射防止であり、反射的であり、吸収性であり、吸着性であり、接着性であり、屈折性であり、研磨性であり、導電性であり、絶縁的であり、化学反応が高いであり、化学的不活性であり、発光性であり、抗菌性であり、細胞溶解的であり、非湿潤性であり、疎水性であり、親水性であり、防汚性であり、付着防止であり、滑り止め的であり、帯電防止であり、またはその組み合わせであってもよい。いくつかの実施形態では、粉末粒子は、気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからなる群から選択される１つ以上の構造体を含む。いくつかの態様では、本開示は、製品の表層構造体を転写するまたは複製する方法を提供し、該方法、鋳型またはカビと本明細書に評された、表面の含む１つ以上に官能性の（例えば結晶、多結晶、半結晶または非晶質の半導体、あるいは絶縁体の）粉末粒子を使用して含む。
【０００７】
いくつかの態様では、本開示は、ヘテロ官能性の（例えば、結晶、多結晶または半結晶の半導体あるいは絶縁体の）粉末粒子を提供し、ここで粉末粒子は、２つ以上の型のサブミリ構造体（ｓｕｂｍｉｌｌｉｓｔｒｕｃｔｕｒｅｓ）を含む。いくつかの態様では、本開示は、官能性の（例えば、結晶、多結晶、半結晶、または非晶質の半導体あるいは絶縁体の）粉末粒子を提供し、ここで粉末粒子は、サブミリ構造体を含み、フィルムコーティング、めっき、化学的官能化、ドーパント、ナノ粒子装飾または表面終端をさらに含む。いくつかの態様では、本開示は、ホモ官能性の（例えば、結晶、多結晶、半結晶または非晶質の半導体あるいは絶縁体の）粉末粒子を提供し、ここで粉末粒子は、気孔、クレーター、円錐体、小尖塔状のもの、岩柱、珊瑚、コード、壁、溝、ヒレ状部、畝状のもの、断崖、ピラミッドと逆ピラミッドからなる群から選択される構造体を含む。いくつかの態様では、本開示は、ホモ官能性の（例えば、結晶、多結晶、半結晶または非晶質の半導体あるいは絶縁体の）粉末粒子を提供し、ここで粉末粒子は、気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからなる群から選択される構造体を含み、ここで粉末粒子は、元素のケイ素粒子ではない。本明細書に記載された粉末粒子の直径は、０．０１μｍ〜１０，０００μｍであってもよい。いくつかの実施形態では、粒子の直径は０．１μｍ〜１，０００μｍである。粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物からなる群から選択される元素または化合物の（例えば、結晶、多結晶、半結晶、または非晶質の）粉末粒子であってもよい。いくつかの実施形態では、粒子は１つ以上の結晶粒を含む。粒子は単一結晶粒からなる場合がある。２つ以上の型のサブミリ構造体（ｓｕｂｍｉｌｌｉｓｔｒｕｃｔｕｒｅｓ）は、気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからなる群から選択される場合がある。いくつかの実施形態では、２つ以上の型の構造体は、マイクロ構造体およびナノ構造体から選択される。
【０００８】
本明細書に記載された粒子は、１０ｎｍおよび１ｍｍの間の波長の（例えば、正反射性および／または散乱性の）全電磁放射線の最大で１０％を反射する場合がある。いくつかの実施形態では、粒子は、１０ｎｍおよび４００ｎｍの間の波長の（例えば、正反射性および／または散乱性の）全電磁放射線の最大で１０％を反射する場合がある。いくつかの実施形態では、粒子は、３００ｎｍおよび１，０００ｎｍの間の波長の（例えば、正反射性および／または散乱性の）全電磁放射線の最大で１０％を反射する場合がある。いくつかの実施形態では、粒子は、７００ｎｍおよび１ｍｍの間の波長の（例えば、正反射性および／または散乱性の）全電磁放射線の最大で１０％を反射する場合がある。粒子は、２つ以上の重複構造体を含む場合がある。粒子は、規則的または不規則な形状であってもよい。本明細書に記載された粒子は、フィルムコーティング、めっき、化学官能化、ドーパント、ナノ粒子装飾または表面終端をさらに含む場合がある。いくつかの実施形態では、粒子は抗菌性を示す。
【０００９】
いくつかの態様では、本開示は、細胞膜を破裂させる方法を提供し、該方法は、細胞を、本明細書に記載される（例えば、結晶、多結晶、半結晶、または非晶質の半導体あるいは絶縁体の）粉末粒子と接触させる工程を含み、ここで粉末粒子は、物理的に、または化学的に細胞と相互作用し、それによって細胞を破裂させる。
【００１０】
いくつかの態様では、本開示は、製品の特性を改変する方法を提供し、該方法は、１つ以上の官能性の（例えば、結晶、多結晶、半結晶、または非晶質の）（例えば、半導体または絶縁体の）粉末粒子を製品の中へ取り込む工程を含み、ここで粉末粒子は、１つ以上のサブミリ構造体（ｓｕｂｍｉｌｌｉｓｔｒｕｃｔｕｒｅｓ）を含み、および粉末粒子の直径は、０．０１μｍ〜１０，０００μｍである。（例えば、結晶、多結晶、半結晶、非晶質の）粉末粒子は、第ＩＶＡ族の、第ＩＶ−ＶＩ族の、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素からなる化合物からなる群から選択される元素または化合物の（例えば、結晶、多結晶、半結晶、または非晶質の）粉末粒子であってもよい。粉末粒子は１つ以上の結晶粒を含む場合がある。例えば、粉末粒子は単一結晶粒からなる場合がある。粉末粒子の直径は、０．１〜１，０００μｍであってもよい。粉末粒子は、気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからなる群から選択される２つ以上の構造体を含む場合がある。いくつかの実施形態では、１つ以上のサブミリ構造体（ｓｕｂｍｉｌｌｉｓｔｒｕｃｔｕｒｅｓ）は、気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからなる群から選択される。１つ以上の構造体は、マイクロ構造体およびナノ構造体から選択される場合がある。いくつかの例では、製品は、医療装置、調理容器具、装具、カウンタートップ、車両、船および航空機からなる群から選択される。前記製品は、事務用消耗品、事務装置、電子装置、容器、台所用具、調理容器具、家庭用品、織物、ハードウェア、消費者製品、車両および船舶、フィルタ、ポンプ、水生装置、表面、家具、装具、装置、建築材料、軍備、ツール、太陽電池、貨幣、医療用具、医療装置、紙品物、製造装置、食品加工装置および光学装置からなる群から選択される場合がある。いくつかの実施形態では、製品は、ゴム、プラスチック、金属、ガラス、またはセラミックを含む。改変する工程は、製品の、可視光の吸光度の減少させる工程、可視光の吸光度を増強する工程、光の反射率を減少させる工程、抗菌性を増強する工程、防泥性を増強する工程、疎水性を増強する工程、親水性を増強する工程、電気伝導率を増強する工程、電気抵抗率を増強する工程、フォトルミネセンスを増強する工程、表面エネルギーを増大させる工程、表面エネルギーを減少させる工程、摩擦係数を増大させる工程、および摩擦係数を減少させる工程の１つ以上を含む場合がある。取り込む工程は、製品を粉末粒子でコーティングする工程、または製品へ粉末粒子を埋め込む工程を含む場合がある。本明細書に記載された方法は、製品をフィルムコーティング、めっき、化学的官能化、ドーピング、ナノ粒子装飾、リソグラフィーおよびそれらの組み合わせからなる群から選択されるプロセスにさらす工程をさらに含む場合がある。
【００１１】
本明細書に特定の実施形態では、細胞（またはその集団）を（例えば、物理的に、および／または、非化学的に）溶解させる方法が提供され、該方法は、細胞（あるいはその集団）を官能性の（例えば、結晶、多結晶、半結晶、または非晶質の）粉末粒子と接触させる工程を含み、ここで粉末粒子は、１つ以上のサブミリ構造体（ｓｕｂｍｉｌｌｉｓｔｒｕｃｔｕｒｅｓ）を（例えば、本明細書の任意の適切な実施形態に記載されるように）含み、および粉末粒子の直径は、０．０１〜１０，０００ミクロンである。特定の実施形態では、官能性の粒子は、製品の表面で構成される。他の特定の実施形態では、官能性の粒子は、別の材料または表面の中にゆるい粉末状等で埋め込まれない。いくつかの実施形態では、細胞の全てまたは一部は、物理的に溶解され、ここで細胞の少なくとも３０％が溶解される（例えば、細胞の少なくとも５０％が溶解される）。本明細書に提供される任意の適切な粒子が随意に利用される。
【００１２】
本明細書に特定の実施形態では、（例えば、製品の）低反射表面が提供され、該表面は、１つ以上の官能性の結晶、多結晶、半結晶、または非晶質の（例えば、半導体または絶縁体の）粉末粒子（例えば、その表面上で構成されている粒子の１つ以上、および／またはその表面に埋め込まれた粒子の１つ以上を含む表面）を含み、ここで粉末粒子は（例えば、随意に）、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１〜１０，０００ミクロンである。特定の実施形態では、（例えば、反射光および／または散乱光の）反射率は、他の同等の表面より約２５％未満（例えば、約１５％未満、約１０％未満、等）であり、１つ以上の粉末粒子は（例えば、ＩＲ、可視波長および／またはＵＶ波長などの（本明細書に開示される例示および図面に記載される１つ以上の波長光等の）特定の波長で）欠けている。さらなる特定の実施形態では、（例えば反射光および／または散乱光の）表面の反射率は、（例えば、ＩＲ、可視波長および／またはＵＶ波長などの特定の波長で）５％未満（例えば、４％未満、３％未満、２％未満、１％未満、０．５％未満、０．２％未満、等）である。特定の実施形態では、表面は、粉末粒子がその材料におよび／またはその材料中に取り込まれる（例えば、バルク）材料、および材料は、ケイ素または一酸化ケイ素である。いくつかの実施形態では、粉末粒子は、前述の請求項の１つの任意の粒子である。本明細書に提供される任意の適切な粒子が、随意に利用される。
【００１３】
本明細書に他の実施形態では、製品の光反射率を改変する方法が提供され、該方法は、１つ以上の官能性の結晶、多結晶、半結晶、または非晶質の半導体あるいは絶縁体の粉末粒子を製品（例えば、表面および／またはそのバルク材料）の中へ取り込む工程を含み、ここで粉末粒子は、１つ以上のサブミリ構造体（ｓｕｂｍｉｌｌｉｓｔｒｕｃｔｕｒｅｓ）を含み、および粉末粒子の直径は、０．０１〜１０，０００ミクロンである。いくつかの実施形態では、結晶、多結晶、半結晶、または非晶質の粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択される元素または化合物の結晶、多結晶、半結晶、または非晶質の粉末粒子である。特定の実施形態では、１つ以上のサブミリ構造体（ｓｕｂｍｉｌｌｉｓｔｒｕｃｔｕｒｅｓ）は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される。いくつかの実施形態では、（例えば、反射光および／または散乱光の）反射率は、他の同等の表面より約２５％未満（例えば、約１５％未満、約１０％未満、等）であり、１つ以上の粉末粒子（例えば、ＩＲ、可視波長および／またはＵＶ波長などの特定の波長で）欠けている。特定の実施形態では、（例えば反射光および／または散乱光の）表面の反射率は、５％未満（例えば、４％未満、３％未満、２％未満、１％未満、０．５％未満、０．２％未満、等）（例えば、ＩＲ、可視波長および／またはＵＶ波長などの特定の波長で）である。本明細書に提供される任意の適切な粒子が、随意に利用される。
【００１４】
本明細書にいくつかの実施形態では、色褪せに耐性のある色素（または製品あるいはその表面に取り込まれたその色素を含む製品）が提供され、該色素は、官能性の結晶、多結晶、半結晶、非晶質の（例えば、半導体または絶縁体の）粉末粒子を含み、ここで粉末粒子は、（例えば、随意に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１〜１０，０００ミクロンである。特定の実施形態では、粉末粒子は、前述の請求項の１つの任意の粒子である。本明細書に提供される任意の適切な粒子が、随意に利用される。
【００１５】
特定の実施形態では、本明細書に色褪せに耐性のある製品を形成する方法が提供され、該方法は、製品（例えば、その表面または材料のバルク）の中へ１つ以上の光曝露からの色褪せに抵抗する官能性の結晶、多結晶、半結晶、非晶質の（例えば、半導体または絶縁体の）粉末粒子を取り込む工程を含み、ここで粉末粒子は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１〜１０，０００ミクロンである。本明細書に提供される任意の適切な粒子が、随意に利用される。
【００１６】
いくつかの実施形態では、本明細書に官能性の結晶、多結晶、半結晶、または非晶質の（例えば、半導体または絶縁体の）粒子が提供され、該粒子は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１〜１０，０００ミクロンであり、およびここで、粒子結晶格子の少なくとも一部は、１つ以上の構造体で官能化されない他の同等の粒子に対して変化される。いくつかの実施形態では、粒子結晶格子の少なくとも一部は、同位体で拡張および／または収縮された。特定の実施形態では、粒子結晶格子の少なくとも一部は、異方的に拡張および／または収縮された。いくつかの実施形態では、粒子結晶格子は、１つ以上の構造体で官能化されない他の同等の粒子に対する＜１１１＞および／または＜３１１＞の結晶学的な方向に沿って少なくとも０．１％、異方的に拡張および／または収縮される。特定の実施形態では、バンド構造は、１つ以上の構造体で官能化されない他の同等の粒子に対して、粒子の少なくとも一部のために変化される。本明細書に提供される任意の適切な粒子が、随意に利用される。
【００１７】
本明細書にいくつかの実施形態では、粒子の少なくとも一部のバンド構造を改変する方法が提供され、該プロセスは、（例えば、その表面上の）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を粒子の表面に提供する（例えば、請求項のいずれか１つのプロセスによる）工程を含み、ここで粉末粒子の直径は、０．０１〜１０，０００ミクロンであり、ここで粒子結晶格子の少なくとも一部は、１つ以上の構造体で官能化されない他の同等の粒子に対して同位体でおよび／または異方的に拡張および／または収縮される。特定の実施形態では、粒子結晶格子は、１つ以上の構造体で官能化されない他の同等の粒子に対して＜１１１＞および／または＜３１１＞の結晶学的な方向に沿って少なくとも０．１％、異方的に拡張および／または収縮される。本明細書に提供される任意の適切な粒子が、随意に利用される。
【００１８】
本明細書にいくつかの実施形態では、（例えば、そのチャンバ内に１つ以上の細胞の溶解のための）キットが提供され、該キットは、容器および１つ以上の官能性の結晶、多結晶、半結晶、または非晶質の半導体あるいは絶縁体の粉末粒子を含み、ここで粉末粒子は、（例えば、随意に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、およびここで粉末粒子の直径は、０．０１〜１０，０００ミクロンであり、容器は、チャンバを含み、１つ以上の官能性の粒子は、チャンバ内に構成される。特定の実施形態では、本明細書に（例えば、そのチャンバ内に１つ以上の細胞の溶解のための）容器が提供され、該容器はチャンバを含み、チャンバは、内側表面またはその他の機能的表面を含み、容器は、その表面中に（埋め込まれた）またはその内側表面上に１つ以上の官能性の結晶、多結晶、半結晶、または非晶質の半導体または絶縁体の粉末粒子を含み、ここで粉末粒子は、（例えば、随意に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１〜１０，０００μｍである。いくつかの実施形態では、結晶、多結晶、半結晶、または非晶質の粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択された元素または化合物の結晶、多結晶、半結晶、または非晶質の粉末粒子である。特定の実施形態では、粒子は、フィルムコーティング、化学官能化、ドーパント、ナノ粒子装飾または表面終端をさらに含む。いくつかの実施形態では、官能性の粒子は、容器の表面の中で構成される。特定の実施形態では、官能性の粒子は、別の材料または表面の中にゆるい粉末状等で埋め込まれない。いくつかの実施形態では、官能性の粒子は、要素、化合物、分子および粒子と機械的に結合し、化学的に結合し、相互作用し、または反応する。特定の実施形態では、官能性の粒子は、液体またはガス、化学反応の触媒作用または増進の工程、細胞の溶解の工程、液体またはガスからの微生物の除去の工程、またはその任意の組み合わせから汚染物質を抽出する。
【００１９】
いくつかの実施形態では、本明細書に（例えば、製品の）バルク複合体が提供され、該複合体は、１つ以上の官能性の結晶、多結晶、半結晶、または非晶質の半導体あるいは絶縁体の粉末粒子（例えば、その表面以下に構成されている粒子の１つ以上を含むバルク）を含み、ここで粉末粒子は随意に気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１〜１０，０００μｍである。特定の実施形態では、結晶、多結晶、半結晶、または非晶質の粉末粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物から選択された元素または化合物の結晶、多結晶、半結晶、または非晶質の粉末粒子である。いくつかの実施形態では、粉末粒子は１つ以上の結晶粒を含む。特定の実施形態では、粉末粒子は単一結晶粒からなる。いくつかの実施形態では、粉末粒子の直径は０．１〜１，０００μｍである。特定の実施形態では、粉末粒子は、気孔、くぼみ、クレーター、ナノワイヤー、円錐体、小尖塔状のもの、岩柱、珊瑚、ヒレ状部、畝状のもの、断崖、ピラミッドと逆ピラミッドから選択される２つ以上の構造体を含む。いくつかの実施形態では、１つ以上の粒子構造体は、サブミリ構造体（ｓｕｂｍｉｌｌｉｓｔｒｕｃｔｕｒｅｓ）である。特定の実施形態では、１つ以上の粒子構造体はマイクロ構造体およびナノ構造体から選択される。特定の実施形態では、粉末粒子の最小の３０％の平均直径は、粉末粒子の最大の１０％の平均直径より２００％小さい。いくつかの実施形態では、その表面は、反射防止であり、反射的であり、吸着性であり、導電性であり、絶縁的であり、帯電防止であり、発光性であり、抗菌性であり、非湿潤性であり、疎水性であり、親水性であり、防汚性であり、付着防止であり、滑り止め的であり、またはその任意の組み合わせである。特定の実施形態では、バルクは帯電防止であり、光吸収性であり、光反射性であり、抗菌性であり、導電性であり、絶縁的であり、電気的抵抗性であり、発光性であり、またはその任意の組み合わせである。いくつかの実施形態では、バルク材料の少なくとも一部は、少なくとも１つ以上の官能性の粒子の一部をさらして削除される（例えば、または、バルク中の官能性の粒子は、バルク材料の表面に、またはその表面上でその他にさらされる）。
【００２０】
特定の実施形態では、本明細書に提供される任意のサブミリ構造体（ｓｕｂｍｉｌｌｉｓｔｒｕｃｔｕｒｅ）は、５００μｍ未満、２００μｍ未満、１５０μｍ未満、１００μｍ未満、５０μｍ未満等の寸法を有しており、例えば、少なくとも１ｎｍ、少なくとも２ｎｍ、少なくとも５ｎｍ、少なくとも２５ｎｍ、少なくとも５０ｎｍ、少なくとも１００ｎｍ等の寸法を有する。
【００２１】
参照による組み込み
本明細書で言及される全ての刊行物、特許、及び特許出願は、あたかも個々の刊行物、特許、又は特許出願が引用によって組み込まれるよう具体的且つ個別に示されるかのように、同じ程度まで引用により本明細書に組み込まれる。
【図面の簡単な説明】
【００２２】
本発明の新規な特徴は、とりわけ添付の特許請求の範囲において明記されている。本発明の特徴と利点をより良く理解するには、本発明の原理が用いられる例示的実施形態を説明する以下の詳細な説明と添付図面とを参照されたい。
【図１】図１は、ナノワイヤー／ピラー、円錐体、ピラミッド、逆ピラミッド、くぼみ、気孔、およびピラミッドとナノワイヤーを含むハイブリッドを含む、官能性の粉末粒子を装飾し得る構造体の例示的なグラフ式の断面の表示を提供する。構造体と粒子は正確な比率ではなく、これらの例に限定されない。
【図２】図２は、くぼみと気孔を含むヘテロ官能性の粉末粒子の走査電子顕微鏡検査（ＳＥＭ）画像を示す。粒子は、実施例２で説明された方法（Ｓｉ結晶粒子のＡｇ金属補助化学エッチング（ＭＡＣＥ））によって調製された。画像（ａ）は、ヘテロ官能性の粒子の上からの図を示し、画像（ｂ）は、画像（ａ）の拡大図である。画像（ｃ）は、（ｂ）に示されるくぼみの拡大図を示し、くぼみ内の気孔構造体を示す。
【図３】図３は、有孔の官能性の粉末のＳＥＭ画像を示す。粒子は、Ｓｉ結晶粒子のＡｇ−ＭＡＣＥによって調製された。画像（ｂ）は画像（ａ）の拡大図である。
【図４】図４は、ナノワイヤーを含む形態のＳＥＭ画像を示す。粒子は、Ｓｉ結晶粒子のＡｇ−ＭＡＣＥによって調製された。ナノワイヤーは、Ａｇ−ＭＡＣＥ中にエッチング液が静的だった時、形成された。粒子のセクションはナノワイヤーが欠けており、それらが正常な処理中に折り取られたからである。
【図５】図５は、岩柱ナノ構造体を含む官能性の粉末粒子を示す。粒子は、Ｓｉ結晶粒子のＡｇ−ＭＡＣＥによって調製された。画像（ａ）は、ＳＥＭによって画像化されるように官能性の粉末粒子を示す。画像（ｂ）は、ＳＥＭによって画像化されるように官能性の粉末粒子の拡大図を示す。岩柱の不規則な相互連結した構造体が見られる。画像（ｃ）は、ＳＥＭによって画像化されるように不規則な相互連結した岩柱構造体の上からの拡大図を示す。画像（ｄ）は、表面で岩柱ナノ構造体を含む官能性の粉末粒子の断面図を示す。前方に構造体上で薄いＰｔコーティングが見られる。
【図６】図６は、ヘテロ官能性のナノワイヤーの例示的な断面図を示す。左側は、多孔質のナノワイヤーであり、右側は、本来のナノワイヤーから外部に延在する、より小さな二次ナノワイヤーを備えたナノワイヤーである。構造体および特徴は正確な比率ではない。
【図７】図７は、ウエハーまたは基板上でのナノ構造化のジオメトリの断面図を示す。ナノワイヤーおよびウエハーは正確な比率ではない。
【図８】図８は、プラスチックまたは他の媒体に埋め込まれた少数の官能性の粉末粒子を含む複合体の断面図を示す。粒子およびナノ構造化は正確な比率ではない。例示された構造体は全方向性である。
【図９】図９は、官能性の粉末粒子をコーティングまたは複合体の中へ統合するためのいくつかの可能な配置の断面図を示す。図（ａ）は、基板またはバルク媒体上の結合剤または接着剤の表面上の官能性の粉末粒子を示す。図（ｂ）は、基板またはバルク媒体に完全に埋め込まれた官能性の粉末粒子を示す。図（ｃ）は、埋め込まれた官能性の粉末粒子、および基板またはバルク媒体の表面での官能性の粉末粒子を示す。構造体および特徴は正確な比率ではない。配置は限定されない。
【図１０】図１０は、繊維内に埋め込まれた官能性の粉末粒子の表示を示す。構造体および特徴は正確な比率ではない。
【図１１】図１１は、官能性の粉末粒子および応用の交流電圧を利用する圧電気装置の例を示す。装置の設計はこの描写に限定されない。特徴および構造体は正確な比率ではない。
【図１２】図１２は、堆積およびＤＩ―Ｈ２Ｏを用いた洗浄の後の、粉末粒子の表面上の（ａ）Ａｇと（ｂ）Ｃｕナノ粒子のＳＥＭ画像を示す。複数のＡｇ粒子サイズドメインは画像（ａ）に見られる。立方的および有機的成形されたＣｕ粒子は、画像（ｂ）に見られる。
【図１３】図１３は、官能性の粉末粒子の表面を装飾するナノ粒子のＳＥＭ画像を示す。画像（ａ）は、Ｓｉ結晶粒子のＡｇ−ＭＡＣＥによって調製された官能性の粉末粒子のくぼみの表面を装飾するＡｇナノ粒子のＳＥＭ画像を示す。画像（ｂ）は、気孔およびＡｇナノ粒子を含むＳｉ粉末粒子のＳＥＭ画像を示す。画像（ｃ）は、気孔およびＡｇナノ粒子を含むＳｉ粉末粒子のＳＥＭ画像を示す。（ｃ）に見られる気孔は（ｂ）のよりも小さく、（ｃ）でのＡｇナノ粒子は（ｂ）のより大きい。
【図１４】図１４は、官能性の粉末粒子の合成および用途に図式的な提案されたプロセスを示す。
【図１５】図１５は、Ｃｕナノ粒子で装飾されたくぼみおよび気孔を含む官能性の粒子のＳＥＭ画像を示す。粒子は、Ｓｉ結晶粒子のＣｕ−ＭＡＣＥによって調製された。
【図１６】図１６は、珊瑚構造体を含む形態のＳＥＭ画像を示す。粒子は、Ｓｉ結晶粒子のＡｇ−ＭＡＣＥによって合成された。これらの形態は抗菌性を有することが実証された。画像（ａ）は、珊瑚構造体を含む粒子を示し、（ｂ）は（ａ）に見られる珊瑚構造体の上からの拡大図を示し、および（ｃ）は、（ｂ）に見られる珊瑚構造体の側面図を示す。観測角度は粗雑かつ複雑な珊瑚構造体を示す。画像は、複雑な珊瑚組織および形成された相互連結した構造体を表示する。
【図１７】図１７は、珊瑚構造体を含む形態のＳＥＭ画像を示す。粒子は、Ｓｉ結晶粒子のＡｇ−ＭＡＣＥによって合成された。画像（ａ）は不規則な珊瑚構造体を示し、（ｂ）は、（ａ）に見られる珊瑚構造体の断面図を示す。
【図１８】図１８は、Ｓｉ粒子の連続エッチングによって調製されたピラミッドおよび珊瑚構造体を含むヘテロ官能性の形態のＳＥＭ画像を示す。粒子は、最初にＫＯＨエッチングによって、図２１に見られるように、ピラミッド構造体を形成しながら合成され、その後にＡｇ−ＭＡＣＥによってさらに官能化された。
【図１９】図１９は、気孔ナノ構造体およびくぼみナノ構造体を含むヘテロ官能性の粒子の形態の例のＳＥＭ画像を示す。画像（ａ）は、三角形開口様のくぼみおよび気孔を含む形態を示す。官能性のＳｉ結晶粒子は、Ａｇ−ＭＡＣＥおよびその後の硝酸エッチングによって合成された。画像（ｂ）は、くぼみ内での正方形開口の気孔を示す。形態は、Ｃｕ−ＭＡＣＥによって調製された。画像（ｃ）は、三角形開口様の逆ピラミッドを備えた微多孔質の表面を示す。形態はＣｕ−ＭＡＣＥによって合成された。
【図２０】図２０は、逆ピラミッド構造体を含む形態のＳＥＭ画像を示す。これらの形態はＳｉ粒子のＣｕ−ＭＡＣＥによって調製された。画像（ａ）は、くぼみの表面上の三角形開口様の逆ピラミッドを含む形態を示す。画像（ｂ）は、マイクロスケールおよびナノスケールの逆ピラミッド構造体を含む形態を示す。画像（ｃ）は、交差する逆ピラミッド構造体から形成された凸面構造体を含む形態を示す。
【図２１】図２１は、３５％（重量／重量）のＫＯＨを用いたＳｉ粒子のエッチングによって調製された、直立ピラミッド構造体を含む形態のＳＥＭ画像を示す。
【図２２】図２２は、５％（重量／重量）のＮａＯＨを含むＣＥエッチングによって調製された、直立ピラミッド構造体を含む形態のＳＥＭ画像を示す。画像（ａ）は、形態の側面図を示し、（ｂ）は、ピラミッド構造体の上からの拡大図を示す。
【図２３】図２３は、１％（重量／重量）のＫＯＨを用いた最初のエッチング、その後のＡｇ−ＭＡＣＥの連続エッチングを含むヘテロ官能化を介して生成された、交差する畝状のものの形態を含むヘテロ官能性のＳｉ粒子のＳＥＭ画像を示す。
【図２４】図２４は、ＨＦおよびＨＮＯ３（３：１  ｖ／ｖ）を含むＣＥエッチングによって調製された、（平均直径４０μｍの）官能性のＳｉＣ粒子の表面のＳＥＭ画像を示す。画像（ａ）は、交差するヒレ状部構造体を含む形態を示し、（ｂ）は、壁構造体を含む形態の上からの図を示す。
【図２５】図２５は、（ａ）Ｒｉｇａｋｕ  Ｕｌｔｉｍａ  ＩＶ  ３  ｋＷのＸ線回折計システムを用いて測定された、官能化されていないおよび官能性の結晶Ｓｉ粉末のＸ線（Ｃｕ  Ｋα１）粉末回折データを示す。官能性の粉末は、実施例７で説明された方法によって調製された。ピーク位置のシフトは、官能性の粉末のＳｉ（１１１）およびＳｉ（３１１）ピークにみられ、＜１１１＞および＜３１１＞の方向のそれぞれに沿って格子の拡張および収縮を示す。表（ｂ）は、ピーク適合結果を示す。
【図２６】図２６は、Ｒｉｇａｋｕ  Ｕｌｔｉｍａ  ＩＶ  ３  ｋＷのＸ線回折計システムを用いて測定された、α−結晶型およびβ−結晶型の両方を含む、（平均直径４０μｍの）官能化されていない結晶ＳｉＣ粉末のＸ線（Ｃｕ  Ｋα１）粉末回折データを示す。
【図２７】図２７は、付属の官能性のＳｉ粒子、官能性のＳｉＯ粒子、官能化されていないＳｉ粒子を介して官能化されたＡＢＳプラスチック基板の接触角の測定を示す。研磨されたＳｉウエハーおよび露出したＡＢＳ基板は、比較のために示される。ＤＩ−Ｈ２Ｏ接触角測定は、ｒａｍｅ−ｈａｒｔ  Ｍｏｄｅｌ  ２００  Ｓｔａｎｄａｒｄ  Ｃｏｎｔａｃｔ  Ａｎｇｌｅ  Ｇｏｎｉｏｍｅｔｅｒで実施された。官能性のＡＢＳプラスチック基板は、実施例１６に記載された方法によって調製され、検査された表面で粒子の１００％カバレージを有していた。（ａ）は、平均接触角測定結果を示す。サンプル１コーティングは、実施例１１で説明された方法によって調製された官能性のＳｉ粒子を含み、サンプル２は、実施例２で説明された方法によって調製された官能性のＳｉ粒子を含み、サンプル３は、実施例７で説明された方法によって調製された官能性のＳｉ粒子を含み、サンプル４は、実施例１３で説明された方法によって調製された官能性のＳｉＯ粒子を含み、およびサンプル５は、（平均直径４５μｍの）官能化されていないＳｉ粒子を含む。（ｂ）は、サンプル３表面上のＤＩ−Ｈ２Ｏ点滴の例示的な側面図を示す。
【図２８】図２８は、Ｎｉｃｏｌｅｔ  ｉＳ５０  ＦＴ−ＩＲ光度計を用いて測定された、（Ａ）官能化されていないＳｉ粉末、（Ｂ）化学的に官能化されたＳｉ粉末、（Ｃ）構造的に官能化されたＳｉ粉末、および（Ｄ）化学的かつ構造的に官能化されたＳｉ粉末のための対称的および非対称的な震動のＣ−Ｈモードの減衰全反射率赤外スペクトルを示す。
【図２９】図２９は、実施例１６で説明された方法によって調製されたＡＢＳプラスチック基板上のナノ構造化された抗菌性表面コーティングでの大腸菌の生／死蛍光顕微鏡複合体Ｚスタック例示画像を示す。抗菌性の官能性の粒子は、バックグラウンドで見られ、棒状の特徴は染色された大腸菌である。ナノ構造体上の３７°Ｃでの成長の１時間後、８９±６％の細胞は死んでいることが確認された。
【図３０】図３０は、官能性の粉末を使用して細胞を溶解する方法を示す。図（ａ）は、官能性の粒子を含む容器を示し、（ｂ）は、（ａ）から容器に添加された細胞を含む溶液を示し、（ｃ）は、細胞および官能性の粒子を含む溶液の撹拌を示す。溶液中の細胞は、官能性の粒子との相互作用で溶解された。図（ｄ）は、細胞の成分を含む溶液の抽出を示す。方法の設計はこの描写に限定されない。特徴および構造体は正確な比率ではない。
【図３１】図３１は、実施例２５に説明された溶解プロトコルに従って一般細菌数によって生菌細胞の減少率を示す。処理（Ａ）および処理（Ｂ）は、構造的に官能化された粉末粒子を含み、（Ｃ）は、官能化されていない（平均直径４５μｍの）Ｓｉ粉末粒子を含み、および（Ｄ）は、対照として粉末を含まない。当初の細菌培養集団は、５．３×１０８／ｍＬであり、方法は図３０に例示される。
【図３２】図３２は、異なるエッチング持続時間および撹拌速度のＡｇ−ＭＡＣＥによって調製された、官能性の粒子のエッチングの深さの表を示す。エッチングの深さは、フォーカスド・イオン・ビーム（ＦＩＢ）断面化およびＳＥＭによって画定された。データは、他の方法で同一の条件によって調製された官能性のＳｉ粒子のエッチング深さに対する撹拌速度およびエッチング時間の効果を実証する。
【図３３】図３３は、Ａｇ−ＭＡＣＥを使用して、非晶質のＳｉＯ粒子上で産生された、官能性の表面のＳＥＭ画像を示す。画像（ａ）は、珊瑚構造体を示し、（ｂ）は（ａ）に示される構造体の拡大図であり、（ｃ）は、岩柱構造体を示し、（ｄ）は（ｃ）に示される構造体の拡大図である。
【図３４】図３４は、実施例１３に記載される方法によって調製された、Ｒｉｇａｋｕ  Ｕｌｔｉｍａ  ＩＶ  ３  ｋＷのＸ線回折計システムを用いて測定された、官能化されていない、および官能性（サンプルＡ）非晶質のＳｉＯ粉末（粒子直径は３８〜４５μｍである）のＸ線（Ｃｕ  Ｋα１）粉末回折データを示す。２４°および５０°２θの付近に集中する広幅のピークは、ＳｉＯ粒子の結晶構造が非晶質であることを示す。
【図３５】図３５は、実施例１５に記載される方法によって調製された、Ｇｅ粒子上のコード構造体を含む官能性の表面のＳＥＭ画像を示す。
【図３６】図３６は、実施例１５に記載される方法によって調製された、Ｇｅ粒子上のコード構造体および三角形開口様くぼみ構造体を含む官能化されたヘテロ官能性の表面のＳＥＭ画像を示す。画像（ｂ）は、画像（ａ）に示される構造体の拡大図である。
【図３７】図３７は、Ｓｈｉｍａｄｚｕ  ＵＶ−２４０１  ＵＶ−ＶＩＳ分光光度計を用いて４５°入射角で測定された、いくつかの表面の反射するＵＶ−ＶＩＳ反射率データを示す。サンプル（Ａ）は研磨されたＳｉウエハーであり、およびサンプル（Ｂ）は露出したＡＢＳ基板を、比較のために示す。サンプル（Ｃ）、（Ｄ）、（Ｅ）、（Ｆ）は、実施例１６に記載される方法によって調製された、官能性の基板である。サンプル（Ｃ）は、実施例１１に記載される方法によって調製された、官能性のＳｉ粒子でコーティングされたＡＢＳプラスチック基板である。サンプル（Ｄ）は、実施例１３に記載される方法によって調製された、官能性の非晶質のＳｉＯ粒子でコーティングされたＡＢＳプラスチック基板である。サンプル（Ｅ）は、実施例２に記載される方法によって調製された、くぼみおよび気孔を含むヘテロ官能性のＳｉ粒子でコーティングされたＡＢＳプラスチック基板である。サンプル（Ｆ）は、官能化されていない（平均直径４５μｍの）Ｓｉ粒子でコーティングされたＡＢＳプラスチック基板である。サンプル（Ｃ）、（Ｅ）、および（Ｆ）の粒子表面は、サンプル（Ａ）と同様の化学構成および結晶構造を有する。様々な表面形態は様々な可視光反射率スペクトルをもたらす。
【図３８】図３８は、いくつかのサンプル表面の光学写真を示す。（Ａ）は、露出したＡＢＳプラスチック基板であり、および（Ｂ）、（Ｃ）、（Ｄ）は、実施例１６に記載される方法によって調製されたコーティングされたＡＢＳプラスチック基板である。サンプル（Ｂ）は、実施例２に記載される方法によって調製された、くぼみおよび気孔を含むヘテロ官能性のＳｉ粒子でコーティングされる。サンプル（Ｃ）は、実施例１３に記載される方法によって調製された官能化された非晶質のＳｉＯ粒子でコーティングされる。サンプル（Ｃ）は、実施例１１に記載される方法によって調製された官能化されたＳｉ粒子でコーティングされる。
【発明を実施するための形態】
【００２３】
粒子を官能化する方法
いくつかの態様では、本開示は、粉末粒子上で構造体を形成する方法を提供する。図１４は、粉末粒子上で構造体を形成する例示的な方法の概念の図式を提供する。いくつかの実施形態では、該方法は、（ａ）１つ以上の（例えば、結晶、多結晶、半結晶、非晶質の）（例えば、半導体または絶縁体の）粉末粒子を提供する工程と、（ｂ）（例えば、随意に）、１つ以上の粉末粒子から表面汚染物を取り除く工程と、（ｃ）（例えば、随意に）、１つ以上の粉末粒子から酸化物を取り除く工程と、（ｄ）１つ以上の粉末粒子上で（例えば、第１型の）構造体を形成する工程であって、それによって、１つ以上のホモ官能性の粉末粒子を形成する工程と、（ｅ）（例えば、随意に）、１つ以上のホモ官能性の粉末粒子上で（例えば、第２型の）構造体を形成する工程であって、それによって、１つ以上のヘテロ官能性の粉末粒子を形成する工程と、を含み、ここで、第１型および第２型の構造体は、（例えば、随意に）気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからなる群から選択される。
【００２４】
いくつかの態様では、本開示は、粉末粒子上で構造体を形成する方法を提供し、該方法は、１つ以上の（例えば、結晶、多結晶、半結晶、非晶質の）（例えば半導体または絶縁体の）粉末粒子を提供する工程と、１つ以上の粉末粒子上で第１型の構造体を形成する工程であって、それによって、１つ以上のホモ機能性粉末粒子を形成する工程と、を含む。（例えば、第１型の）構造体は、気孔、くぼみ、クレーター、ナノワイヤー、円錐体、小尖塔状のもの、岩柱、珊瑚、コード、壁、溝、ヒレ状部、畝状のもの、断崖、ピラミッドと逆ピラミッドからなる群から選択される場合がある。
【００２５】
いくつかの態様では、本開示は、粉末粒子上で構造体を形成する方法を提供し、該方法は、（ａ）１つ以上の（例えば、結晶、多結晶、半結晶、非晶質の）（例えば半導体または絶縁体の）粉末粒子を提供する工程と、（ｂ）１つ以上の粉末粒子から表面汚染物を取り除く工程と、（ｃ）（例えば、随意に）、１つ以上の粉末粒子から酸化物を取り除く工程と、（ｄ）１つ以上の粉末粒子上で（例えば、第１型の）構造体を形成する工程であって、それによって、１つ以上のホモ官能性の粉末粒子を形成する工程と、（ｅ）１つ以上のホモ官能性の粉末粒子上で（例えば、第２型の）構造体を形成する工程であって、それによって、１つ以上のヘテロ官能性の粉末粒子を形成する工程と、を含み、ここで、第１型および／または第２型の構造体は、（例えば、随意に）気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドからなる群から選択される。
【００２６】
本明細書に記載された粉末加工方法は、ウエハーまたは他の基板を官能化するために使用される典型的な方法と実質的に異なる。他の基板と比較して粉末の増大した表面積は、官能化反応の反応速度および化学的と粒子の動態を含む反応特徴を変化させる場合がある。いくつかの実施例では、粉末粒子の表面上でナノ構造体の作製に使用された化学反応は、反応発熱と迅速な動力学により溶液温度を増大させる場合があり、それは反応速度を変化させる場合がある。対照的に、ウエハー上の同じ反応は、ウエハーの低い表面積により溶液温度の無視できる変動をもたらす場合がある。曝露した結晶学的な面またはジャンクションは官能化プロセスおよび結果として生じる形態に影響を及ぼす場合がある。いくつかの例では、ウエハーと比較して、粒子形成因子は、曝露した結晶学的な面またはジャンクションのより多い数および多様な選択範囲を提供する。反応溶液の攪拌、またはかき混ぜは、粉末とウエハーの化学反応に異なる影響を及ぼし、結果として異なる官能化をもたらす場合がある。いくつかの例では、粉末は溶液中に動いており、それは粉末粒子内に触媒ナノ粒子の移動、および／または粉末からの材料の溶解を変更する場合がある。様々な形態は、粉末粒子とウエハーの間の運動の差の結果として触媒動態の差により形成される場合がある。
【００２７】
本明細書に記載された方法は、室温と大気圧で実施される場合がある。いくつかの実施形態では、圧力と温度は、粉末粒子の表面上で存在する構造体および形態を変化させるために調節される場合がある。本明細書に記載された反応は、開いているまたは閉められた反応容器において実施される場合がある。
【００２８】
粉末粒子
本開示の粉末粒子は、結晶、多結晶、半結晶、非晶質であってもよい。好ましくは、粉末粒子は結晶または非晶質である。粒子は、固体であり、または気孔を含む場合があり、かつ規則または不規則な形状の場合がある。粉末粒子は、元素または混合物の結晶粒子であってもよい。好ましくは、粒子は、第ＩＶＡ族の元素、第ＩＶ−ＶＩ族の化合物、第ＩＩ−ＩＶＢ族の化合物、第Ｉ−ＶＩＩ族の化合物、第ＩＩ−ＶＩ族の化合物、第ＩＩＩ−Ｖ族の化合物、第ＩＶーＩＶ族の化合物、遷移金属酸化物、および３つ以上の元素を含む化合物からなる群から選択される。粉末粒子は、半導体または絶縁体の元素または化合物、例えばＳｉ、Ｇｅ、Ｓｎ、ＣｕＣｌ、ＣａＯ、ＭｇＯ、ＧａＡｓ、ＧａＮ、ＢＮ、ＢＰ、ＡｌＮ、ＩｎＮ、ＩｎＰ、ＳｉＯおよびＳｉＣから構成される場合がある。
【００２９】
本開示の粉末粒子は、１つ以上の結晶粒を含む場合がある。随意に、粒子は単一結晶粒からなる。粉末粒子は、密接な物理的接触に保持された２つ、３つまたは４つ以上の結晶粒からなる場合がある。粉末粒子は不規則な形状であってもよいが、粒子の最長および最短のアスペクトに基づく平均有効直径を有する。粒子の平均有効直径は、０．１μｍ〜１０，０００μｍ、または０．１μｍ〜１，０００μｍなどの０．０１μｍ〜１０，０００μｍであってもよい。粒子の平均有効直径は、少なくとも約０．０１μｍ、０．１μｍ、１μｍ、１０μｍ、１００μｍ、１，０００μｍ、１０，０００μｍ以上であってもよい。粒子の平均有効直径は、約１０，０００μｍ、１，０００μｍ、１００μｍ、１０μｍ、１μｍ、０．１μｍ、０．０１μｍまたはそれ未満であってもよい。随意に、粉末粒子の平均有効直径は、０．１μｍ〜１００μｍ、０．１μｍ〜１０μｍ、１μｍ〜１０，０００μｍ、１μｍ〜１，０００μｍ、１μｍ〜１００μｍ、１０μｍ〜１０，０００μｍ、１０μｍ〜１，０００μｍ、または１００μｍ〜１０，０００μｍであってもよい。平均有効直径および粉末粒子のサイズの分散は、修飾された粒子の望ましい特性および用途に基づいて選択される場合がある。
【００３０】
粉末粒子の一群には特徴的なサイズ分散があってもよい。サイズ分散は、モノモーダル、バイモーダル、トリモーダル、またはマルチモーダルであってもよい。サイズ分散は、粉末粒子の特徴的なサイズ、例えば、平均直径、に基づいて決定される場合がある。粉末のサイズ分散は、粉末粒子のふるい分粒により決定される場合がある。粉末粒子のサイズ分散は、粒子の約１０％、２０％、３０％、４０％、５０％、６０％、７０％、８０％、９０％または９５％が、粒子の平均サイズの５０％内にあるように、画定される場合がある。粒子のサイズ分散は、粒子の少なくとも約１０％、２０％、３０％、４０％、５０％、６０％、７０％、８０％、９０％または９５％以上が、粒子の平均サイズの５０％内にあるように、画定される場合がある。粒子のサイズ分散は、粒子の約９５％、９０％、８０％、７０％、６０％、５０％、４０％、３０％、２０％または１０％以下が、粒子の平均サイズの５０％内にあるように、画定される場合がある。特定の粒子のサイズ分散は、官能性の粉末材料の特定の物理的性質に関連づけられる場合がある。
【００３１】
プレエッチング調製
粉末粒子上で構造体を形成する前に、１つ以上の粉末粒子から表面汚染物を取り除くことは有利な場合がある。表面汚染物は、粉末粒子の表面に置かれた望ましい材料以外に、任意の有機または無機のガス、液体または固体を含む場合がある。粉末粒子は、１つ以上の溶媒を有する一連液槽または溶液に配置することができる。随意に、１つ以上の粉末粒子は、少なくとも１０分間、溶媒液槽、例えば、アセトン液槽に置かれる。粉末粒子は、少なくとも１０分間、第２の溶媒液槽、例えば、メタノールまたはエタノール液槽にさらに置かれる場合がある。粉末粒子から表面汚染物を取り除く工程は、超音波処理を含む場合がある。いくつかの実施形態では、表面洗浄は粉末を酸液槽または酸化剤を用いて増強させた酸液槽に浸すことによって実施する場合があり、それは室温または高温で実施される場合がある。化学浴の各々は、さらなる継続的な処理を含む場合がある。例えば、アセトンによる化学浴またはエタノールによる化学浴は、少なくとも１０分間、超音波処理が後続する少なくとも１０分間の撹拌に含む場合がある。いくつかの実施形態では、粉末粒子は、少なくとも１０分間、粉末を懸濁状態で保つために撹拌と超音波処理の両方が同時に実施される溶媒溶液に置かれる場合がある。いくつかの実施形態では、表面汚染物は、２０°Ｃ、３０°Ｃ、４０°Ｃ、５０°Ｃ、６０°Ｃ、７０°Ｃ、８０°Ｃ、９０°Ｃ、１００°Ｃ、２００°Ｃ、３００°Ｃ、４００°Ｃ、５００°Ｃ、６００°Ｃ、７００°Ｃ、８００°Ｃ、９００°Ｃ、１０００°Ｃまたはそれ以上の温度での長時間加熱を介して１つ以上の粉末粒子から取り除かれる場合もある。加熱は、１つ以上の様々な気体環境で生じる場合がある。いくつかの実施形態では、１つ以上の粉末粒子は、１００ｍｂａｒ以下の圧力の真空で加熱される場合がある。粉末粒子は、空気、Ｎ２、ＣＯ２、Ｈｅ、Ｈ２、Ａｒまたはその混合物を含む気体環境内で加熱される場合もある。
【００３２】
本開示の方法は、１つ以上の粉末粒子から酸化物を取り除く工程も含む場合がある。１つ以上の粉末粒子は、酸性溶液または塩基性溶液で洗浄される場合がある。例えば、粉末粒子は、少なくとも５分間ＨＦ（＞１Ｍ）および脱イオン化Ｈ２Ｏ（ＤＩ−Ｈ２Ｏ）の混合物を含む液槽で洗浄される場合がある。いくつかの実施形態では、液槽は、ＨＦ溶液にＮＨ４Ｆを添加することによってバッファーされる場合がある。いくつかの実施形態では、液槽は、酸化物および他の表面原子の溶解を光促進するために照らされる場合がある。光の波長および強度は、粉末粒子の化学的性質に応じて変動される場合がある。粉末粒子は、化学浴の後にすすぎ剤（ｒｉｎｓｉｎｇ  ａｇｅｎｔ）（例えば、ＤＩ−Ｈ２Ｏ）ですすぐ場合がある。浸された粉末粒子は、ガスで乾燥され洗い流される場合がある。洗い流し用のガスは、望ましい表面の化学に応じてＮ２、Ｈｅ、Ｈ２または別のガスを含む場合がある。粉末粒子は、表面原子を再構成し、かつ残留表面湿気を蒸発させるために、液槽調製に続いて、熱的にアニーリングされる場合がある。いくつかの実施形態では、熱的なアニーリングは、上記化学浴方法が代わりに使用することができる。粉末粒子は、液槽処理または熱的なアニーリングの後、イオンに富んだ溶液に浸される場合がある。イオン種は、粒子の望ましい用途に応じて表面化学を変化させるために選択される。いくつかの実施形態では、イオンに富んだ溶液液槽の後にすすぎ剤（ｒｉｎｓｉｎｇ  ａｇｅｎｔ）（例えば、ＤＩ−Ｈ２Ｏ）による完全な洗浄は場合がある。
【００３３】
エッチング方法
本明細書に記載される方法は、１つ以上の粉末粒子上で第１型の構造体を形成する工程であって、それによって、１つ以上のホモ官能性の粉末粒子を形成する工程を通常含む。いくつかの実施形態では、方法は、１つ以上のホモ機能性粉末粒子上で、第２型の構造体を形成する工程であって、それによって、１つ以上のヘテロ官能性の粉末粒子を形成する工程、をさらに含む場合がある。形成する工程は、粉末粒子の表面上で、または気孔内に構造体を形成することを含む場合がある。形成する方法は、望ましいバルクの構造および粉末の表面形態に基づいて選択される場合がある。具体的な構造的な修正はプラズマ、ガスまたは溶液の方法によってシングルまたはマルチプロセスのエッチングを含む場合がある。例えば、官能性の粉末粒子を作製する方法は、金属補助化学エッチング（ＭＡＣＥ）およびその後の化学エッチング（ＣＥ）の繰返しの連続を含む場合がある。随意に、ＭＡＣＥは、ＣＥなしで数回連続的に実施される場合がある。随意に、ＣＥは、その後にＭＡＣＥが実施される場合がある。様々なエッチング方法の順番は、表面構造の異なる形態を作製するために変化される場合がある。粉末粒子は、任意の表面の異物を取り除くために、任意のエッチング方法に続いて、すすぎ剤（ｒｉｎｓｉｎｇ  ａｇｅｎｔ）（例えば、ＤＩ−Ｈ２Ｏ）ですすぎ、Ｎ２、ＨｅまたはＨ２などのガスで洗い流し、および／または熱的にアニーリングされてもよい。随意に、粒子は、メタノール、エタノールまたはアセトンなどの溶媒ですすぐ場合がある。
【００３４】
金属補助化学エッチング（ＭＡＣＥ）は、典型的に、１）粉末表面上に金属ナノ粒子を堆積すること、および２）酸性液槽または塩基性液槽でのエッチング、という２つのメイン工程を含む。２つの工程は、随意に単一の容器で同時に実施されてもよい。随意に、堆積およびエッチングのプロセスは単独に実施されてもよい。分離する際、金属ナノ粒子の堆積は、エッチングの前に一度または数回実施される場合がある。エッチングは、一度または数回実施される場合がある。随意に、その溶液は、磁気撹拌棒、オーバーヘッドスターラー（ｏｖｅｒｈｅａｄ  ｓｔｉｒｒｅｒ）、循環ポンプ、インペラーまたは他の混合装置または撹拌装置の使用を通じて撹拌したりかき混ぜたりする場合がある。
【００３５】
ＭＡＣＥプロセスのための粉末粒子上の金属ナノ粒子の堆積は、酸または塩基、ＤＩ−Ｈ２Ｏおよび（例えば、貴金属または希少性のある金属）イオンなどの金属イオンを含む溶液で起こる場合がある。例えば、ＨＦは、少なくとも０．１Ｍの濃度で使用される場合がある。例えば、Ａｇを含む、金属イオンの１つ以上の種が、使用することができる。ＡｇＮＯ３などの貴金属塩は、液槽へ金属イオンを導入するために使用することができる。いくつかの実施形態では、限定されないが、Ｆｅ（ＮＯ３）３、Ｃｕ（ＮＯ３）２、Ｈ２ＰｔＣｌ６、Ｋ２ＰｔＣｌ６、ＨＡｕＣｌ４またはＲｈＣｌ３を含む他の金属塩は、ＡｇＮＯ３が代わりに使用され、またはＡｇＮＯ３と協調して使用される場合がある。金属イオンは、電気分解を含む他の方法によって液槽溶液へ導入することができる。溶液の温度、持続時間、撹拌とかき混ぜの速度、ｐＨ、化学組成、量、金属イオン濃度、および塩基または酸の濃度は、ナノ粒子堆積のサイズおよび表面カバレッジを制御するために調節することができる。金属イオンの２つ以上の種が粉末粒子表面上に堆積される場合、それらは、同一のまたは異なる表面濃度で同時にまたは単独の工程で堆積することができる。いくつかの実施形態では、その溶液は、金属ナノ粒子の堆積挙動を変化させるために照らされてもよい。光の波長および強度は、１つ以上の粉末粒子の物理的および化学的の性質に応じて変動される場合がある。金属ナノ粒子の表面カバレッジを変化させるために、粉末粒子は、ＭＡＣＥの後に熱的にアニーリングされる場合がある。
【００３６】
あるいは、ＭＡＣＥは酸または塩基、酸化種およびＤＩ−Ｈ２Ｏを含む溶液内で実施することができる。いくつかの実施形態では、ＤＩ−Ｈ２Ｏは、メタノール、エタノール、イソプロピルアルコールまたはアセトンなどの別の溶媒に部分的に、または完全に取り替えられてもよい。例えば、ＨＦは、好ましくは４Ｍを超える濃度で、酸として選択され得、Ｈ２Ｏ２は酸化剤として選択され得る。いくつかの実施形態では、ＨＦは、別の酸、例えば、Ｈ３ＰＯ４、ＨＣｌ、または塩基、例えば、ＮＨ４Ｆ、に置換されてもよい。酸化種は、Ｈ２Ｏ２、Ｏ２ガス、オゾン、Ｈ２ＳＯ４、Ｈ２Ｓ２Ｏ８、ＮａＣｌＯ、ＮａＣｌＯ４、ＫＭｎＯ４とＦｅ（ＮＯ３）３から選択されてもよい。随意に、試薬は、ある期間にわたって溶液に添加される場合がある。酸または塩基の濃度、酸化剤濃度、溶解持続時間、撹拌およびかき混ぜの速度、ｐＨ、化学組成、量、化学的添加の速度および温度は、粉末粒子表面上で実施されるエッチングの構造および形態を制御するために変動される場合がある。いくつかの実施形態では、溶液は、粒子の溶解を変化させるために照らされてもよい。光の波長および強度は、１つ以上の粉末粒子の物理的および化学的の性質、および望ましい表面の構造体および形態に応じて変動される場合がある。余分な金属ナノ粒子は、粉末粒子表面から取り除かれる場合がある。例えば、ＨＮＯ３とＤＩ−Ｈ２Ｏの溶液は、粒子表面から金属を取り除くために使用することができる。いくつかの実施形態では、金属は、酸性溶液、例えば、硫酸、過塩素酸、王水を使用して、粒子の表面から取り除かれる場合がある。いくつかの実施形態では、金属ナノ粒子の除去は、電気化学的方法、適切な化学的方法、または両方の方法の組み合わせを用いて達成され得る。いくつかの実施形態では、回収した金属ナノ粒子は、さらなる使用のために回復させ再利用してもよい。
【００３７】
任意の主題の方法を実施する際に、１つ以上の粉末粒子の化学エッチング（ＣＥ）は金属補助化学エッチングを妨害し、その前またはその後に実施される場合がある。ＣＥは、典型的に、本来化学的で機械的でない手段を使用して、選択的に表面物質を取り除くために任意の方法を含む。ＣＥ工程は、主題の方法において一度または数回実施される場合がある。ＣＥ方法は、処理された粉末粒子を有する酸溶液または塩基溶液を含む場合がある。例えば、ＣＥ液槽はＫＯＨおよびＤＩ−Ｈ２Ｏを含む場合がある。いくつかの実施形態では、ＫＯＨは、ＮＨ４Ｆ、ＨＦ、ＮａＯＨ、ＬｉＯＨ、ＲｂＯＨ、ＣｓＯＨ、ＮＨ４ＯＨ、Ｓｒ（ＯＨ）２、Ｃａ（ＯＨ）２、Ｂａ（ＯＨ）２、テトラメチルアンモニウムヒドロキシド、またはＨＢｒなどの酸種または塩基種で置換される場合がある。化学的濃度、溶液温度、持続時間、撹拌およびかき混ぜの速度、ｐＨ、化学組成、量、化学的添加の速度は、望ましい表層構造体および形態に応じて変動される場合がある。いくつかの実施形態では、溶液は、粉末粒子の表面溶解を増強させるために照らされてもよい。光の波長および強度は、１つ以上の粉末粒子の物理的および化学的性質に応じて変動される場合がある。
【００３８】
追加的処理
粉末粒子上の１つ以上の構造体の形成後、結果として生じるホモまたはヘテロ粉末粒子は、１つ以上の追加的プロセスにかけられ得る。以下に記載される随意の追加的プロセスの組み合わせは、任意の順序で、そして任意の回数反復されて、実施され得る。いくつかの例では、任意の追加的プロセスは、官能性の粉末粒子を製品に組み込む前に実施される。あるいは、任意の追加的処理は、官能性の粉末粒子を製品に組み込んだ後に実施され得る。
【００３９】
追加的処理方法は、１つ以上の粉末粒子をフィルムコーティングまたはめっき加工する方法を含む。フィルムコーティングまたはめっき加工は、結果として、粉末粒子の表面の全体表面または一部を覆う材料の薄いフィルムの、同一、半同一、非同一、またはパターン化された堆積をもたらす、任意のプロセスを含み得る。例えば、蒸着は、薄いフィルムを堆積させるために使用され得る。いくつかの実施形態では、化学浴、電気化学的方法、スピンコーティング、ディップコーティング、スプレー、オープンロールコーティング（ｒｏｌｌ−ｔｏ−ｒｏｌｌ  ｃｏａｔｉｎｇ）、またはリソグラフィー法が使用され得る。
【００４０】
追加的処理は、１つ以上の粉末粒子の表面を、化学的に官能化する方法を含む。化学的官能化は、１つ以上の粉末粒子の表面上に、反応場または非反応場を作り出す任意のプロセスを含み得る。例えば、粉末粒子の表面は、クロルヘキシジンジグルコネート、または（３−アミノプロピル）トリエトキシシランなどの、活性抗菌性化学薬品と結合し得る。あるいは、粒子の表面は、官能化化合物、オクタデシルトリクロロシラン（ｏｃｔａｄｅｃｙｌｔｒｉｃｈｌｏｒｏｓｉｌａｎｅ）、または１Ｈ，１Ｈ，２Ｈ，２Ｈ−パーフルオロデシルトリエトキシシラン（１Ｈ，１Ｈ，２Ｈ，２Ｈ−ｐｅｒｆｌｕｏｒｏｄｅｃｙｌｔｒｉｅｔｈｏｘｙｓｉｌａｎｅ）を含むがこれらに限定されない、例えばシラン化合物との反応を通して官能化することができ、粒子の基板への結合を改善することもできる、疎水性の高い表面を生成する。いくつかの実施形態では、表面は、分散剤またはペプチドで官能化され得る。いくつかの実施形態では、粒子の表面は、粒子が製品か媒体に結合または接着するのを補助するように官能化され得る。例えば、ジエトキシジフェニルシラン、アリルトリクロロシラン、トリエトキシ−ｐ−トリルシラン（ｔｒｉｅｔｈｏｘｙ−ｐ−ｔｏｌｙｌｓｉｌａｎｅ）、アリルトリエトキシシラン、ビニルトリメトキシシラン、または他の誘導体化されたシラン（ｄｅｒｉｖａｔｉｚｅｄ  ｓｉｌａｎｅｓ）は、ポリマー媒体中の粒子を、共有結合的または非共有結合的相互作用を通して結合させるために、使用され得る。粉末粒子表面は、選択される用途にとって望ましい材料特性に応じて、１を超える化学種で官能化され得る。化学的官能化は、表面エネルギー、表面積、表面粗さ、密度プロファイル、反射率、光学定数、帯電、バンドギャップ、剪断弾性率、可塑性、比重量、摩擦係数、音響的特性、熱特性、光学的特性、電気的特性、化学的特性、非共有相互作用、フォトルミネセンス、光吸収、疎水性、および親水性などの特性を変化させるための方法を含み得る。
【００４１】
他の追加的処理は、中性子照射を介して、１つ以上の粉末粒子をドーピングする方法を含み得る。粉末粒子の中性子放射への曝露は、その電子的特性、バンド構造、またはそのバンドギャップを変化させ得る。ＭＡＣＥなどの方法を介して作り出されたサブミリ構造体は、半導体粒子のドーピングに対して感度が高いかもしれない。いくつかの例では、中性子照射前のナノ構造体形成は、望ましい電子的物性で増強された特定の構造および形態を可能にする。
【００４２】
図１２、１３、および１５で示されるように、別の追加的処理が、ナノ粒子による１つ以上の粉末粒子の装飾を含み得る。ナノ粒子は、ナノ粒子合成の任意の方法によって、官能性の粉末粒子の表面上に堆積、または分散され得る。例えば、ナノ粒子は、化学液槽に堆積され得る。いくつかの実施形態では、ナノ粒子は、蒸着によって堆積され得る。ナノ粒子装飾は、粉末粒子の物理的または化学的特性を変化させ、そして増強するために使用され得る。ナノ粒子は、粉末粒子の抗菌性特性を増強するために使用され得る。例えば、Ａｇ、Ｃｕ、またはＺｎＯナノ粒子は、それらの抗菌性活性のために、１つ以上の粉末粒子に加えられ得る。Ａｇ、Ａｕ、およびＣｕなどのナノ粒子は、粉末粒子の電気的および光学的特性を増強し得る。ナノ粒子は、ＵＶ光吸収を増強するように、粉末粒子表面を装飾し得る。例えば、Ａｌ２Ｏ３またはＺｎＯは、粉末粒子のＵＶ光吸収特徴を増強し得る。ナノ粒子はまた、ナノ構造体をＵＶ光分解から保護するために利用され得る。例えば、ＣｅＯ２ナノ粒子は、ＵＶ保護剤として使用され得る。
【００４３】
構造体
本開示は、構造体を含む粉末粒子、これらの構造体を形成する方法、および粉末粒子を含む組成物を提供する。本明細書に開示される任意の構造体は、マイクロ構造体またはナノ構造体などの、サブミリ構造体を指し得る。本方法および組成物において適切な構造体の型の具体例は、気孔、くぼみ、クレーター、ナノワイヤー、円錐体、小尖塔状のもの、岩柱、珊瑚、コード、壁、ヒレ状部、畝状のもの、断崖、ピラミッド、および逆ピラミッドを含むが、これらに限定されない。官能性の粉末粒子を装飾し得るナノ構造体の例は、図１に示される。
【００４４】
くぼみ、クレーター、気孔は、粉末粒子上の刻み目を指す。くぼみおよびクレーターは、２未満の深さ対直径比率を有し得る。気孔という用語は、２以上の深さ対直径比率を有する任意の刻み目を指すために使用される。気孔は、必須ではないが、２つの開放端を有し得る。くぼみ、クレーター、および気孔は、幾何学的または有機的な形状の開口を有し得る。粒子表面上のくぼみおよび気孔の例示画像は、図２、３、および１９に示される。
【００４５】
ナノワイヤー、小尖塔状のもの、およびピラーという用語は交換可能に用いられ、粉末粒子から外へ伸びる、細長い構造体を指す。ナノワイヤーまたはピラーは、２、３、４、５、６、７、８、９、１０、またはそれ以上の、高さ対直径比率を有し得る。ナノワイヤーまたはピラーは、必須ではないが、円形断面を有し得る。ナノワイヤーまたはピラーは、類似の平均的断面積、または可変的断面積を有し得る。粉末粒子の表面上のナノワイヤーおよびナノピラーの例は、図４に示される。円錐体という用語は、ベースから先端へ、断面積が継続的に減少するピラー構造体を指す。
【００４６】
ピラミッドという用語は、ベースから先端へ、断面積が減少し、そして３以上の側面を有する粉末粒子から外へ伸びる、任意の構造体を指す。ピラミッド構造体は、必須ではないが、鋭角または平坦な側面を有し得る。ピラミッド構造体は、必須ではないが、切り取られた先端、または平坦な先端を有し得る。粉末粒子の表面上のピラミッド構造体の例は、図２１と２２に示される。
【００４７】
逆ピラミッドは、ベースから先端へ、断面積が減少し、そして３以上の側面を有する粒子の中へ伸びる、任意の凹状のピラミッド構造体を指す。逆ピラミッド構造体は、必須ではないが、平坦な側面、鋭角、または切り取られた先端あるいは平坦な先端を有し得る。粉末粒子の表面上の逆ピラミッド構造体の例は、図２０に示される。
【００４８】
畝状のものまたは断崖という用語は、ＦＷＨＭ（半値全幅）の断面幅が、サブミクロンで、その長さより小さい、突出した、長さに沿って交差している構造体である。畝状のものまたは断崖は、長さに沿って湾曲している、または真っ直ぐなセクションから成り得る。畝状のものまたは断崖は、必須では無いが、囲われた、窪んだ領域を形成し得る。粉末粒子の表面上の畝状のものおよび断崖の例は、図２３に示される。
【００４９】
壁という用語は、長さが高さまたは断面幅よりも大きく、そして長さに沿って、類似の幅対高さ比率から成る、突出構造体を指す。壁は、必須ではないが、ベースから頂部へ、一定の断面幅を有し得る。粉末粒子の表面上の壁の例は、図２４（ｂ）に示される。
【００５０】
ヒレ状部という用語は、長さが高さまたは断面幅よりも大きく、そして長さに沿って変化する高さから成る、突出構造体を指す。ヒレ状部は、必須ではないが、ベースから頂部へ、減少する断面積を有し得る。粉末粒子の表面上のヒレ状部の例は、図２４（ａ）に示される。
【００５１】
コードという用語は、高さがベースの幅を超えない、細長い凸状構造体を指す。コードは、必須ではないが、半円断面形状を有し得る。コードは、必須ではないが、他のコードと平行であっても良い。粉末粒子の表面上のコードの例は、図３５に示される。
【００５２】
岩柱という用語は、横方向に相互連結または相互接続された、可変断面積または可変断面形状の、突出したピラー様構造体を指す。図５、３３（ｃ）、および３３（ｄ）は、岩柱として分類され得る、いくつかの横方向に相互連結されたナノピラーを描写する。
【００５３】
珊瑚という用語は、形態が不規則であるか、または形状が幾何学的でない、任意の伸長構造体を指す。例えば、方向が長さに沿って変化し、そして断面積または断面形状が可変的である細長い構造体は、珊瑚と呼ばれるかもしれない。珊瑚は、必須ではないが、相互連結された、または相互接続された特徴を有し得る。他のクラスの構造体に容易に分類できない任意のナノ構造体またはミクロ構造体は、珊瑚であると考えられ得る。図１６、１７、３３（ａ）、および３３（ｂ）は、珊瑚として分類され得る不規則に形成されたナノスケール形成を描写する。
【００５４】
単一の粉末粒子は、２以上の型の構造体を含み得る。いくつかの実施形態では、図６に示されるように、構造体同士が互いに層になっている。例えば、粉末粒子は、ピラミッドの側面上にナノワイヤーを含み得る。ナノワイヤーは、ピラミッド、逆ピラミッド、クレーター、円錐体、岩柱、珊瑚、コード、壁、ヒレ状部、畝状のもの、断崖、または他のナノワイヤーの側面を装飾し得る。くぼみおよび気孔は、ナノワイヤー、クレーター、円錐体、ピラミッド、逆ピラミッド、珊瑚、コード、壁、ヒレ状部、畝状のもの、断崖、または岩柱、あるいは他のくぼみおよび気孔の表面を装飾し得る。単一の粉末粒子は、第１および第２の構造体の任意の組み合わせを含み得る。例えば、図１８は、ピラミッド構造体および珊瑚構造体を含むヘテロ官能性の形態を有する粒子を描写する。例えば、図２は、くぼみおよび気孔を含む重複構造を有する粒子を描写する。例えば、図３６は、コードおよび三角形開口様のくぼみを含むヘテロ官能性の形態を有する粒子を描写する。
【００５５】
第１および第２の構造体を含む、粉末粒子上に形成される構造体は、特徴的寸法によって特徴付けられ得る。特徴的寸法は、長さ、幅、高さ、直径、および円周などの特性を含み得る。粉末粒子上に形成される構造体の特徴的寸法は、一定かもしれず、あるいは構造体のボディにわたって可変的であるかもしれない。例えば、ピラミッド構造体または円錐体構造体は、ピラミッドのベースから先端へと減少する円周を有するものとして特徴付けられ得る。粉末粒子上に形成される構造体はまた、複数の特徴的寸法、例えば長さと半径、を有し得る。特定の特徴的寸法、または特徴的寸法の範囲は、官能性の粉末材料の、ある物理的特性に関連しているかもしれない。特定の構造体の特徴的寸法は、単一粒子上で変化し得るか、または粒子間で変化し得る。
【００５６】
粉末粒子状に形成される構造体は、約１ｎｍ、１０ｎｍ、２５ｎｍ、５０ｎｍ、７５ｎｍ、１００ｎｍ、２００ｎｍ、３００ｎｍ、４００ｎｍ、５００ｎｍ、６００ｎｍ、７００ｎｍ、８００ｎｍ、９００ｎｍ、１μｍ、１０μｍ、１００μｍ、または１０００μｍの特徴的寸法を有し得る。粉末粒子状に形成される構造体は、少なくとも、約１ｎｍ、１０ｎｍ、２５ｎｍ、５０ｎｍ、７５ｎｍ、１００ｎｍ、２００ｎｍ、３００ｎｍ、４００ｎｍ、５００ｎｍ、６００ｎｍ、７００ｎｍ、８００ｎｍ、９００ｎｍ、１μｍ、１０μｍ、１００μｍ、または１０００μｍ、あるいはそれ以上の特徴的寸法を有し得る。粉末粒子状に形成される構造体は、約１０００μｍ、１００μｍ、１０μｍ、１μｍ、９００ｎｍ、８００ｎｍ、７００ｎｍ、６００ｎｍ、５００ｎｍ、４００ｎｍ、３００ｎｍ、２００ｎｍ、１００ｎｍ、７５ｎｍ、５０ｎｍ、２５ｎｍ、１０ｎｍ、１ｎｍ、またはそれ未満の特徴的寸法を有し得る。
【００５７】
粉末粒子上に形成される構造体の２つの特徴的寸法は、特定のアスペクト比を有し得る。例えば、アスペクト比は、特定の構造体に対する長さ対幅の比率を含み得る。アスペクト比は、特徴的寸法の平均値に基づいて計算され得る。例えば、可変直径を有する構造体は、構造体の長さにわたる平均直径に基づくアスペクト比を有し得る。特定の特徴的アスペクト比、またはアスペクト比の範囲は、官能性の粉末材料の、ある物理的特性に関連しているかもしれない。特定の構造体のアスペクト比は、単一粉末粒子上で、または２つの異なる粉末粒子間で、変化し得る。
【００５８】
いくつかの場合では、粉末粒子上に形成された構造体は、１を超える特徴的または特質的寸法によって特徴付けられ得る。特徴的または特質的寸法は、幅、高さ、深さ、間隔、直径、先端直径、開口幅、先端間距離、ベース直径、およびピーク状態の幅を含み得る。いくつかの場合では、特徴的または特質的寸法は、特徴的な値または範囲を有し得る。範囲は、構造体寸法の最小および／または最大寸法によって定義され得る。下記の表Ｉは、本発明の様々な構造体のための、いくつかの近似の特徴的寸法を表示する。実際に観察される特性的寸法は、約５％、１０％、１５％、２０％、２５％、あるいは、言及された特性的寸法範囲を超えるまたは下回る。
【００５９】
【表１】
2021536425.tif 000003
【００６０】
官能性の粉末粒子上の構造体または構造体群は、約１：１０００、１：１００、１：１０、１：５、１：２、１：１、２：１、５：１、１０：１、１００：１、または約１０００：１の平均アスペクト比を有するものとして特徴付けられ得る。官能性の粉末粒子上の構造体または構造体群は、少なくとも、約１：１０００、１：１００、１：１０、１：５、１：２、１：１、２：１、５：１、１０：１、１００：１、または約１０００：１の平均アスペクト比を有するものとして特徴付けられ得る。官能性の粉末粒子上の構造体または構造体群は、約１：１０００、１：１００、１：１０、１：５、１：２、１：１、２：１、５：１、１０：１、１００：１、または約１０００：１を超えない、またはそれを下回る平均アスペクト比を有するものとして特徴付けられ得る。
【００６１】
粉末粒子上の構造体は、特徴的サイズ分散を有し得る。サイズ分散は、モノモーダル、バイモーダル、トリモーダル、またはマルチモーダルであり得る。サイズ分散は、構造体の任意の特徴的寸法のために決定され得る。例えば、ピラーで官能化された官能性の粉末粒子は、ピラー長さの平均値周辺にモノモーダルのピラー長さ分散を有し得る。構造体のサイズ分散は、構造体の約１０％、２０％、３０％、４０％、５０％、６０％、７０％、８０％、９０％、または９５％が、構造体の平均サイズの５０％内になるように決定され得る。構造体のサイズ分散は、構造体の少なくとも約１０％、２０％、３０％、４０％、５０％、６０％、７０％、８０％、９０％、または９５％、あるいはそれ以上が、構造体の平均サイズの５０％内になるように決定され得る。構造体のサイズ分散は、構造体の約９５％、９０％、８０％、７０％、６０％、５０％、４０％、３０％、２０％、または１０％以下が、構造体の平均サイズの５０％内になるように決定され得る。特定の特徴的構造体サイズ分散は、官能性の粉末粒子のある物理的特性に関連しているかもしれない。特定の構造体のサイズ分散は、単一粉末粒子の領域間、または２つの異なる粉末粒子間で、変化し得る。
【００６２】
粒子上の構造体は、特徴的表面密度を有し得る。表面密度は、単位面積当たりの特有構造体の数として定義され得る。表面密度は、構造体の単一タイプ（例えばピラー）ごとに計算されても良く、または、構造体の２つ以上のタイプの密度（例えば、粉末粒子上の全構造体の合計表面密度）を含み得る。特定の特徴的表面密度は、官能性の粉末粒子のある物理的特性に関連しているかもしれない。特定の構造体の表面密度は、単一粉末粒子の領域間、または２つの異なる粉末粒子間で、変化し得る。
【００６３】
粉末粒子は、少なくとも約μｍ２当たり１構造体、μｍ２当たり５構造体、μｍ２当たり１０構造体、μｍ２当たり１５構造体、μｍ２当たり２０構造体、μｍ２当たり２５構造体、μｍ２当たり３０構造体、μｍ２当たり４０構造体、μｍ２当たり５０構造体、μｍ２当たり１００構造体、μｍ２当たり２５０構造体、μｍ２当たり５００構造体、μｍ２当たり１０００構造体、またはμｍ２当たり１００００の構造体、あるいはそれ以上の構造体表面密度を有し得る。粉末粒子は、μｍ２当たり約１００００構造体、μｍ２当たり１０００構造体、μｍ２当たり５００構造体、μｍ２当たり２５０構造体、μｍ２当たり１００構造体、μｍ２当たり５０構造体、μｍ２当たり４０構造体、μｍ２当たり３０構造体、μｍ２当たり２５構造体、μｍ２当たり２０構造体、μｍ２当たり１５構造体、μｍ２当たり１０構造体、μｍ２当たり５構造体、μｍ２当たり１構造体、またはそれ未満を超えない構造体表面密度を有し得る。
【００６４】
官能性の粒子
いくつかの態様では、本開示は、ホモ官能性の（例えば、結晶、多結晶、半結晶または非晶質）の（例えば半導体あるいは絶縁体の）粉末粒子を提供し、ここで粉末粒子は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドからなる群から選択される１つの型の構造体を含む。いくつかの態様では、本開示は、ホモ官能性の（例えば、結晶、多結晶、半結晶または非晶質）の（例えば半導体あるいは絶縁体の）粉末粒子を提供し、ここで粉末粒子は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドからなる群から選択される構造体を含む。いくつかの態様では、本開示は、ホモ官能性の（例えば、結晶、多結晶、半結晶または非晶質）の（例えば半導体の）粉末粒子を提供し、ここで粉末粒子は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドからなる群から選択される１つの型の構造体を含み、ここで粉末粒子は、元素のケイ素粒子では無い。いくつかの態様では、本開示は、官能性の（例えば、結晶、多結晶、半結晶、または非晶質）の（例えば半導体あるいは絶縁体の）粉末粒子を提供し、ここで粉末粒子は、サブミリ構造体を含み、フィルムコーティング、めっき、化学的官能化、ドーパント、ナノ粒子装飾または表面終端をさらに含む。他の態様では、本開示は、ヘテロ官能性の（例えば、結晶、多結晶、半結晶、または非晶質）の（例えば半導体あるいは絶縁体の）粉末粒子を提供し、ここで粉末粒子は、２つ以上の型の構造体を含む。２つ以上の型の構造体は、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドからなる群から選択される場合がある。
【００６５】
官能性の粉末粒子の平均有効直径は、０．０１〜１０，０００μｍで、例えば０．１〜１０，０００μｍ、または０．１〜１，０００μｍであるかもしれない。随意に、粉末粒子の平均有効直径は、０．１〜１００μｍ、０．１〜１０μｍ、１〜１０，０００μｍ、１〜１，０００μｍ、１〜１００μｍ、１０〜１０，０００μｍ、１０〜１，０００μｍ、または１００〜１０，０００μｍであるかもしれない。
【００６６】
官能性の粉末粒子は、ピラミッドの側面上のナノワイヤーなどの、２つ以上の重複構造体を含み得る。いくつかの実施形態では、ナノワイヤーは、ピラミッド、逆ピラミッド、円錐体、岩柱、珊瑚、コード、壁、ヒレ状部、畝状のもの、断崖、または他のナノワイヤーの側面を装飾しても良く、そして、くぼみと気孔は、ナノワイヤー、円錐体、ピラミッド、逆ピラミッド、珊瑚、コード、壁、ヒレ状部、または岩柱、あるいはくぼみと気孔の表面を装飾しても良い。単一の粉末粒子は、第１および第２の構造体の任意の組み合わせを含み得る。
【００６７】
いくつかの例では、粒子は、１０ｎｍおよび１，０５０ｎｍの間の波長の（例えば、正反射性および／または散乱性の）全電磁放射線の最大で平均０．１％を反射する。いくつかの実施形態では、粒子は、１０ｎｍおよび４００ｎｍの間の（例えば、正反射性および／または散乱性の）全電磁放射線の最大で平均０．０１％、３００ｎｍおよび１，０５０ｎｍの間の（例えば、正反射性および／または散乱性の）全電磁放射線の最大で平均０．１％、または７００ｎｍおよび１，０５０ｎｍの間の（例えば、正反射性および／または散乱性の）全電磁放射線の最大で平均０．１％を反射し得る。いくつかの例では、図３７に見られるように、粒子は、１９０ｎｍおよび９００ｎｍの間の波長間で４５°の入射角の、全電磁放射線の最大で平均０．０３％を反映する。いくつかの例では、粒子は、１８０ｎｍおよび３８０ｎｍの間の波長間で４５°の入射角の、全電磁放射線の最大で平均０．０４６％と、３８０ｎｍおよび７４０ｎｍの間の波長間で４５°の入射角の、全電磁放射線の最大で平均０．０２６％を反射する。いくつかの例では、粒子は、３００ｎｍおよび１，０５０ｎｍの間の波長の（例えば、正反射性および／または散乱性の）全電磁放射線の最大で１％を反射する。いくつかの実施形態では、粒子は、１０ｎｍおよび４００ｎｍの間の（例えば、正反射性および／または散乱性の）全電磁放射線の最大で１％、３００ｎｍおよび１，０５０ｎｍの間の（例えば、正反射性および／または散乱性の）全電磁放射線の最大で１％、または７００ｎｍおよび１，０５０ｎｍの間の（例えば、正反射性および／または散乱性の）全電磁放射線の最大で１％を反射し得る。いくつかの例では、粒子は、１０ｎｍおよび１，０５０ｎｍの間の波長の（例えば、正反射性および／または散乱性の）全電磁放射線の最大で平均１０％を反射する。いくつかの実施形態では、粒子は、１０ｎｍおよび４００ｎｍの間の（例えば、正反射性および／または散乱性の）全電磁放射線の最大で１０％、１９０ｎｍおよび９００ｎｍの間の（例えば、正反射性および／または散乱性の）全電磁放射線の最大で１０％、または７００ｎｍおよび１，０５０ｎｍの間の（例えば、正反射性および／または散乱性の）全電磁放射線の最大で１０％を反射し得る。いくつかの例では、粒子は、３００ｎｍおよび１，０５０ｎｍの間の波長の（例えば、正反射性および／または散乱性の）全電磁放射線の最大で２５％を反射する。いくつかの実施形態では、粒子は、１０ｎｍおよび４００ｎｍの間の（例えば、正反射性および／または散乱性の）全電磁放射線の最大で２５％、１９０ｎｍおよび９００ｎｍの間の（例えば、正反射性および／または散乱性の）全電磁放射線の最大で２５％、または７００ｎｍおよび１，０５０ｎｍの間の（例えば、正反射性および／または散乱性の）全電磁放射線の最大で２５％を反射し得る。
【００６８】
官能性の粒子の物理的および化学的特性
官能性の粉末粒子の構造体および組織は、粒子の少なくとも一部の物理的および／または化学的特性を変化させ得る。特性は、放射状におよび／または角度をなして、変化し得る。構造体と組織によって変化され得る、粉末粒子の特性および特徴の例は、表面エネルギー、表面積、表面粗さ、密度プロフィール、屈折率、光学定数、静電気、バンド構造、バンドギャップ、剪断弾性率、可塑性、摩擦係数、比重量、音響的特性、熱特性、光学的特性、電気的特性、化学的特性、非共有相互作用、フォトルミネセンス、光吸収、細胞溶解、オムニフォビック性（ｏｍｎｉｐｈｏｂｉｃｉｔｙ）、疎水性、および親水性を含むが、これらに限定されない。
【００６９】
官能性の粉末粒子は、同様に構造的に官能化された一般的な基板よりも容易に、変化した材料特性を示し得る。構造的に官能化された粉末粒子は、Ｓｉウエハーなどの非粒子基板上の類似の構造よりも、複雑になるだろう。官能性の粉末粒子は、表面積対体積比率（または表面積対質量比率）が高く、非粉末粒子形態よりも小さいため、より多くの官能性の粉末粒子の質量または体積が、サブミリ構造体で構成される。（例えば、結晶、多結晶、半結晶、または非晶質の）粉末粒子上のサブミリ構造体は、粉末表面全体の官能化によって、非粒子基板上の構造体よりも広い方向範囲を示し得る。全方向性の構造体は、官能性の粉末粒子の特性を三次元適用のために増強し得る。官能性の粉末粒子は、非粒子基板上よりも広範囲の物理的な長さスケールという特徴をなす。より広範囲の長さスケールは、官能性の粉末粒子において、より広範囲の材料特性を提供し得る。
【００７０】
官能性の（例えば、結晶、多結晶、および半結晶の）粉末粒子は、非官能性の粒子または非官能性の基板から変化した結晶格子構造およびバンド構造を有し得る。例えば図２５は、９０分のエッチング後に、実施例７に記載の方法を介して調製された非官能性の結晶Ｓｉ粉末および官能性の結晶Ｓｉ粉末からのＸ線（Ｃｕ  Ｋα１）粉末回折データを示す。これらの官能性の粒子（４５μｍの平均直径）は、１．５μｍの厚さの、構造的に官能化された表面を有する。この構造的官能化は、たとえ構造的官能化が粒子体積のごく少量にあたるとしても、結果として、硬いコアおよび官能化された表面を含む、官能性の粒子全体の、格子の拡張と収縮を引き起こす。＜１１１＞および＜３１１＞方向に沿った結晶格子の拡張および収縮は、それぞれＳｉ（１１１）およびＳｉ（３１１）のピークの、ピーク位置のシフトによって明らかである。結晶格子構造の変化は、非官能性の粒子または非官能性の基板と比較してバンド構造を変化させる可能性があり、この変化は、バルクの化学組成を変化させたり、バルクの結晶欠陥を導入したりすることなく行われる。
【００７１】
官能性の粉末粒子は、熱特性を変化させ得る。熱膨張および収縮は、ナノ構造体への影響を減少させ得る。亀裂および他の機械的破壊は、官能性の粉末粒子において減少し得る。
【００７２】
複数の官能性の粒子
官能性の粒子は、同様の粒子のホモ混合物の一部、または２つ以上の異形の粒子のヘテロ混合物の一部を形成し得る。１つの異形は、化学的組成、サイズ、形状、表面変化、表面上の構造体の型、サブ表面（ｓｕｂｓｕｒｆａｃｅ）の構造体の型、化学的官能化、ナノ粒子装飾、表面終端、またはドーピングなどの、少なくとも１つの物理的または化学的特性で、他と異なる場合がある。
【００７３】
いくつかの実施形態では、２以上の官能性の粒子の異形は、望ましい物理的特性を達成するために、ともに混合される。例えば、ＳｉまたはＧｅなどの、異なる元素または合成物の種を含む官能性の粒子の混合物を、好ましい光学的特性を有する混合を提供するために使用することができる。粒子の充填密度は、異なるサイズを有する官能性の粒子を混ぜ合わせることによって増加させることができ、その結果、より小さな粒子がより大きな粒子間の空隙を占有または充填する。質量密度勾配は、異なるサイズの粒子を混ぜ合わせることによって形成され得る。屈折率の段階的光学指数も、異なるサイズの粒子を混ぜ合わせることによって形成され得る。粒子の混合物を形成することができ、そこでは、耐久性の有る特質を有する粒子や繊細な特質を有する粒子が存在する。例えば、逆ピラミッド構造体を有する大きな粒子を、ナノワイヤーに覆われた小さな粒子と混ぜ合わせても良い。小さな粒子は、より繊細なナノワイヤーが機械的なまたは他の破壊から保護されるように、より大きな粒子間の空隙を占有しても良い。
【００７４】
均一または非均一のいずれかであるそれらの混合物は、様々な用途で使用され得る。例として、１つ以上の官能性の粒子を内含する容器を含む、流体フィルタまたはガスフィルタなどのフィルタが挙げられる。この例では、官能性の粒子は、フィルタを通して流体またはガスの流れとして、元素、化合物、分子、粒子、または細胞と、機械的にまたは化学的に結合、相互作用、または反応し得る。そのようなフィルタの適用は、流体またはガスからの汚染物質の抽出、特定の化学反応の触媒作用または増強、細胞内分析および細胞成分の採取のための細胞の溶解、および流体からの不要な微生物の除去を含む。官能性の粒子のこの高い表面積は、非官能性の粒子よりも大量の化学物質が、１粒子当たりに埋め込まれたり装飾されたりすることを可能にする。いくつかの実施形態では、官能性の粉末粒子は、分析カラムで利用され得る。いくつかの実施形態では、官能性の粉末粒子は、風味または芳香合成物などの官能基で変更され得る。いくつかの実施形態では、風味または芳香合成物を含むナノ粒子は、官能性の粉末粒子の表面上で、埋め込まれたり装飾されたりすることが可能である。官能性の粉末粒子は、他の材料上で、ナノ構造体を移動させたり、複製を作成したりすることができる。例えば、ナノワイヤーを備えた粉末粒子を、モールド、スタンプ、またはテンプレートとして使用し、より柔らかい材料の表面に構造体を作成することができる。
【００７５】
官能性の粒子の複合体
いくつかの実施形態では、本開示は、１つ以上の官能性の（例えば、結晶、多結晶、半結晶または非晶質の）（例えば、半導体または絶縁体の）粉末粒子を含む表面を提供し、ここで粉末粒子は、随意に、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上の構造体を含み、および粉末粒子の直径は、０．０１μｍ〜１０，０００μｍである。粉末粒子の最小の３０％の平均直径は、粉末粒子の最大の１０％の平均直径より２００％小さいかもしれない。随意に、粉末粒子の最小の１０％の平均直径は、粉末粒子の最大の１０％の平均直径より２００％小さいかもしれず、粉末粒子の最小の１％の平均直径は、粉末粒子の最大の１０％の平均直径より２００％小さいかもしれず、粉末粒子の最小の３０％の平均直径は、粉末粒子の最大の１０％の平均直径より１００％小さいかもしれず、または、粉末粒子の最小の１０％の平均直径は、粉末粒子の最大の１０％の平均直径よ５０％小さいかもしれない。本明細書に記載された表面は、粉末粒子を大気から隔てるフィルムをさらに含む場合がある。表面は、反射防止性、反射性、抗菌性、疎水性、親水性、防汚性、非粘着性であるか、または選択された用途に望ましい物理的特性または物理的特性の組み合わせを有し得る。
【００７６】
本明細書に記載の１つ以上の官能性の粒子は、例えば、図９に示されるように、バルク材料、繊維、表面、または表面コーティングにおける成分または添加物として使用され得る。官能性の粒子の濃度、分布（例えば面外および面内位置）および配向は、所与の用途のために別々に決定され得る。官能性の粉末粒子は、非官能性の粒子と比較すると表面積が増加しているので、基板または媒体との相互作用を変化させ得る。例えば、官能性の粉末粒子は、非官能性の粒子と比較して、化学的部位または接合部位が増加し得る。官能性の粉末粒子は、より耐久性のある複合体を配合するために使用され得る。ナノ構造体のより小さな長さスケールは、半導体ウエハーなどの基板材と比較して、破壊伝播を阻害し得る。いくつかの例では、官能性の粒子の密度の減少は、非官能性の粒子と比較して、複合物の質量を低下させ得る。
【００７７】
いくつかの例では、１つ以上の官能性の粒子は、少なくとも１つの粉末粒子が大気に露出するように、表面に埋め込まれる。この配置では、埋め込まれた官能性の粒子の構造体は、母材、媒体、繊維、結合剤、または接着剤の表面で、少なくとも部分的に露出する。随意に、１つ以上の官能性の粒子は、粒子が完全に露出するように、母材、媒体、結合剤、または接着剤に接着し得る。露出した粒子の高さは変化させることができ、そして互いに対する粒子の高さは、均一または非均一であり得る。また、露出した粒子の体積は変化させることができ、そして互いに対する粒子の体積は、均一または非均一であり得る。随意に、１つ以上の官能性の粒子は、粒子が完全に隠れるように、母材、媒体、結合剤、または接着剤に接着し得る。
【００７８】
いくつかの例では、複合材料の表面の１つ以上の官能性の粉末粒子は、ナノ構造体のウエハーまたは基板と比較して、複合表面により広範囲の長さスケールを与ることができ、図７および８に示されるように、材料の物理的特性を変化させ得る。例えば、樹脂中の官能性の粉末粒子で構成される複合体は、ナノスケールおよびマイクロスケールの特質が存在するため、半導体ウエハーなどの非粒子基板よりも広範囲の電磁放射線を吸収し得る。
【００７９】
いくつかの例では、１つ以上の部分的に露出した官能性の粉末粒子は、複合材料の機械的特性を変化させ得る。複合体の表面の露出したナノ構造体は、粒子コア、またはマクロ表面に対するそれらの配向による損傷から、保護され得る。
【００８０】
いくつかの例では、複合体の表面の１つ以上の官能性の粉末粒子は、複合表面の表面積を増加し得る。複合表面積は、半導体ウエハーなどの、非粒子基板の表面積を上回ることがある。１つ以上の露出した官能性の粉末粒子を含む複合体は、十分な表面充填密度を有する粉末粒子を組み込む場合、より大きな官能性密度（粒子の接触部面積当たりの官能性の表面積）を有し得る。
【００８１】
表面特徴を変化させる方法
いくつかの例では、本開示は、製品の特徴を変化させる方法を提供し、該方法は、１つ以上の官能性の（例えば、結晶、多結晶、半結晶または非晶質の）（例えば、半導体または絶縁体の）粉末粒子を、製品に組み込む工程を含み、ここで粉末粒子は、随意に、気孔、くぼみ、クレーター、ナノワイヤー、円錐体、小尖塔状のもの、岩柱、珊瑚、コード、壁、ヒレ状部、畝状のもの、断崖、ピラミッドと逆ピラミッドから選択される１つ以上のサブミリ構造体を含み、ここで粉末粒子の直径は、０．０１μｍ〜１０，０００μｍである。製品は、医療装置、調理器具、装具、カウンタートップ、車両、ボート、または航空機などの、本明細書に記載される任意の製品であり得る。製品は、オフィス消耗品、オフィス用品、電子機器、容器、台所用具、調理器具、家庭用品、織製品、ハードウェア、消費材、車両と船舶、フィルタ、ポンプ、水用器具、表面、家具、装具、装置、建築資材、軍用備品、ツール、太陽電池、貨幣、医療用品、医療装置、紙製品、製造機器、食品加工機器、および光学機器から選択され得る。いくつかの実施形態では、製品は、ゴム、プラスチック、金属、ガラス、またはセラミックを含む。いくつかの実施形態では、改変する工程は、製品の、可視光の吸光度を減少させる工程、可視光の吸光度を増強する工程、光の反射率を増強する工程、光の反射率を減少させる工程、抗菌性を増強する工程、防汚性を増強する工程、疎水性を増強する工程、親水性を増強する工程、電気伝導率を増強する工程、電気抵抗率を増強する工程、ルミネセンスを増強する工程、表面エネルギーを増強する工程、表面エネルギーを減少させる工程、摩擦係数を増大する工程、および摩擦係数を減少させる工程の１つ以上を含む。取り込む工程は、製品を粉末粒子でコーティングする工程、または製品へ粉末粒子を埋め込む工程を含む場合がある。
【００８２】
抗菌性用途
本開示の官能性の粒子は、抗菌性表面を形成するために使用されても良い。抗菌性作用モードは、紫外線放射、マイクロ波放射、および加熱を含む、物理的または化学的なものであり得る。本明細書に記載される抗菌性の官能性の粒子は、１つ以上の抗菌性作用モードを呈し得る。いくつかの例では、抗菌性活性を提供し得るナノ構造体は、ナノワイヤー、小尖塔状のもの、円錐体、気孔、岩柱、珊瑚、コード、壁、ヒレ状部、畝状のもの、断崖、ピラミッド、逆ピラミッド、およびハイブリッド構造体を含み得る。抗菌性活性のためのナノワイヤーの高さは、１０ｎｍから５μｍの範囲内であり得る。いくつかの実施形態では、抗菌性活性のためのナノワイヤーの高さは、１０ｎｍから２００ｎｍ、５０ｎｍから５００ｎｍ、１００ｎｍから１μｍ、２５０ｎｍから２μｍ、または５００ｎｍから５μｍ内であり得る。抗菌性活性のためのナノワイヤーの直径は、１０ｎｍから１０００ｎｍの範囲内であり得る。いくつかの実施形態では、それらは、１０ｎｍから１００ｎｍ、５０ｎｍから２５０ｎｍ、１００ｎｍから５００ｎｍ、または２５０ｎｍから１０００ｎｍの直径を有し得る。抗菌性活性のための、円錐体、気孔、岩柱、珊瑚、コード、壁、ヒレ状部、畝状のもの、断崖、ピラミッド、逆ピラミッド、およびハイブリッド構造体の伸長成分、または凸部の垂直成分は、１ｎｍから５μｍの範囲内にあり得る。いくつかの実施形態では、抗菌性活性のための、円錐体、気孔、岩柱、珊瑚、溝、ヒレ状部、畝状のもの、断崖、ピラミッド、逆ピラミッド、およびハイブリッド構造体の伸長成分、または凸部の垂直成分は、１ｎｍから２００ｎｍ、５０ｎｍから５００ｎｍ、１００ｎｍから１μｍ、２５０ｎｍから２μｍ、または５００ｎｍから５μｍ内にあり得る。抗菌性活性のための、円錐体、気孔、岩柱、珊瑚、溝、ヒレ状部、畝状のもの、断崖、ピラミッド、逆ピラミッド、およびハイブリッド構造体の伸長成分、または凸部成分の断面の狭い寸法に沿う幅は、１ｎｍから１０，０００ｎｍの範囲内にあり得る。いくつかの実施形態では、それらは、１ｎｍから１００ｎｍ、５０ｎｍから２５０ｎｍ、１００ｎｍから５００ｎｍ、または２５０ｎｍから１０００ｎｍの寸法を有し得る。
【００８３】
物理的作用モード：細胞は、細胞膜と官能性の粒子表面との間の物理的相互作用によって、死滅または溶解され得る。抗菌性の活性および有効性は、細胞膜に接している粒子上の特定の型の構造体に依存し得る。任意の特定の理論による拘束は望まないが、細胞は、官能性の粒子と細胞膜との間の接着力が細胞膜の凝集力より大きくなる時に、死滅され得る。いくつかの例では、ウイルスは、ウイルスと官能性の粒子表面との間の相互作用によって、捕捉、固定、または不活性化され得る。
【００８４】
いくつかの例では、細胞は、官能性の粉末粒子の表面上に吸着された時に、死滅され得る。細胞死の物理的モードは、表面が疎水性か親水性かによって変化し得る。例えば、疎水性表面を有する官能性の粉末粒子は、細胞膜内の脂質の疎水性尾部を引き付けて、細胞膜からの脂質分子の抽出を引き起こし得る。十分な量の脂質が抽出されると、細胞膜は破裂して、細胞死を引き起こし得る。いくつかの実施形態では、親水性表面を有する官能性の粉末粒子は、膜脂質の親水性頭部を吸着し、その結果、膜がナノ構造体表面上に広がることになる場合がある。膜の広がりが大きくなるにつれて、膜は破損に至るまで緊張して、細胞死を引き起こし得る。両方の例について、細胞死の物理的原因は、任意のナノ構造体による細胞膜貫通に関連していないかもしれない。いくつかの例では、粒子を化合物でさらに官能化させることによって、疎水性または親水性を変化、または増幅させても良い。
【００８５】
いくつかの例では、細胞死滅割合（時間当たりの死滅細胞）または細胞溶解割合（時間当たりの溶解細胞）は、抗菌性の官能性の粉末粒子に機械的プロセスを施すことによって増加され得る。任意の機械的プロセスは、それが細胞上に追加的な力を課するように選択されても良く、その結果、官能性の粉末と次に細胞膜破損を引き起こし得る細胞膜との間に、引力の増加をもたらし得る。例えば、１つ以上の官能性の粒子を、細胞を破裂させるために機械的振動にかけても良い。いくつかの実施形態では、１つ以上の官能性の粒子を、細胞を破裂させるために機械的変形にさらしても良い。いくつかの例では、官能性の粉末粒子の機械的変形は、熱サイクル変形、または圧電変形によって達成され得る。
【００８６】
化学的作用モード：いくつかの例では、１つ以上の官能性の粉末粒子は、活性的抗菌性化学成分を加える１つ以上の追加的プロセスにさらされ得る。そのような表面の官能化は、非官能性の粒子、ウエハー、または基板と比較して、官能性の粒子の表面積の増量によって補助され得る。例えば、ＡｇまたはＣｕのナノ粒子で装飾された１つ以上の官能性の粒子は、抗菌特性を有する複合材を含み得る。いくつかの例では、金属ナノ粒子は、ＭＡＣＥプロセスから残余分として残留し得る。いくつかの例では、活性的抗菌性化学成分は、官能性の粒子に加えられても良い。いくつかの実施形態では、活性的化学成分は、抗菌特性を有していない構造的に官能化された粒子に加えられても良い。いくつかの実施形態では、官能性の粒子は、化学成分を複合体に一体化するためのビヒクルとして使用されても良い。
【００８７】
他の物理的作用モード：いくつかの例では、１つ以上の官能性の粉末粒子は、その化学成分と結晶構造体が紫外線（ＵＶ）光の放射を可能にする場合に、抗菌性になり得る。ＵＶ光放射は、電界印加または他の方法によって促進され得る。例えば、官能性の粒子は、ＩｎＧａＮ、ＵＶ放射半導体材料を含み得る。いくつかの実施形態では、ＩｎＧａＮ、ダイヤモンド炭素、ＢＮ、ＡｌＮ、ＡｌＧａＮ、またはＡｌＧａＩｎＮは、抗菌性の官能性の粉末粒子のためのＵＶ放射材料として選択され得る。
【００８８】
いくつかの例では、官能性の粉末粒子は、マイクロ波放射が存在する状態で、抗菌特性を強化し得る。十分な強度のマイクロ波放射は、細胞を死滅させることができる。より低い強度では、マイクロ波放射は、細胞を著しく損傷させ得る。マイクロ波放射は、１つ以上の抗菌性の官能性の粒子が存在する状態で、協働で作用する２つ以上の細胞損傷メカニズムの結果として、細胞を死滅させることができる。そのような実施形態は、細胞を死滅させるのに必要なマイクロ波放射の強度を低下させることができる。
【００８９】
いくつかの例では、１つ以上の官能性の粉末粒子は、効率的な光吸収のために設計されても良く、それによって、材料の抗菌性を増強し得る。効率的な吸光剤は、光エネルギーを熱に変換することができ、材料に接する細胞の、細胞損傷または細胞死を引き起こし得る。いくつかの例では、１つ以上の官能性の粉末粒子は、赤外線放射を効率的に放つように設計されても良く、それによって、材料の抗菌性を増強し得る。赤外線を介する細胞の照射は、十分な加温を促進し、微生物を損傷または死滅させ得る。例えば、材料に対する増強された赤外線（ＩＲ）発光スペクトルのために、ＧａＡｓ粒子を官能化されるべき粒子として選択しても良い。いくつかの実施形態では、ＡｌＧａＡｓは、赤外線放射半導体粒子として選択され得る。
【００９０】
いくつかの例では、官能性の粉末粒子は、官能性の粉末粒子の表面が細胞の接着を防止するように、選択され得る。そのような表面は、複合表面と接する細胞の成長と複製を阻害、または阻止し得る。
【００９１】
他の例示的な用途
疎水性表面および親水性表面：本明細書に記載される１つ以上の官能性の粒子が、表面の疎水性または親水性を変化させるために、製品の表面に組み込まれても良い。表面エネルギー、表面化学、官能性の粒子のナノ組織とマイクロ組織は、各々、水とマクロ表面との間の相互作用に影響を及ぼす。適切な官能性の粒子は、所与の用途のために選択されても良い。例えば、図２７は、官能性のＡＢＳプラスチック基板のＤＩ−Ｈ２Ｏ接触角度測定結果の例を示す。サンプル１、２、３、および４は、構造的に官能化され、結果として疎水性の表面コーティングをもたらしたが、一方で、サンプル５は、官能化されていない粒子を含み、結果として親水性表面コーティングをもたらす。表面エネルギーの変化は、サンプル１、２、３、および５の接触角度を比較すると確認でき、これらのサンプルは全て同じＳｉ化学組成物と結晶構造体を有しているが、サンプル１、２、および３の構造的官能化は、結果として大きな接触角度をもたらす。構造的に官能化された粒子の化学的官能化は、コーティングの疎水性または防汚性を上げることがある。
【００９２】
反射防止表面：１つ以上の官能性の粉末粒子は、反射防止表面を作り出すように設計されても良い。有意な光量は、一般に、材料と空気の屈折率の差により、所与の表面の急勾配の表面／空気界面で反射される。官能性の粒子は、材料の広角の反射防止特性を強化するために、多方向のマイクロ構造体およびナノ構造体で設計されても良い。図３７は、実施例２（サンプルＥ）、実施例１１（サンプルＤ）、および実施例１３（サンプルＣ）に記載される方法を介して官能化された粉末で、実施例１６に記載される方法を介してコーティングされたＡＢＳプラスチック基板からの、入射角４５°（１９０−９００ｎｍの波長）の正反射率スペクトルの例を示す。官能化されたていないＳｉ粒子（サンプルＦ）で、実施例１６に記載される方法を介してコーティングされたＡＢＳプラスチック基板、露出したＡＢＳ基材、および研磨されたＳｉウエハーが、参照として示される。図３７に示されるサンプルＥの平均反射率は、１９０−９００ｎｍ間の光で０．０２６％、１９０−３８０ｎｍ間で０．０２９％、３８０−７４０ｎｍ間で０．０２１％、および７４０−９００ｎｍ間で０．０３３％である。図３７に示されるサンプルＤの平均反射率は、１９０−９００ｎｍ間の光で０．０３５％、１９０−３８０ｎｍ間で０．０４６％、３８０−７４０ｎｍ間で０．０２４％、および７４０−９００ｎｍ間で０．０４５％である。図３７に示されるサンプルＣの平均反射率は、１９０−９００ｎｍ間の光で０．０７７％、１９０−３８０ｎｍ間で０．１３％、３８０−７４０ｎｍ間で０．０５５％、および７４０−９００ｎｍ間で０．０６２％である。図３７に示されるサンプルＦの平均反射率は、３８０−９００ｎｍ間の光で０．０８５％、３８０−７４０ｎｍ間で０．０８１％、および７４０−９００ｎｍ間で０．０９５％である。非官能性のＳｉ粉末粒子（サンプルＦ）を含む表面と、官能性の粒子（サンプルＣ、Ｄ、およびＥ）を含む表面との間の反射率の低下は、広範囲の波長にわたって顕著である。例えば、３８０−７４０ｎｍの間のサンプルＦの平均反射率は、さらにサンプルＥのもののおよそ４倍である。図２で見られるように、くぼみと気孔を含む、製品Ｅのヘテロ官能性の粒子形態は、幅広い波長の反射防止特性を補助する。さらに、これらの官能性の粒子表面複合体は、そのナノスケール、およびミクロスケールの形態によって、広い角度範囲にわたり反射を防止する。
【００９３】
光吸収表面：１つ以上の官能性の粉末粒子は、光吸収表面を作り出すように設計されても良い。本明細書に記載される１つ以上の官能性の粒子は、物質密度勾配を形成するために、表面に埋め込まれていても良く、その結果、空気とバルク材料との間を滑らかに移行する屈折率勾配をもたらすかもしれない。そのような勾配は、広帯域光吸収体であり得る。いくつかの実施形態では、反射防止材料は、光子と官能性の粉末粒子との間の相互作用の数を増加させる複数の光散乱事象によって、光吸収特性を強化したものであっても良い。いくつかの実施形態では、ヘテロ官能性の形態の組み合わせは、広帯域光吸収を補助するかもしれない。例えば、図３７に示されるサンプルＥの広帯域反射防止特性に見られるように、そしてそれは、図２に見られるような、くぼみと気孔含む表面を伴うヘテロ官能性の粒子を含む。
【００９４】
繊維：例えば、図１０に描写されるように、１つ以上の官能性の粉末粒子が、合成または天然繊維に埋め込まれていても良い。そのような繊維は、繊維製品、複合体、または他の材料に使用されても良い。官能性の粉末は、繊維上で様々な特性を与えるように選択されても良い。そのような用途は、繊維に、抗菌性、疎水性、親水性、反射防止性、光吸収性、静電防止性、改善された耐久性を含むがそれらに限定されない特性を持たせるようにする。
【００９５】
圧電装置：１つ以上の官能性の粉末粒子は、例えば図１１に示されるように、圧電装置を含んでも良い。いくつかの例では、官能性の半導体粉末粒子は、絶縁材料に埋め込まれており、絶縁体のいずれか一方の側面で導電性材料に物理的に接触している。装置にわたる電界の適用は、結果として官能性の粉末粒子の機械的変化を引き起こすかもしれない。随意に、装置は、装置にわたる電界における変化によって、粒子または装置に作用する機械力の検知を可能にし得る。随意に、粒子の構造的官能化は、粒子の格子構造と、したがってそのバンド構造とを変化させるかもしれず、そしてその圧電特性の利用を補助し得る。
【００９６】
静電防止用途：１つ以上の官能性の粉末粒子は、電荷の蓄積を低下させるために使用されても良い。媒体内に埋め込まれた１つ以上の官能性の粒子は、選択された半導体の電子特性により、複合体の抵抗全体を低下させ得る。例えば、１つ以上の官能性の粉末粒子が、プラスチックの電荷の蓄積を低下させるために、プラスチック内に埋め込まれても良い。官能性の粉末粒子の組み込みによって静電防止が可能になった材料は、ダストの蓄積に対してより抵抗的となり、そして電気ショックを引き起こす可能性を低下させ得る。随意に、１つ以上の官能性の粉末粒子は、製品の表面に添付され、そしてその後、導電性材料で修飾、コーティング、またはめっき加工され得る。マイクロ構造体とナノスケール構造体は、接触部面積当たりの静電容量を増加させるだろう。マイクロ構造体およびナノスケール形状と突出構造体は、表面からの放電を増加させるかもしれない。図５（ｄ）は、Ｐｔでコーティングされた岩柱構造体の断面ＳＥＭ画像を示す。
【００９７】
単離されたナノ構造体：調製されたナノ構造体は、機械的分離または他の方法によって、１つ以上の官能性の粉末粒子の表面から採取され得る。いくつかの例では、半導体または絶縁体のナノスケール特性が、より広範囲のナノスケールおよびマイクロスケールの物理的挙動を伴う官能性の粉末粒子の特性よりも望ましい時に、分離されたナノ構造体は、バルク媒体で分散され得る。いくつかの例では、層ごとの成長方法は、１つ以上の官能性の粉末粒子と、表面に埋め込まれたナノ構造体を有する別の媒体との間に、界面を形成するために使用されても良い。そのような例では、粉末粒子コアをナノ構造体から分離することができ、後には、表面に埋め込まれた半導体または絶縁体のナノ粒子を有する媒体が残る。埋め込まれたナノ構造体は、媒体の表面上の他の構造体を成長させる触媒として使用されても良い。
【００９８】
太陽光発電装置：１つ以上の官能性の粉末粒子は、太陽光発電装置の添加物または構成要素として適用されても良い。例えば、１つ以上のｐ型の官能性の粉末粒子が、太陽光発電装置における適用のための材料を作る出すために、ｎ型の半導体でコーティングされても良い。官能性の粉末粒子ナノ構造体のサイズと形状は、そのバンド構造またはバンドギャップを変化させるかもしれず、このことは量子閉じ込めに起因し得る。したがって、官能性の粉末粒子の設計は、バンドギャップを、太陽光発電装置に最適となるように変化させることを可能にし得る。粒子表面のナノ構造体は、粉末表面上のナノ構造体およびミクロ構造体によって形成される、光散乱事象と屈折率勾配の増加によって、光吸収を増加させ得る。官能性の粉末粒子は、その表面の形態および構造によって、より広いバンド幅にわたって角度のより大きな範囲で、光を吸収し得る。光吸収の効率の上昇は、任意の特定のナノ構造体にのみ限定的であるわけではなく、官能性の粉末粒子のいくつかの異形によっても引き起こされ得る。
【００９９】
光検出装置：いくつかの例では、１つ以上の官能性の粉末粒子は、光検出装置の添加物または構成要素として使用されても良い。粒子表面のナノ構造体は、粉末表面上のナノ構造体およびミクロ構造体によって形成される、光散乱事象と屈折率勾配の増加によって、光吸収を増加させ得る。官能性の粉末粒子は、その表面組織および構造によって、より広いバンド幅にわたって角度のより大きな範囲で、光を吸収し得る。光吸収の効率の上昇は、任意の特定のナノ構造体にのみ限定的であるわけではなく、官能性の粉末粒子のいくつかの異形によっても引き起こされ得る。
【０１００】
光放射装置：いくつかの例では、１つ以上の官能性の粉末粒子は、光放出装置の添加物または構成要素として使用されても良い。例えば、発光ダイオード（ＬＥＤ）装置は、官能性の粉末の１つ以上の粒子を含んでも良い。発光材料と空気との間の反射率の大きな差が、結果として高い内部反射を引き起こし得るので、光の抽出はＬＥＤ効率の重要な側面である。官能性の粉末粒子の表面上のナノ構造体は、粒子表面の物質密度勾配による屈折率勾配を提供し、ＬＥＤ材料と空気界面との間の内部反射の量を減少させ得る。例えば、粉末表面上の多孔性のピラミッド構造体は、物質密度勾配を提供するだろう。広範囲の表面のナノ構造体およびミクロ構造体は、ＬＥＤ用途のために使用されても良く、かつ、前述の構造体に限定されない。
【０１０１】
非限定的な例：本開示の１つ以上の官能性の粒子は多くの製品に組み込むことができ、例えば、キーボード、コンピューター、コンピューター周辺機器、コンピューターマウス、圧力感度のある接着性バッキングのフィルム、容器、瓶、器具、調理器具、台所用具、カーテン、飲料ディスペンサー、ショッピングカート、ハイドレーションパック、空気袋、バルブ、管材料、およびバッグ、流体パイプ、下水管、ガス管、フットウェア、電話と周辺装置、ビデオゲーム機とコントローラー、有人車と無人車、タイヤ、ボタン、孔、手すり、列車、日除け、まな板、乾燥ラック、流体タンク、排水管、管材料、フィルタ、トラップ、ネット、水中車、船舶、および水陸両用車、冷蔵庫、冷凍装置、指紋リーダーおよび掌紋リーダーなどの生態リーダーとスキャナー、プロペラ、加湿器、減湿器、シャワーマット、運動用、ジム用、およびヨガ用のマット、運動競技用器材、液体ディスペンサー、ハンドルとノブ、現金自動預払機、クレジットカードと他のプラスチックカード、汚物箱、ペット用ボウル、ペット用キャリー、大量輸送機器、電子機器、タイル、シャワー、トイレ、ゴミと再利用容器、レール、床、天井、壁、シートカバー、テーブル、カウンター、椅子、キャビネット、スイッチとスイッチ盤、食品準備台、食品ラップ、櫛、ブラシ、カミソリ、およびはさみなどの整髪用のツールと備品、シンク、水道栓、洗面器、ベンチトップ、棚、加工および包装用の装置と機械、食品および飲料用の加工および製造機器、食肉処理器、衣類、眼鏡類、バッグ、ジェット  桟橋、埠頭、およびポンツーンピラー（ｐｏｎｔｏｏｎ  ｐｉｌｌａｒ）などの水用および海用の設備、海用および水用パイプとケーブル、オイルおよびガス用の設備、航空機、軍用車両、軍用備品とギヤー、羽目板、建築資材、コンクリート、織物／布、火器、塗料、表面被覆、ウェットスーツ、水用器具、照明、太陽電池、ＨＶＡＣ、望遠鏡、カメラとレンズ、光学デバイス、光検出器、ツール、マスク、グリップ、腕時計、冷却器、送受信無線機、ロッカー、貯蔵ビン、大型ごみ収納器、パッケージング、スクィージー、足場、貨幣、楽器と音楽装置、裁縫具、魚釣り用具、宝石、刃物、ロック、洗濯機と乾燥機、オーブン、食洗器、ストーブ、テレビ、カーペット、敷物と敷物類、ラグマット、戦闘用ギヤー、ペン、鉛筆、他の筆記具、事務用消耗品、家具、美術品、屋根、自動車、医療機器と措置、歯科用機器と装置、包帯、ベビーベッド、おしゃぶり、トレー、玩具、哺乳瓶と付属品、温度計、おむつ交換用テーブルとカバー、子ども用椅子、搾乳器、燃料ポンプ、充電ステーション、コード、自転車、オートバイ、リモコン、マットレス、プールと周辺装置、歩行器／杖、学用品、遊び場用具、カフェテリア用具、ホース、テント、雨除け用フライとタープ、傘、排水溝、グリル、燻製器、燻製装置、ゴム製品、プラスチック製品、装具、スピーカー、コンドーム、歯ブラシホルダー、スポンジ、タオル、ポンプ、ロープ、生体解析装置、生体細胞成分抽出／採取装置、グローブ、建築部品、オフィス用品、パッケージング、コンベヤベルト、製造機器、スクーター、ドローン、ケース、金属製品、ガラス製品、セラミック製品、本、レストラン��ニュー、紙と紙製品、電気ケーブル、食卓マット、保護カバー、および標識を含むが、それらに限定されない。製品は、オフィス消耗品、オフィス用品、電子機器、容器、台所用具、調理器具、家庭用品、繊維製品、ハードウェア、消費材、車両と船舶、フィルタ、ポンプ、水用器具、表面、家具、装具、装置、建築資材、軍用備品、ツール、太陽電池、貨幣、医療用品、医療装置、紙製品、製造機器、食品加工機器、および光学機器から選択され得る。随意に、製品は、ゴム、プラスチック、金属、ガラス、またはセラミックを含む。
【０１０２】
複合製品を作り出す方法
従来の技法は、本開示の１つ以上の官能性の粒子で、製品をコーティングするために使用されてもよい。例えば、接着剤、結合剤、または類似の材料が、少なくとも１つの官能性の粒子を製品に取り付けるために使用されても良い。官能性の粉末粒子は、完全に露出しているか、部分的に露出しているか、または製品表面上の接着媒体に完全に埋め込まれていても良い。
【０１０３】
官能性の粒子を熱可塑性プラスチックに埋め込む方法：１つ以上の官能性の粉末粒子は、熱可塑性プラスチックに加えられても良い。いくつかの例では、１つ以上の加熱された官能性の粉末粒子は、加熱された熱可塑性プラスチックの表面に加えられても良い。熱可塑性プラスチックおよび官能性の粒子の昇温は、熱可塑性プラスチックが粒子表面上に吸着することを可能にする。随意に、熱可塑性プラスチックは、バルク内に官能性の粉末粒子を含んでいても良い。熱可塑性プラスチックは、粒子がプラスチック媒体の中へ部分的に吸着されるか、または完全に吸収されるように凝固させて良い。随意に、プラスチック溶液は、一時的にプラスチックを液化するか融解させるために使用されても良い。随意に、粉末コーティング、静電塗装、またはオープンロール方式（ｒｏｌｌ−ｔｏ−ｒｏｌｌ  ｍｅｔｈｏｄ）が、官能性の粒子を熱可塑性プラスチックに加えるのに使用されても良い。官能性の粒子を熱可塑性プラスチックに加える方法は、前述の方法に限定されない。
【０１０４】
官能性の粒子を成形材料に埋め込む方法：いくつかの例では、１つ以上の官能性の粉末粒子は、モールドまたはテンプレートの内面に一時的に固定される。モールドまたはテンプレートは、ガラス、セラミック、コンクリート、エラストマー、または金属を含む液体あるいは柔軟性のある材料で満たされる。成型された、またはテンプレート化された材料を凝固させ、モールドまたはテンプレートを取り出す。いくつかの例では、成型された、またはテンプレート化された材料は、材料表面上に埋め込まれた１つ以上の官能性の粉末粒子を保持するだろう。随意に、成型された、またはテンプレート化された材料は、粒子を保持していないかもしれないが、１つ以上の官能性の粉末粒子の表面のナノ構造体の跡を保持するだろう。他の例では、成型された、またはテンプレート化された材料は、１つ以上の官能性の粉末粒子のナノ構造部を保持し、他方、元々のモールドまたはテンプレートは、粉末粒子のバルク部を保持するだろう。
【実施例】
【０１０５】
実施例１：９９．９９５％の純度で、１０．０ｇの、粒子サイズ範囲１０μｍ−１５０μｍおよび２８μｍの平均粒子サイズの結晶Ｓｉ粉末を、アセトンの液槽で１０分間撹拌によって懸濁させる。その後、アセトン液槽を、１０分間超音波処理する。アセトン／Ｓｉ粉末混合物を濾過し、そしてＳｉ粉末をメタノール液槽に移す。結晶Ｓｉ粉末を、メタノールの液槽で１０分間撹拌によって懸濁させる。その後、メタノール液槽を、１０分間超音波処理する。メタノール／Ｓｉ粉末混合物を濾過し、そしてＤＩ−Ｈ２Ｏですすぐ。粉末を移し、５分間ＤＩ−Ｈ２Ｏおよび１．５ＭのＨＦの溶液に撹拌によって懸濁させ、天然のオキシドを取り除く。その後、粉末を濾過し、そしてＤＩ−Ｈ２Ｏですすぐ。その後、Ｓｉ粉末を、金属補助化学エッチング（ＭＡＣＥ）にかける。Ｓｉ粉末を、０．１５ＭのＨＦ、０．０３５ＭのＡｇＮＯ３、およびＤＩ−Ｈ２Ｏの溶液で、撹拌によって８分間懸濁させて、粉末粒子の表面上にＡｇナノ粒子を堆積させる。その後、粉末を濾過し、そして５．５ＭのＨＦ、２ＭのＨ２Ｏ２、およびＤＩ−Ｈ２Ｏの溶液へ移し、そして２５℃の初期液槽温度で３０分間撹拌によって懸濁させる。この反応は発熱性であり、したがって、液槽温度は上昇し、エッチング速度を加速させ得る。ＭＡＣＥプロセス後、Ｓｉ粉末を濾過し、その後ＤＩ−Ｈ２Ｏで完全にすすぎ、そしてその後、窒素ガスをあてて残留湿気を取り除いても良い。結果として生じる材料は、ナノ構造表面を持つＳｉ粉末である。
【０１０６】
実施例２：官能性のＳｉ粉末を、実施例１に記載される方法によって調製する。その後、官能性のＳｉ粒子を、７ＭのＨＮＯ３およびＤＩ−Ｈ２Ｏの液槽に５分間さらし、Ｓｉ粒子からＡｇを取り出し、そして回収する。Ｓｉ粉末は、ＤＩ−Ｈ２Ｏで最終のすすぎを行い、そしてその後、窒素ガスをあてて残留湿気を取り除いても良い。結果として生じる材料は、ナノ構造表面を持つＳｉ粉末である。回収した金属は、さらなる使用のために再利用しても良い。
【０１０７】
実施例３：９９．９９５％の純度で、１０．０ｇの、粒子サイズ範囲１０μｍ−１５０μｍおよび２８μｍの平均粒子サイズの結晶Ｓｉ粉末を、アセトンの液槽で１０分間撹拌によって懸濁させる。その後、アセトン液槽を、１０分間超音波処理する。アセトン／Ｓｉ粉末混合物を濾過し、そしてＳｉ粉末をメタノール液槽に移す。結晶Ｓｉ粉末を、メタノールの液槽で１０分間撹拌によって懸濁させる。その後、メタノール液槽を、１０分間超音波処理する。メタノール／Ｓｉ粉末混合物は濾過し、そしてＤＩ−Ｈ２Ｏですすぐ。粉末を移し、５分間ＤＩ−Ｈ２Ｏおよび１．５ＭのＨＦの溶液に撹拌によって懸濁させ、天然のオキシドを取り除く。その後、粉末を濾過し、そしてＤＩ−Ｈ２Ｏですすぐ。その後、Ｓｉ粉末を、ＭＡＣＥにかける。Ｓｉ粉末を、０．１５ＭのＨＦ、０．０３５ＭのＡｇＮＯ３、およびＤＩ−Ｈ２Ｏの溶液で、撹拌によって８分間懸濁させて、粉末粒子の表面上にＡｇナノ粒子を堆積させる。その後、粉末を濾過し、そして５．５ＭのＨＦ、２ＭのＨ２Ｏ２、およびＤＩ−Ｈ２Ｏの溶液へ移し、そして２５℃の初期液槽温度で２５分間撹拌によって懸濁させる。この反応は発熱性であり、したがって、液槽温度は上昇し、エッチング速度を加速させ得る。ＭＡＣＥプロセス後、Ｓｉ粉末を濾過し、その後ＤＩ−Ｈ２Ｏで完全にすすぐ。
【０１０８】
その後、Ｓｉ粉末を、ＭＡＣＥの次のラウンドにかける。Ｓｉ粉末を、０．１５ＭのＨＦ、０．０３５ＭのＡｇＮＯ３、およびＤＩ−Ｈ２Ｏの溶液で、撹拌によって０．５分懸濁させて、粉末粒子の表面上に追加的Ａｇナノ粒子を堆積させる。その後、粉末を濾過し、そして５．５ＭのＨＦ、２ＭのＨ２Ｏ２、およびＤＩ−Ｈ２Ｏの溶液へ移し、そして２５℃の初期液槽温度で１５分間撹拌によって懸濁させる。この反応は発熱性であり、たがって、液槽温度は上昇し、エッチング速度を加速させ得る。ＭＡＣＥ後、Ｓｉ粉末は、ＤＩ−Ｈ２Ｏで最終のすすぎを行い、そしてその後、窒素ガスをあてて残留湿気を取り除いても良い。結果として生じる材料は、ナノ構造表面を持つＳｉ粉末である。
【０１０９】
実施例４：官能性のＳｉ粉末を、実施例３に記載される方法によって調製する。その後、官能性のＳｉ粒子を、７．８５ＭのＨＮＯ３およびＤＩ−Ｈ２Ｏの液槽に５分間さらし、Ｓｉ粒子からＡｇを取り出し、そして回収する。Ｓｉ粉末は、ＤＩ−Ｈ２Ｏで最終のすすぎを行い、そしてその後、真空チャンバの中に置いて残留湿気を取り除く。結果として生じる材料は、ナノ構造表面を持つＳｉ粉末である。回収した金属は、さらなる使用のために再利用しても良い。
【０１１０】
実施例５：粒子サイズ範囲１０μｍ−２００μｍの結晶のＳｉ粉末を、アセトンの液槽で１０分間撹拌によって懸濁させる。その後、アセトン液槽を、１０分間超音波処理する。アセトン／Ｓｉ粉末混合物を濾過し、そしてその後、Ｓｉ粉末をメタノール液槽に移す。結晶Ｓｉ粉末を、メタノールの液槽で１０分間撹拌によって懸濁させる。その後、メタノール液槽を、１０分間超音波処理する。メタノール／Ｓｉ粉末混合物を濾過し、そしてその後、粉末を、８０℃で少なくとも１時間加熱した真空オーブンに移動させる。その後、Ｓｉ粉末を、化学エッチング（ＣＥ）にかける。Ｓｉ粉末を、１．０ＭのＫＯＨおよびＤＩ−Ｈ２Ｏの溶液で、５０℃の初期液槽温度で２０分間撹拌させる。この反応は発熱性であり、したがって、液槽温度は上昇し、エッチング速度を加速させ得る。結果として生じる粉末形態、およびエッチング速度は、液槽温度、持続時間、およびかき混ぜによって決まる。溶液を撹拌することで、液槽の温度勾配を低下させ、結果として粒子間のより均一な官能化がもたらされる。随意に、静的な液槽は、結果として、粒子間で非均一に官能化された官能性の粒子をもたらすかもしれず、単一のバッチで構造的に官能化された粒子の分散を作り上げるのに有利であるかもしれない。ＣＥプロセス後、Ｓｉ粉末を濾過し、そして脱イオン水で完全にすすぐ。
【０１１１】
その後、Ｓｉ粉末を、ＭＡＣＥにかける。Ｓｉ粉末を、０．２０ＭのＨＦ、０．０５ＭのＡｇＮＯ３、およびＤＩ−Ｈ２Ｏの溶液で、撹拌によって５分間懸濁させて、粉末粒子の表面上にＡｇナノ粒子を堆積させる。その後、粉末を濾過し、そして５．５ＭのＨＦ、２ＭのＨ２Ｏ２、およびＤＩ−Ｈ２Ｏの溶液へ移し、そして２５℃の初期液槽温度で３０分間撹拌によって懸濁させる。この反応は発熱性であり、したがって、液槽温度は上昇し、エッチング速度を加速させ得る。ＭＡＣＥプロセス後、Ｓｉ粉末を濾過し、そしてその後ＤＩ−Ｈ２Ｏで完全にすすぐ。その後、Ｓｉ粒子を、７．８５ＭのＨＮＯ３およびＤＩ−Ｈ２Ｏの液槽に５分間さらし、Ｓｉ粒子からＡｇを取り出し、そして回収する。Ｓｉ粉末は、ＤＩ−Ｈ２Ｏで最終のすすぎを行い、そしてその後、真空チャンバの中に置いて残留湿気を取り除く。結果として生じる材料は、ナノ構造表面を持つＳｉ粉末である。
【０１１２】
実施例６：９９．９９５％の純度で、１０．０ｇの、粒子サイズ範囲１０μｍ−１５０μｍおよび２８μｍの平均粒子サイズの結晶Ｓｉ粉末を、超音波処理し、そしてアセトンと次にメタノールの液槽でそれぞれ１５分間撹拌によって懸濁させて、有機汚染物質を取り除く。洗浄されたＳｉ粉末を、濾過し、そしてＤＩ−Ｈ２Ｏですすぐ。粉末を、濾過反応器に移し、そしてＤＩ−Ｈ２Ｏと１．３５ＭのＨＦの溶液で、５分間４００ｒｐｍでの撹拌によって懸濁させて、天然のオキシドを取り出す。その後、その溶液を、反応器から取り去る。その後、Ｓｉ粉末を、ＭＡＣＥにかける。Ｓｉ粉末は、０．１５ＭのＨＦ、０．０３５ＭのＡｇＮＯ３、およびＤＩ−Ｈ２Ｏの溶液で、４００ｒｐｍでの撹拌によって懸濁させて、粉末粒子の表面上にＡｇナノ粒子を堆積させる。その後、その溶液を、８分後に反応器から取り去る。その後、粉末に、４８％ｗ／ｗのＨＦ、３０％ｗ／ｗのＨ２Ｏ２、およびＤＩ−Ｈ２Ｏ（１：１：３ｖ／ｖ）を含む、最初は２５℃の静的なエッチング溶液で、エッチングを施す。Ｈ２Ｏ２を、最初の１０分間連続的に加える。エッチング持続時間、化学的濃度、温度、およびＨ２Ｏ２追加速度は、結果として生じるように意図されるナノ構造のＳｉ粉末に応じて変化させる。エッチング溶液を反応器から取り去り、そしてその後、粉末をＤＩ−Ｈ２Ｏまたはエタノールですすぐ。随意に、粉末を、７．８５ＭのＨＮＯ３およびＤＩ−Ｈ２Ｏの液槽に５分間さらし、官能性の粒子からＡｇを取り出し、そして回収する。回収した金属は、さらなる使用のために再利用しても良い。粉末は、ＤＩ−Ｈ２Ｏまたはエタノールで最終のすすぎを行い、そしてその後、５０℃のオーブン、または真空チャンバの中に置いて残留湿気を取り除く。図４は、６０分のエッチング後に形成された、結果として生じたナノワイヤー表面の例を示す。
【０１１３】
実施例７：９９．９９５％の純度で、１０．０ｇの、粒子サイズ範囲１０μｍ−１５０μｍおよび２８μｍの平均粒子サイズの結晶Ｓｉ粉末を、超音波処理し、そしてアセトンの液槽と次にメタノールの液槽でそれぞれ１５分間撹拌によって懸濁させて、有機汚染物質を取り除く。洗浄されたＳｉ粉末を、濾過し、そしてＤＩ−Ｈ２Ｏですすぐ。粉末を、濾過反応器に移し、そしてＤＩ−Ｈ２Ｏと１．３５ＭのＨＦの溶液で、５分間４００ｒｐｍでの撹拌によって懸濁させて、天然のオキシドを取り出す。その後、その溶液を、反応器から取り去る。その後、Ｓｉ粉末を、ＭＡＣＥにかける。Ｓｉ粉末は、０．１５ＭのＨＦ、０．０３５ＭのＡｇＮＯ３、およびＤＩ−Ｈ２Ｏの溶液で、４００ｒｐｍでの撹拌によって懸濁させて、粉末粒子の表面上にＡｇナノ粒子を堆積させる。その後、その溶液を、８分後に反応器から取り去る。その後、粉末を、最初は２５℃のエッチング溶液で、２５０ｒｐｍでの撹拌によって懸濁させる。フィルムまたは泡または外皮が溶液／空気界面で形成されるのを阻止するように、粉末含有溶液をかき混ぜる。フィルム、泡、または外皮は、結果的に、粒子間でヘテロ官能性の粒子をもたらすかもしれない。エッチング溶液は、４８％ｗ／ｗのＨＦ、３０％ｗ／ｗのＨ２Ｏ２、およびＤＩ−Ｈ２Ｏ（１：１：３ｖ／ｖ）を含み、そして、Ｈ２Ｏ２を最初の１０分間継続的に加える。エッチング持続時間、化学的濃度、温度、かき混ぜ速度、およびＨ２Ｏ２追加速度は、結果として生じるように意図されるナノ構造のＳｉ粉末に応じて変化させても良い。図１７、１６および５ｃと５ｄは、３０分、６０分、および９０分のエッチング持続時間で結果として生じるナノ構造表面の例をそれぞれ示す。エッチング溶液を反応器から取り去り、そしてその後、粉末をＤＩ−Ｈ２Ｏまたはエタノールですすぐ。随意に、粉末を、７．８５ＭのＨＮＯ３、およびＤＩ−Ｈ２Ｏの溶液で、５分間２５０ｒｐｍでの撹拌によって懸濁させて、官能性の粒子からＡｇを取り出し、そして回収する。溶液を反応器から取り去り、そしてその後、粉末をＤＩ−Ｈ２Ｏまたはエタノールで最終のすすぎを行う。
【０１１４】
エッチング溶液の動きは、結果として生じるナノ構造に重要な影響を有する。例えば図４と１６で示されるナノ構造は、実施例６および上記（実施例７）に記載される手順から作り出した。エッチング溶液を撹拌しないこと（実施例６）と撹拌すること（実施例７）以外は、エッチング条件およびエッチング持続時間は同一である。しかし、図４はナノワイヤーを含む形態を示し、一方で、図１６はサンゴ構造を含む形態を示す。さらに、結果として生じるエッチング深さ（表面とエッチングされていない固形微粒子コアの外端との間の距離）は、同じ持続時間では、図３２で見られるように、エッチング溶液を２５０ｒｐｍで撹拌する時より、エッチング溶液が静的である時の方が、１０倍深くなる。結果的に、２５０ｒｐｍで撹拌する時より、エッチング溶液が静的である時の方が、エッチング深さ割合（エッチング深さ／時間）は、約１０倍大きくなる。静的な場合、Ａｇナノ粒子は、Ｓｉ粒子の表面から粒子コアの方へ、比較的直線的な経路に沿って移動し、これによって、図４に示される高アスペクト比のナノワイヤーを形成する。一方で、エッチング中のかき混ぜと動きは、Ｓｉ粒子への移動間に、Ａｇナノ粒子上に追加的な力を導入し、これによって、移動および結果として生じるエッチングされた構造に変化をもたらすかもしれない。図１６に確認されるように、撹拌は低アスペクト比の不規則な石炭構造をもたらすかもしれない。
【０１１５】
実施例６に記載される方法を介して形成されるナノワイヤー構造は、実施例７に記載される方法を介して形成される構造よりも、構造的に繊細である。例えば、溶液中で５分間２５０ｒｐｍで別々に粒子を撹拌は、結果として、実施例６の粒子からのナノワイヤーの大きな損傷および損失をもたらした。一方で、実施例７の粒子上に見られる相互連結された構造は、溶液中で、または通常のハンドリングによって、撹拌されることによる顕著な劣化を示さなかった。さらに、図４は、追加的撹拌を受けなかった粒子を示すが、粒子表面のセクションには、通常のハンドリングによって破壊されたナノワイヤー（官能性の構造体）が存在しない。限定的では無いが岩柱およびサンゴなどの構造に見つけられる相互連結された構造的特徴は、機械的耐久性を提供する。
【０１１６】
図２５は、９０分のエッチング後の官能性の粉末粒子、ならびに比較のための非官能性のＳｉ粒子からのＸ線回折データを示す。ピーク位置の変位が、官能性の粉末のＳｉ（１１１）およびＳｉ（３１１）のピークについて確認でき、このことは、＜１１１＞方向に沿った０．１９４％の格子伸長、および＜３１１＞方向に沿った０．１４３％の格子縮小を示す。一方で、Ｓｉ（２２０）、Ｓｉ（４００）、およびＳｉ（３３１）のピークの位置は変化しないままである。このＸ線データは、結晶単位細胞が、粒子の構造的官能化によって変形された、異方性であることを示唆する。
【０１１７】
実施例８：官能性のＳｉ粉末を、実施例７に記載される方法によって９０分のエッチング持続時間で調製する。粉末を、Ｈ２ＳＯ４およびＨ２Ｏ２（４：１ｖ／ｖ）に２５分間加えて、有機残渣を取り除き、そして表面上にシラノール基を調製する。粉末を濾過し、ＤＩ−Ｈ２Ｏで完全にすすぎ、その後７５度で３０分間乾燥させる。粉末を、トルエン中に調製された２．５ｍＭのオクタデシルトリクロロシラン溶液に加え、そして１２０分間反応させる。その後、化学的に官能化された粉末を、濾過によって溶液から取り除き、クロロホルムですすぐ。図２８は、化学的および構造的に官能化されたＳｉ粉末（サンプルＤ）、構造的に官能化されたＳｉ粉末（サンプルＣ）、化学的に官能化されたＳｉ粉末（サンプルＢ）、および非官能化Ｓｉ粉末（サンプルＡ）の、減衰全反射フーリエ変換赤外線スペクトル（ＡＴＲ−ＦＴＩＲ）を示す  。対称的および非対称的なＣ−Ｈストレッチのピーク位置に基づいて、２つの化学的に官能化された粉末（サンプルＢおよびＤ）は両方共、秩序だった単分子層形成を示す。しかし、少なくとも３倍に増加した吸光度が、構造的および化学的に官能化された粉末（サンプルＤ）に見られ、このことは、構造的に官能化された粒子のより広い表面積の結果としての、一粒子あたりより多数の官能性の分子に対応する。さらに、この結果は、構造上官能化された粒子（サンプルＣおよびＤ）が、官能化されていないＳｉ粒子（サンプルＡおよびＢ）の少なくとも３倍の表面積を有することを示す。化学的官能化は、構造的に官能化された粒子の疎水性をさらに増加させるかもしれない。通常、構造的に官能化された粒子は、官能化されていない粒子よりも大きな表面積によって、より大量の化学的官能化を可能にする。
【０１１８】
実施例９：９９．９９５％の純度で、１０．０ｇの、粒子サイズ範囲１０μｍ−１５０μｍおよび４５μｍの平均粒子サイズの結晶Ｓｉ粉末を、超音波処理し、そしてアセトンと次にメタノールの液槽でそれぞれ１５分間撹拌によって懸濁させて、有機汚染物質を取り除く。洗浄されたＳｉ粉末を、濾過し、そしてＤＩ−Ｈ２Ｏですすぐ。粉末を、濾過反応器に移し、そしてＤＩ−Ｈ２Ｏと１．３５ＭのＨＦの溶液で、５分間４００ｒｐｍでの撹拌によって懸濁させて、天然のオキシドを取り出す。その後、その溶液を、反応器から取り去る。その後、Ｓｉ粉末を、ワンステップＭＡＣＥにかける。Ｓｉ粉末を、４．６ＭのＨＦ、０．５５ＭのＨ２Ｏ２、０．０３５ＭのＣｕ（ＮＯ３）２・２．５Ｈ２Ｏ、およびＤＩ−Ｈ２Ｏの溶液で、２５０ｒｐｍでの撹拌によって懸濁させて、粉末粒子の表面にＣｕナノ粒子を堆積させ、そして粒子をエッチングする。溶液は、最初２５度である。エッチング持続時間、化学的濃度、温度、および撹拌速度は、結果として生じるように意図されるナノ構造のＳｉ粉末に応じて変化させても良い。図２０（ａ）および２０（ｂ）は、３０分および１０分のエッチング持続時間で、結果として生じたナノ構造表面の例をそれぞれ示す。エッチング溶液を反応器から取り去り、そしてその後、粉末をＤＩ−Ｈ２Ｏまたはエタノールですすぐ。随意に、粉末を、７．８５ＭのＨＮＯ３、およびＤＩ−Ｈ２Ｏの溶液で、５分間２５０ｒｐｍでの撹拌によって懸濁させて、官能性の粒子からＣｕを取り出し、そして回収する。回収した金属は、さらなる使用のために再利用しても良い。溶液を反応器から取り去り、そしてその後、粉末をＤＩ−Ｈ２Ｏまたはエタノールで最終のすすぎを行う。
【０１１９】
実施例１０：９９．９９５％の純度で、１０．０ｇの、粒子サイズ範囲１０μｍ−１５０μｍおよび４５μｍの平均粒子サイズの結晶Ｓｉ粉末を、超音波処理し、そしてアセトンの液槽と次にメタノールの液槽でそれぞれ１５分間撹拌によって懸濁させて、有機汚染物質を取り除く。洗浄されたＳｉ粉末を、濾過し、そしてＤＩ−Ｈ２Ｏですすぐ。その後、粉末を、最初は２５℃のエッチング溶液で、２５０ｒｐｍでの撹拌によって懸濁させる。フィルムまたは泡または外皮が溶液／空気界面で形成されるのを阻止するように、粉末含有溶液をかき混ぜる。エッチング溶液は、６．７ＭのＫＯＨおよびＤＩ−Ｈ２Ｏから成る。溶液の温度は反応の間上昇し、そして、９分後に溶液の上面でＩＲ温度計によって測定された温度は、５５℃であった。エッチング持続時間、化学的濃度、および溶液温度は、結果として生じるように意図されるナノ構造のＳｉ粉末に応じて変化させても良い。図２１は、９分後に生成された、結果として生じたナノ構造表面の例を示す。エッチング溶液を反応器から取り去り、そしてその後、粉末をＤＩ−Ｈ２Ｏまたはエタノールですすぐ。
【０１２０】
実施例１１：９９．９９５％の純度で、１０．０ｇの、粒子サイズ範囲７５−１５０μｍの結晶Ｓｉ粉末を、超音波処理し、そしてアセトンの液槽と次にメタノールの液槽でそれぞれ１５分間撹拌によって懸濁させて、有機汚染物質を取り除く。洗浄されたＳｉ粉末を、濾過し、そしてＤＩ−Ｈ２Ｏですすぐ。その後、粉末を、エッチング溶液で、２５０ｒｐｍでの撹拌によって懸濁させる。エッチング溶液は、５％（ｗ／ｗ）のＮａＯＨおよびＤＩ−Ｈ２Ｏから成り、最初は６０℃である。溶液の上面でＩＲ温度計によって測定された温度は、最初の５分間で７１℃を最高温度として上昇し、その後、次の５５分間で下降し、３３℃の最終温度になった。エッチング持続時間、化学的濃度、および溶液温度は、結果として生じるように意図される構造のＳｉ粉末に応じて変化させても良い。図２２は、１５分後に生成された、結果として生じたナノ構造表面の例を示す。粒子を、濾過によって取り除き、そして、粉末をＤＩ−Ｈ２Ｏまたはエタノールですすぐ。
【０１２１】
実施例１２：９９．９９５％の純度で、１０．０ｇの、粒子サイズ範囲７５−１５０μｍの結晶Ｓｉ粉末を、超音波処理し、そしてアセトンの液槽と次にメタノールの液槽でそれぞれ１５分間撹拌によって懸濁させて、有機汚染物質を取り除く。洗浄されたＳｉ粉末を、濾過し、そしてＤＩ−Ｈ２Ｏですすぐ。その後、粉末を、エッチング溶液で、２５０ｒｐｍでの撹拌によって懸濁させる。フィルムまたは泡または外皮が溶液／空気界面で形成されるのを阻止するように、粉末含有溶液をかき混ぜる。エッチング溶液は、１％（ｗ／ｗ）のＫＯＨおよびＤＩ−Ｈ２Ｏから成り、最初は６０℃であり、そして、その後は加熱しない。エッチング持続時間、化学的濃度、および溶液温度は、結果として生じるように意図される構造のＳｉ粉末に応じて変化させても良い。溶液を７０分後に反応器から取り去り、そして粉末をＤＩ−Ｈ２Ｏで洗浄し、その後に反応器から取り去る。その後、Ｓｉ粉末を、ＭＡＣＥにかける。官能性のＳｉ粉末を、０．１５ＭのＨＦ、０．０３５ＭのＡｇＮＯ３、およびＤＩ−Ｈ２Ｏの溶液で、４００ｒｐｍでの撹拌によって懸濁させて、官能性の粉末粒子の表面上にＡｇナノ粒子を堆積させる。その後、その溶液を、８分後に反応器から取り去る。その後、粉末を、最初は２５℃のエッチング溶液で、２５０ｒｐｍでの撹拌によって懸濁させる。この反応は発熱性であり、そして、溶液の上面でＩＲ温度計によって測定されたピーク温度は、５分で８５℃である。フィルムまたは泡または外皮が溶液／空気界面で形成されるのを阻止するように、粉末含有溶液をかき混ぜる。エッチング溶液は、４８％ｗ／ｗのＨＦ、３０％ｗ／ｗのＨ２Ｏ２、およびＤＩ−Ｈ２Ｏ（１：１：３ｖ／ｖ）を含み、そしてＨ２Ｏ２を最初の９分間継続的に加える。エッチング持続時間、化学的濃度、溶液温度、およびかき混ぜ速度は、結果として生じるように意図されるマイクロおよびナノ構造のＳｉ粉末に応じて変化させても良い。図２３は、１５分後に生成された、結果として生じたヘテロ官能性（ｈｅｔｅｒｏｆｕｎｃｔｉｏｎａｌｉｚｅｄ）表面の例を示す。溶液を反応器から取り去り、そして粉末をＤＩ−Ｈ２Ｏまたはエタノールですすぐ。随意に、粉末を、７．８５ＭのＨＮＯ３、およびＤＩ−Ｈ２Ｏの溶液で、５分間２５０ｒｐｍでの撹拌によって懸濁させて、官能性の粒子からＡｇを取り出し、そして回収する。回収した金属は、さらなる使用のために再利用しても良い。溶液を反応器から取り去り、そしてその後、粉末をＤＩ−Ｈ２Ｏまたはエタノールで最終のすすぎを行う。
【０１２２】
実施例１３：９９％の純粋で、１０．０ｇの、粒子サイズ範囲３８〜４５μｍの非晶質ＳｉＯ粉末を、濾過反応器に移す。その後、ＳｉＯ粉末を、ＭＡＣＥにかける。ＳｉＯ粉末を、０．１５ＭのＨＦ、０．０３５ＭのＡｇＮＯ３、およびＤＩ−Ｈ２Ｏの溶液で、４００ｒｐｍでの撹拌によって懸濁させて、粉末粒子の表面上にＡｇナノ粒子を堆積させる。その後、その溶液を、８分後に反応器から取り去る。その後、粉末を、最初は２５℃のエッチング溶液で、２５０ｒｐｍでの撹拌によって懸濁させる。この反応は発熱性であり、そして、溶液の上面でＩＲ温度計によって測定されたピーク温度は、２分で８３℃である。フィルムまたは泡または外皮が溶液／空気界面で形成されるのを阻止するように、粉末含有溶液をかき混ぜる。エッチング溶液は、４８％ｗ／ｗのＨＦ、３０％ｗ／ｗのＨ２Ｏ２、およびＤＩ−Ｈ２Ｏ（１：１：３ｖ／ｖ）を含み、そしてＨ２Ｏ２を最初の７．５分間継続的に加える。エッチング持続時間、化学的濃度、溶液温度、およびかき混ぜ速度は、結果として生じるように意図されるナノ構造のＳｉＯ粉末に応じて変化させても良い。図３３は、６０分のエッチング持続時間の、結果として生じたナノ構造表面の例を示す。エッチング溶液を反応器から取り去り、そしてその後、粉末をＤＩ−Ｈ２Ｏまたはエタノールですすぐ。随意に、粉末を、７．８５ＭのＨＮＯ３、およびＤＩ−Ｈ２Ｏの溶液で、５分間２５０ｒｐｍでの撹拌によって懸濁させて、官能性の粒子からＡｇを取り出し、そして回収する。回収した金属は、さらなる使用のために再利用しても良い。溶液を反応器から取り去り、そしてその後、粉末をＤＩ−Ｈ２Ｏまたはエタノールで最終のすすぎを行う。
【０１２３】
実施例１４：図２６のＸ線回折によって示されるα−相およびβ−相から成り、平均粒子がサイズ４０μｍである、純度９９％で、３．０ｇの結晶Ｓｉ粉末を、４８％ｗ／ｗのＨＦおよびＨＮＯ３（３：１ｖ／ｖ）を含む反応器に移して、最初は８０℃に加熱し、そして７５−１００℃に維持する。その後、粉末を、エッチング溶液で、２４１ｒｐｍでの撹拌によって懸濁させる。フィルムまたは泡または外皮が溶液／空気界面で形成されるのを阻止するように、粉末含有溶液をかき混ぜる。エッチング持続時間、化学的濃度、溶液温度、およびかき混ぜ速度は、結果として生じる意図したナノ構造のＳｉＣ粉末に応じて変化させても良い。図２４は、エッチング１５０分で、結果として生じたナノ構造表面の例を示す。粒子を、濾過によって取り除き、そして、粉末をＤＩ−Ｈ２Ｏまたはエタノールですすぐ。
【０１２４】
実施例１５：９９．９９９％の純度で、３．３ｇの、粒子サイズ１５０μｍ未満の結晶Ｇｅ粉末を、反応器に移し、そして、そしてアＤＩ−Ｈ２Ｏおよび１．３５ＭのＨＦの溶液で、５分間４００ｒｐｍでの撹拌によって懸濁させて、天然オキシドを取り出す。その後、溶液を反応器から取り出す。その後、Ｇｅ粉末を、ＭＡＣＥにかける。Ｇｅ粉末を、０．１４ＭのＨＦ、０．０３５ＭのＡｇＮＯ３、およびＤＩ−Ｈ２Ｏの溶液中で、４００ｒｐｍでの撹拌によって懸濁させて、粉末粒子の表面にＡｇナノ粒子を堆積させる。その後、溶液を、８分後に反応器から取り出す。その後、粉末を、最初は２５℃のエッチング溶液で、２５０ｒｐｍでの撹拌によって懸濁させる。この反応は発熱性であり、そして、溶液の上面でＩＲ温度計によって測定された温度は、１２分で５５℃である。フィルムまたは泡または外皮が溶液／空気界面で形成されるのを阻止するように、粉末含有溶液をかき混ぜる。エッチング溶液は、４８％ｗ／ｗのＨＦ、３０％ｗ／ｗのＨ２Ｏ２、およびＤＩ−Ｈ２Ｏ（１：１：３ｖ／ｖ）を含み、そしてＨ２Ｏ２を最初の６分間継続的に加える。エッチング持続時間、化学的濃度、溶液温度、およびかき混ぜ速度は、結果として生じる意図されるナノ構造のＧｅ粉末に応じて変化させても良い。図３５および３６は、５分のエッチング持続時間の結果として生じた官能化された表面を示す。エッチング溶液を反応器から取り除き、そしてその後、粉末をＤＩ−Ｈ２Ｏまたはエタノールですすぐ。随意に、粉末を、７．８５ＭのＨＮＯ３、およびＤＩ−Ｈ２Ｏの溶液で、５分間２５０ｒｐｍでの撹拌によって懸濁させて、官能性の粒子からＡｇを取り出し、そして回収する。回収した金属は、さらなる使用のために再利用しても良い。溶液を反応器から取り去り、そしてその後、粉末をＤＩ−Ｈ２Ｏまたはエタノールで最終のすすぎを行う。
【０１２５】
実施例１６：官能性の粉末を、実施例１、２、３、４、５、６、７、８、９、１０、１１、１２、１３、１４、または１５で記載される方法を介して調製する。官能性の粉末を、プラスチックを一時的に化学溶剤で液化することによって、プラスチックに付ける。プラスチック溶剤の例としては、ジクロロメタン、ベンゼン、トルエン、ｎ−ヘキサン、ヘキサン、石油エーテル、アセトン、アセタールアルデヒド（ａｃｅｔａｌａｌｄｅｈｙｄｅ）、メタノール、アナリン、四塩化炭素、シクロヘキサン、ジエチルエーテル、キシレン、メチルエチルケトン、メチルアセテート、トリクロロエチレン、メチルメタクリレートモノマーが挙げられるが、これらに限定されない。溶剤および官能性の粉末を、任意の順序で、または同時にプラスチックに塗布しても良い。その後、溶剤を蒸発させ、そしてプラスチックを凝固させる。図９（ｂ）および９（ｃ）に図示される通り、結果として生じた複合体は、プラスチック表面におよび／またはバルク内に付けられた官能性の粉末から成り、複雑な形または形状を有することができる（対照的に、構造的に官能化された剛性ウエハーでは、複雑な表面形状に対応できないだろう）。官能性の粉末表面は、プラスチック／大気界面で部分的に露出していて良い。図３８は、プラスチック溶剤を介して官能性の粒子でコーティングされた、ＡＢＳプラスチック基板を含む官能化表面の例を示す。任意に、粉末を、プラスチックの表面に静電的に塗布しても良い。
【０１２６】
実施例１７：官能性の粉末を、実施例１、２、３、４、５、６、７、８、９、１０、１１、１２、１３、１４、または１５で記載される方法を介して調製する。プラスチックを過熱し、一時的に融解させる。続いて、官能性の粉末を堆積させ、そして、粉末を製品におよび／または製品の中に付けながら、プラスチックを凝固させる。図９（ｂ）と９（ｃ）に図示される通り、結果として生じたバルクおよび／または表面複合体は、プラスチック表面におよび／またはバルク内に付けられ官能性の粉末から成る。官能性の粉末表面は、プラスチック／大気界面で部分的に露出していて良い。任意に、粉末を、プラスチックの表面に静電的に塗布しても良い。
【０１２７】
実施例１８：官能性の粉末を、実施例１、２、３、４、５、６、７、８、９、１０、１１、１２、１３、１４、または１５で記載される方法を介して調製する。結合剤媒質を、製品の表面に塗布する。結合剤は、スプレー、ローリング（ｒｏｌｌｉｎｇ）、コーティング、はけ塗り（ｂｒｕｓｈｉｎｇ）、型押し（ｓｔａｍｐｉｎｇ）、または任意の他の堆積技術により塗布しても良い。官能性の粉末を結合剤媒質に堆積させ、その後に、図９（ａ）に図示されるように、表面／大気界面で部分的に露出した官能性の粉末粒子でコーティングされた製品を残す。随意に、塗料を結合剤媒質として使用しても良い。
【０１２８】
実施例１９：官能性の粉末を、実施例１、２、３、４、５、６、７、８、９、１０、１１、１２、１３、１４、または１５で記載される方法を介して調製する。アクリル塗料、または別のポリマー塗料（あるいはコーティング）を、製品の表面に塗布する。続いて、官能性の粉末を、化学溶剤で塗料を一時的に液化することによって、塗面に付ける。プラスチック溶剤の例としては、ジクロロメタン、ベンゼン、トルエン、ヘキサン、ヘキサン（複数）、石油エーテル、アセトン、アセタールアルデヒド、メタノール、アナリン（ａｎａｌｉｎｅ）、四塩化炭素、シクロヘキサン、ジエチルエーテル、キシレン、メチルエチルケトン、メチルアセテート、トリクロロエチレン、メチルメタクリレートモノマーが挙げられるが、これらに限定されない。溶剤および官能性の粉末を、任意の順序で、または同時に塗面に塗布しても良いその後、溶剤を蒸発すせ、そして塗料を凝固させる。結果として生じた合成物は、塗面に付けられた官能性の粉末から成る。図９（ａ）に図示される通り、官能性の粉末の表面は、塗料／大気界面で部分的に露出していても良い。随意に、粉末を、塗料の表面に静電気的に塗布しても良い。
【０１２９】
実施例２０：官能性の粉末を、実施例１、２、３、４、５、６、７、８、９、１０、１１、１２、１３、１４、または１５で記載される方法を介して調製する。官能性の粉末を、撹拌を介して金属付着塗料に懸濁させる。塗料を、１セットの医療装置または機器の作用表面に塗布し、薄い層状にする。塗料を乾燥させ、その後に、図９（ａ）に図示されるように、塗料／大気界面で部分的に露出した官能性の粉末粒子で塗装された金属表面を残す。
【０１３０】
実施例２１：官能性の粉末を、実施例１、２、３、４、５、６、７、８、９、１０、１１、１２、１３、１４、または１５で記載される方法を介して調製する。官能性の粉末を、医療装置または機器などの製品を鋳造するためのモールドの内部表面に、一時的に固定する。モールドを液体プラスチックで充填し、そしてその後、プラスチックを凝固させる。官能性の粉末粒子をプラスチック表面に埋め込み、そこでナノ構造は、大気に部分的に曝露されていても良い。
【０１３１】
実施例２２：官能性の粉末を、実施例１、２、３、４、５、６、７、８、９、１０、１１、１２、１３、１４、または１５で記載される方法を介して調製する。粉末を、撹拌を介して、金属付着塗料に懸濁させる。塗料を、水上船の外面に塗布し、薄い層状にする。塗料を乾燥させ、その後に、塗料／大気界面で部分的に露出した官能性の粉末粒子で塗装された金属表面を残す。水上船表面のナノおよびミクロ構造の存在により、船こくは、および水生生物が水上船の表面に付着するのを防ぎ、そして抗力を下げるように機能する、防汚性および疎水性の特性を有し得る。
【０１３２】
実施例２３：官能性の粉末を、実施例１、２、３、４、５、６、７、８、９、１０、１１、１２、１３、１４、または１５で記載される方法を介して調製する。従来の粉末コーティング技法を使用して、熱硬化性ポリマー粒子を、帯電を介して表面に塗布する。続いて、官能性の粉末を、表面に塗布する。随意に、官能性の粉末を、帯電を介して表面に塗布しても良い。その後、製品を熱で硬化させて、官能性の粒子を製品表面に付ける。熱硬化性のポリマーは、基剤と官能性の粒子との間の結合剤として作用する。官能性の粉末の表面は、塗料／大気界面で部分的に露出していても良い。
【０１３３】
実施例２４：官能性の粉末を、実施例１、２、３、４、５、６、７、８、９、１０、１１、１２、１３、１４、または１５で記載される方法を介して調製する。金属製品の少なくとも一部を、熱を介して一時的に融解させる。続いて、官能性の粉末を、融解金属に塗布する。官能性の粒子を金属製品に付けながら、金属を凝固させる。
【０１３４】
実施例２５：官能性の粉末を、実施例１、２、３、４、５、６、７、８、９、１０、１１、１２、１３、１４、または１５で記載される方法を介して調製する。無菌の既定量の官能性の粉末を無菌の反応器に加えるか、または、無菌の官能性の粉末を無菌の反応器の内面に付ける。栄養ブロス（またはＮａＣｌ（例えば０．１４Ｍ）などの別の溶液）などの水溶液（例えば５００μＬ）に入れた大腸菌（Ｅ．  ｃｏｌｉ）または  カンジダ・アルビカンス（Ｃ．  ａｌｂｉｃａｎｓ）などの細胞を、官能性の粒子を含む反応器に加える。その後、反応器を閉じ、そしてシステム全体をかき混ぜる／ボルテックスにかける（例えば３０秒間）。随意に、かき混ぜ／ボルテックス後、反応器を静置させ（例えば最高１時間）て、内容物を沈殿させるか、あるいは反応器を、内容物分離を補助するように遠心分離機にかける。図３０は、この方法の例示的描写の一例を示す。官能性の粒子は、細胞溶解速度を上げることができ、そして、例えば、ＤＮＡ、ＲＮＡ、巨大分子、タンパク質、細胞器官、および代謝物が挙げられるがそれらに限定されない細胞内成分抽出を可能にする。その後、これらの細胞内成分を、下流の分析、実験プロトコル、または検査で利用しても良い。随意に、官能性の粒子も、溶解および／または細胞内成分抽出を補助するように、化学的に官能化させても良い。
【０１３５】
非官能性の粒子による細胞溶解（例えば、（ビーズ打ち）は、官能性の粒子と比較して、長いかき混ぜ／ボルテックス持続時間を必要とするかもしれない。理由として、細胞溶解が非官能性の粒子と細胞との間のバリスティックな相互作用に依存するからである。これにより、反応器および温度高感度な内容物が昇温されるかもしれない。一方で、官能性の粒子による細胞融解はまた、粒子表面構造との相互作用を含み、そのため、溶解プロセスを補助し得る。官能性の粒子は、少ない力学的エネルギーで細胞を溶解することができ、したがって、結果として容器およびその内容物にかかる熱負荷または伝熱を抑えることができる（その結果として、細胞内成分への損傷を抑えることができる）。
【０１３６】
一実施例で、官能性の粒子を、実施例７に記載される方法を介して調製し、エッチング持続時間は６０分、そして残留Ａｇ取り除いた。これらの官能性の粒子を、殺菌し、そして無菌の反応器に、５００のμＬのＬＢブロス（ＯＤ６００  １．１）に入った大腸菌と共に加えた。反応器を３０秒間ボルテックスにかけ、そして１時間３７℃で静置した。非官能性のＳｉ粒子を用いることと比較して、官能性のＳｉ粒子は、図３１で見られるように、溶解大腸菌の５３３％の増加を示した。非官能性のＳｉ粒子は、バリスティックな相互作用を介して、細胞の９％を溶解させた。一方、官能性のＳｉ粒子は、官能性の表層構造体と細胞膜との間の相互作用を介した追加的メカニズムを介して、細胞の５７％を溶解させた。随意に、他の型の細胞を、この方法で溶解させても良い。かき混ぜに関する溶液の容積、持続時間、および強度は、用途に応じて変化させても良い。
【０１３７】
実施例２６：製品の表面を、実施例１６、１７、１８、１９、２３、または２４で記載される方法を介して調製する。官能性の粒子の露出した組織は、物理的にコロニー形成を破壊する、または微生物を死滅させる抗菌性の特性を有しているかもしれない。図２９は、実施例１６に記載の方法を介して、ＡＢＳプラスチック基板上に調製された表面の、例示的なＺスタック組成（Ｚ−ｓｔａｃｋ  ｃｏｍｐｏｓｉｔｉｏｎ）の蛍光顕微鏡画像を示し、官能性の粒子を、実施例７に記載される方法を介して調製し、エッチング持続時間は６０分、そして残留Ａｇは取り除いた。細胞の生存率をＢａｃＬｉｇｈｔ生／死蛍光キット（ヨウ化プロピジウム（Ｐｒｏｐｉｄｉｕｍ  Ｉｏｄｉｄｅ）およびＳＹＴＯ９成分でできたＬ７０１２）を使用して、製造者推奨方法によって測定した。３つの官能性の表面の顕微鏡写真図にわたる平均を出すと、８９±６％の大腸菌（ＯＤ６００  ０．３に調節）が、最適成長条件（３７℃）での１時間の接触後に死滅した。結果は、細菌が、官能性の粒子表面構造と細菌膜との間の物理的相互作用によって死滅したことを示し、このことは化学的抗菌性を促進する抵抗に依存しない。随意に、官能性の粒子を、さらに、コロニー形成を破壊する、または微生物を死滅させるように、化学的に官能化しても良い。随意に、粒子を官能化化合物でさらに官能化させることによって、疎水性または親水性を変化、または増幅させても良い。
【０１３８】
実施例２７：官能性の粉末粒子を、実施例１、２、３、４、５、６、７、８、９、１０、１１、１２、１３、１４、または１５で記載される方法を介して調製する。官能性の粒子は、多くの長さスケールにわたって、非官能性の相当物よりも大きい表面粗さを有し、そして、他の材料を磨耗させるまたは研磨するのに使用しても良い。例えば、摩耗性の官能性の粒子を、吹き付け加工、磨耗タンブリング（ａｂｒａｓｉｖｅ  ｔｕｍｂｌｉｎｇ）における研削材として使用しても良い。
【０１３９】
実施例２８：複合製品を、実施例１６、１７、１８、１９、２３、または２４に記載される方法を介して調製する。官能性の粒子は、多くの長さスケールにわたって、非官能性の相当物よりも大きい表面粗さを有し、そして、他の材料を磨耗させるまたは研磨するのに使用しても良い。官能性の粒子とその用途を、その摩滅特性または研磨特性によって選択する。製品を、他の材料または製品を磨耗させる、または研磨するために使用しても良い。
【０１４０】
実施例２９：反射防止表面を、実施例１６、１７、１８、１９、２３、または２４に記載される方法を介して調製する。例えば、図３７は、４５°の入射角での、いくつかの表面からの正反射率（１９０の−９００ｎｍの波長）のデータを示す。サンプルは、実施例２（サンプルＥ）、実施例１１（サンプルＤ）、および実施例１３（サンプルＣ）、そして非官能性のＳｉ粉末粒子（サンプルＦ）に記載される方法を介して調製された官能性の粉末粒子で、実施例１６に記載される方法を介してコーティングされたＡＢＳプラスチック基板を含む。露出したＡＢＳ基板（サンプルＢ）および研磨されたＳｉウエハー（サンプルＡ）は、参照として示される。図３７に示されるサンプルＥの平均反射率は、１９０−９００ｎｍの間の光で０．０２６％、１９０−３８０ｎｍの間の光で０．０２９％、３８０−７４０ｎｍの間の光で０．０２１％、そして７４０−９００ｎｍの間の光で０．０３３％である。サンプルＤの平均反射率は、１９０−９００ｎｍ間の光で０．０３５％、１９０−３８０ｎｍ間で０．０４６％、３８０−７４０ｎｍ間で０．０２４％、そして７４０−９００ｎｍ間で０．０４５％である。サンプルＣの平均反射率は、１９０−９００ｎｍ間の光で０．０７７％、１９０−３８０ｎｍ間で０．１３％、３８０−７４０ｎｍ間で０．０５５％、そして７４０−９００ｎｍ間で０．０６２％である。サンプルＦの平均反射率は、３８０−９００ｎｍ間の光で０．０８５％、３８０−７４０ｎｍ間で０．０８１％、そして７４０−９００ｎｍ間で０．０９５％である。非官能性のＳｉ粉末粒子（サンプルＦ）を含む表面と、官能性の粒子（サンプルＣ、Ｄ、およびＥ）を含む表面との間の反射率の低下は、広範囲の波長にわたって顕著である。例えば、３８０−７４０ｎｍの間のサンプルＦの平均反射率は、さらにサンプルＥのもののおよそ４倍である。さらに、これらの官能性の粒子表面複合体は、その、ナノスケール、およびミクロスケールの形態によって、広い角度範囲にわたり反射を防止する。
【０１４１】
実施例３０：防汚性表面、または疎水性表面を、実施例１６、１７、１８、１９、２３、または２４に記載される方法を介して調整する。官能性の粒子によって表面上に形成される、マイクロスケールおよびナノスケールの組織は、製品の表面エネルギーを変化させる。例えば、図２７は、添付の官能性のＳｉ粒子、官能性のＳｉＯ粒子、非官能性のＳｉ粒子を介して官能化された、ＡＢＳプラスチック基板の接触角度測定値を示す。研磨されたＳｉウエハー、および露出したＡＢＳ基板を、比較のために示す。官能性のＡＢＳプラスチック基板を、実施例１６に記載される方法を介して調製し、検査表面上に１００％広げた。サンプル１、２、３、４、および５上のＳｉウエハーおよび粒子は、天然のオキシドを含む。サンプル１、２、３、および４は、官能性の粒子を含み、そして９０°を超える接触角度を有し、これらの表面が疎水性であることを示す。露出したＡＢＳ基板、研磨されたＳｉウエハー、および実施例５は、９０°未満の接触角度を有し、これらの表面が親水性であることを示す。表面エネルギーへの変質は、すべて同じＳｉ化学組成物である、研磨されたＳｉウエハー、サンプル１、サンプル２、サンプル３、およびサンプル５の接触角度を比較して、確認できる。非官能性のＳｉ粒子表面のサンプル５によって形成されるミクロスケールの組織は、Ｓｉウエハーと比較して、接触角度の増加を示す。サンプル１、２、および３は、それらの官能性の表面構造により、接触角度の増加を示す。低表面エネルギー、疎水性、およびいくつかの官能性の粒子の抗微生物特性の組み合わせは、結果として、防汚活性をもたらすことがある。随意に、化学的官能化は、コーティングの疎水性または防汚性を上げることがある。
【０１４２】
実施例３１：表面を、実施例１６、１７、１８、１９、２３、または２４に記載される方法を介して調製する。続いて、導電性材料を、従来の技術を介して露出している官能性の粒子に適用して、接触部の少なくとも２倍である表面積を有する導電性表面を形成する。マイクロおよびナノスケール構造は、１つの接触部面積に対する静電容量を増加させるだろう。マイクロおよびナノスケール形状は、表面からの放電を増加させるかもしれない。図５（ｄ）は、Ｐｔコーティングされた岩柱構造の断面ＳＥＭ画像の例を示す。
【０１４３】
実施例３２：官能性の粉末のバンド構造を、実施例１、２、３、４、５、６、７、８、９、１０、１１、１２、１３、１４、または１５で記載される方法を介して官能性の粉末粒子を調製することによって、変化させる。構造的官能化は、結果として、結晶格子の異方的な伸縮をもたらすかもしれず、このことは結果として、粒子のバンド構造に変化をもたらすかもしれない。異方的な格子変質は、構造的に官能化される粒子の部分に局在化させても良く（すなわち、放射状に依存している）、または粒子全体を変化させても良い（すなわち、放射状に独立している）。この方法では、粒子の化学組成を変化させずに、バンド構造を変更させることができる。例えば、図２５は、実施例７に記載される方法を介して、９０分間のエッチングで調製された非官能性のＳｉ粒子および官能性の粉末粒子からの、Ｘ線回折データを示す。ピーク位置の変位が、官能性の粉末のＳｉ（１１１）およびＳｉ（３１１）のピークについて確認でき、このことは、＜１１１＞方向に沿った０．１９４％の格子伸長、および＜３１１＞方向に沿った０．１４３％の格子縮小を示す。一方で、Ｓｉ（２２０）、Ｓｉ（４００）、およびＳｉ（３３１）のピークの位置は変化しないままである。このＸ線データは、結晶単位セルが異方性を有し、表面での構造的官能化（厚さ１．５μｍ）によって、粒子全体（平均直径４５μｍ）のために変形していることを示唆する。もし格子変質が放射依存であれば、（粒子コアおよび官能性の領域からのＸ線散乱の寄与によって）複数成分のブラッグピークをもたらしたことであろうが、これはＸ線データには存在しない。化学組成を変化させることなく、粒子の比較的小さな部分を構造的に官能化することによって、粒子全体の結晶格子を変化させた。
【０１４４】
実施例３３：色あせに耐性のある不透明色素を、実施例１、２、３、４、５、６、７、８、９、１０、１１、１２、１３、１４、または１５で記載される方法を介して調製する。いくつかの色素は、色を担う分子に損傷を与える高エネルギー放射（紫外線など）曝露のために、発色団に依存して褪色する。官能性の粒子の光学的特性は、バルク材特性およびその粒子表面構造の両方に依存する。例えば、図３７のサンプルＡ、Ｃ、Ｅ、およびＦは、同じバルク組成および結晶構造を有するが、異なる表面の形態を有する。異なる表面構造は、光の反射率、および表面の外観に重要な影響を有する。サンプルＥのマットブラック（ｍａｔｔｅ  ｂｌａｃｋ）の外観は、構造的に光を吸収する粒子の官能性の構造体によるものである。色素として使用される構造的に官能化された粒子は、分子構造のみに依存して色が決まるわけではないので、より褪色性に優れているかもしれない。
【０１４５】
本発明の好ましい実施形態が本明細書中で示され、記載されてきたが、このような実施形態はほんの一例として提供されているに過ぎないことが当業者に明らかであろう。当業者であれば、多くの変更、変化、および置換が、本発明から逸脱することなく思いつくだろう。本明細書に記載される本発明の実施形態の様々な代替案が、本発明の実施に際して利用され得ることを理解されたい。以下の請求項は本発明の範囲を定義するものであり、この請求項とその均等物の範囲内の方法、および構造体がそれによって包含されるものであるということが意図されている。
【図１】
2021536425.tif 000004
【図２】
2021536425.tif 000005
【図３】
2021536425.tif 000006
【図４】
2021536425.tif 000007
【図５】
2021536425.tif 000008
【図６】
2021536425.tif 000009
【図７】
2021536425.tif 000010
【図８】
2021536425.tif 000011
【図９】
2021536425.tif 000012
【図１０】
2021536425.tif 000013
【図１１】
2021536425.tif 000014
【図１２】
2021536425.tif 000015
【図１３】
2021536425.tif 000016
【図１４】
2021536425.tif 000017
【図１５】
2021536425.tif 000018
【図１６】
2021536425.tif 000019
【図１７】
2021536425.tif 000020
【図１８】
2021536425.tif 000021
【図１９】
2021536425.tif 000022
【図２０】
2021536425.tif 000023
【図２１】
2021536425.tif 000024
【図２２】
2021536425.tif 000025
【図２３】
2021536425.tif 000026
【図２４】
2021536425.tif 000027
【図２５】
2021536425.tif 000028
【図２６】
2021536425.tif 000029
【図２７】
2021536425.tif 000030
【図２８】
2021536425.tif 000031
【図２９】
2021536425.tif 000032
【図３０】
2021536425.tif 000033
【図３１】
2021536425.tif 000034
【図３２】
2021536425.tif 000035
【図３３】
2021536425.tif 000036
【図３４】
2021536425.tif 000037
【図３５】
2021536425.tif 000038
【図３６】
2021536425.tif 000039
【図３７】
2021536425.tif 000040
【図３８】
2021536425.tif 000041
【国際調査報告】
2021536425.tif 000042
2021536425.tif 000043
2021536425.tif 000044